(57)【要約】【課題】  本発明が解決しようとする課題は、重合性組成物に添加した際に結晶の析出等が起こらず高い保存安定性を有するような重合性化合物を提供し、当該重合性化合物を含有する重合性組成物を重合して得られるフィルム状の重合物を作製した際にヘイズ値が小さく、膜厚均一性が高く、配向ムラの発生が少なく、表面硬度が高く、密着性が高く、紫外線照射後においても外観が良好であり、配向欠陥の発生が少ない重合性組成物を提供することである。更に、当該重合性組成物を重合させることで得られる重合体及び当該重合体を用いた光学異方体等を提供することである。【解決手段】  本願発明は、一般式（Ｉ）【化１】2018109066.tif 000376で表される化合物を提供し、併せて当該化合物を含有する組成物、当該組成物を重合させることにより得られる重合体及び当該重合体を用いた光学異方体等を提供する。【選択図】  なし【特許請求の範囲】
【請求項１】
一般式（Ｉ）
【化１】
2018109066.tif 000368
（式中、Ｗ１は、下記の式（Ｉ−Ｗ１３）
【化２】
2018109066.tif 000369
（式中、Ｖ１及びＢ１１は単結合を表し、Ｖ２１が−ＣＲ０＝ＣＲ０−、−Ｃ≡Ｃ−、−ＣＲ０＝Ｎ−、−Ｎ＝ＣＲ０−、−ＮＲ０−ＣＲ０＝、＝ＣＲ０−ＮＲ０−、−ＮＲ０−Ｎ＝、＝Ｎ−ＮＲ０−、−Ｎ＝Ｎ−又は＝Ｎ−Ｎ＝（式中、Ｒ０は各々独立して水素原子又は炭素原子数１から８のアルキル基を表す。）を表し、
Ｖ２は、それぞれ独立して、下記の式（Ｖ−１）から式（Ｖ−１５）
【化３】
2018109066.tif 000370
（式中、Ｙ１は水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、若しくは１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いが、Ｙ１が複数存在する場合それらは同一であっても異なっていても良い。）で表され、
Ｂ１は各々独立して、式（Ｂ−１）から式（Ｂ−２１）
【化４】
2018109066.tif 000371
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。）で表され、かつ、ｎ４１は１から５の整数を表す。但し、複数の基が連結する場合は単結合同士又は二重結合同士が結合する。）
で表されるπ電子が１００までの共役系を形成する基を表し、
Ｍ１は各々独立してメソゲン基を含む基を表し、
また、前記Ｒ３及びＲ４は一般式（Ｉ−Ｒ）
【化５】
2018109066.tif 000372
（式中、Ｐ１は下記構造式（Ｐ−１）又は（Ｐ−２）
【化２】
2018109066.tif 000373
で表される重合性基（以下、単に「重合性基」と略記する。）を表し、Ｓ１は１個の−ＣＨ２−又は隣接していない２個以上の−ＣＨ２−が各々独立して−Ｏ−、−ＣＯＯ−、−ＯＣＯ−、−ＯＣＯ−Ｏ−、−ＣＯ−ＮＨ−、−ＮＨ−ＣＯ−、−ＣＨ＝ＣＨ−又は−Ｃ≡Ｃ−に置き換えられても良い炭素原子数１から２０のアルキレン基（以下、「スペーサー基」と略記する）又は単結合を表すが、Ｓ１が複数存在する場合それらは同一であっても異なっていても良く、Ｘ１は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ１が複数存在する場合それらは同一であっても異なっていても良く（ただし、Ｐ１−（Ｓ１−Ｘ１）ｋ−には−Ｏ−Ｏ−結合を含まない。）、ｋは０から１０の整数を表す。）で表される基を表し、
かつ、前記一般式（Ｉ）において、
Ｍ２が下記の式（Ｉ−Ｍ２１）
【化６】
2018109066.tif 000374
（式中、Ａ３１及びＡ４１は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ｌはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良く、化合物内にＬが複数存在する場合それらは同一であっても異なっていても良く、Ａ３１及び／又はＡ４１が複数現れる場合は各々同一であっても異なっていても良く、Ｚ３１及びＺ４１は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３１及び／又はＺ４１が複数現れる場合は各々同一であっても異なっていても良く、ｍ３１及びｍ４１は各々独立して０から５の整数を表す。但し、Ｚ３１及びＺ４１のうち、Ｔ２１に隣接するものはそれぞれ、−ＯＣＨ２−、−ＣＨ２Ｏ−、−ＣＦ２Ｏ−、−ＯＣＦ２−、−ＣＦ２Ｓ−、又は−ＳＣＦ２−である。）を表し、
Ｔ２１が下記の式（Ｔ２−１）から式（Ｔ２−１０）
【化７】
2018109066.tif 000375
から選ばれる基を表し、ｍ３１＋ｍ４１が１から６を表すものであることを特徴とする逆分散性化合物。
【請求項２】
請求項１に記載の化合物を含有する組成物。
【請求項３】
請求項１又は２のいずれか一項に記載の化合物を含有する液晶組成物。
【請求項４】
請求項３に記載の組成物を重合することにより得られる重合体。
【請求項５】
請求項４記載の重合体を用いた光学異方体。
【請求項６】
請求項１又は２に記載の化合物を用いた樹脂、樹脂添加剤、オイル、フィルター、接着剤、粘着剤、油脂、インキ、医薬品、化粧品、洗剤、建築材料、包装材、液晶材料、有機ＥＬ材料、有機半導体材料、電子材料、表示素子、電子デバイス、通信機器、自動車部品、航空機部品、機械部品、農薬及び食品並びにそれらを使用した製品。
【発明の詳細な説明】
【技術分野】
【０００１】
本発明は重合性基を有する化合物、当該化合物を含有する重合性組成物、重合性液晶組成物及び当該重合性液晶組成物を用いた光学異方体に関する。
【背景技術】
【０００２】
重合性基を有する化合物（重合性化合物）は種々の光学材料に使用される。例えば、重合性化合物を含む重合性組成物を液晶状態で配列させた後、重合させることにより、均一な配向を有する重合体を作製することが可能である。このような重合体は、ディスプレイに必要な偏光板、位相差板等に使用することができる。多くの場合、要求される光学特性、重合速度、溶解性、融点、ガラス転移温度、重合体の透明性、機械的強度、表面硬度、耐熱性及び耐光性を満たすために、２種類以上の重合性化合物を含む重合性組成物が使用される。その際、使用する重合性化合物には、他の特性に悪影響を及ぼすことなく、重合性組成物に良好な物性をもたらすことが求められる。
【０００３】
液晶ディスプレイの視野角を向上させるために、位相差フィルムの複屈折率の波長分散性を小さく、若しくは逆にすることが求められている。当該目的で使用される重合性化合物としては、重合性組成物に添加した場合に結晶の析出が起こりにくく、保存安定性が高いものが好ましい。また、重合性化合物を含有する重合性組成物を重合して得られるフィルム状の重合物を作製した際に、ヘイズが小さく、膜厚均一性が高く、配向ムラが生じにくく、表面硬度が高く、密着性が高いことが好ましい。位相差フィルムが車載機器又はモバイル機器用途に使用される場合には、紫外光に対する高い耐久性が求められる。そのため、フィルム状の重合物に対し紫外光を照射した場合に、変色や基材からの剥離が生じにくく、配向欠陥が生じにくいことが好ましい。
【先行技術文献】
【特許文献】
【０００４】
【特許文献１】特開２００７−３２８０５３号公報
【発明の概要】
【発明が解決しようとする課題】
【０００５】
本発明が解決しようとする課題は、重合性組成物に添加した際に結晶の析出等が起こらず高い保存安定性を有するような重合性化合物を提供し、当該重合性化合物を含有する重合性組成物を重合して得られるフィルム状の重合物を作製した際にヘイズ値が小さく、膜厚均一性が高く、配向ムラの発生が少なく、表面硬度が高く、密着性が高く、紫外線照射後においても外観が良好であり、配向欠陥の発生が少ない重合性組成物を提供することである。更に、当該重合性組成物を重合させることで得られる重合体及び当該重合体を用いた光学異方体を提供することである。
【課題を解決するための手段】
【０００６】
本発明者らは、上記課題を解決すべく、鋭意研究を行った結果、下記一般式（Ｉ）で表される化合物の開発に至った。すなわち、本願発明は一般式（Ｉ）
【０００７】
【化１】
2018109066.tif 000002
【０００８】
（式中、Ｒ１、Ｒ２、Ｒ３及びＲ４は各々独立して水素原子又は炭素原子数１から８０の炭化水素基を表すが、当該基は置換基を有していても良く、任意の炭素原子はヘテロ原子に置換されていても良く、
Ｗ１及びＷ２は各々独立して単結合又は２個から１００個のπ電子を有する共役系を含む基を表し、
Ｍ１及びＭ２は各々独立してメソゲン基を含む基を表し、
ｎ１及びｎ２は各々独立して０又は１を表すが、ｎ１及びｎ２が０である場合該当する基は水素原子を表し、
ｎ３は１から１０００までの整数を表すが、
Ｗ１、Ｗ２、Ｍ１、Ｍ２は、各々独立して置換基Ｌを有していても良く、Ｌはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良く、若しくは、ＬはＰＬ−（ＳＬ−ＸＬ）ｋＬ−で表される基を表しても良く、ここでＰＬは重合性基を表し、ＳＬはスペーサー基又は単結合を表すが、ＳＬが複数存在する場合それらは同一であっても異なっていても良く、ＸＬは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬが複数存在する場合それらは同一であっても異なっていても良いが、（ただし、ＰＬ−（ＳＬ−ＸＬ）ｋＬ−には−Ｏ−Ｏ−結合を含まない。）、化合物内にＬが複数存在する場合それらは同一であっても異なっていても良く、ｋＬは０から１０の整数を表し、
Ｍ１−Ｗ１、Ｗ１−Ｍ２及び／又はＭ２−Ｗ２は各々独立して共役系を形成していても良い。）で表される化合物を提供し、併せて当該化合物を含有する重合性組成物、当該化合物を用いた樹脂、樹脂添加剤、オイル、フィルター、接着剤、粘着剤、油脂、インキ、医薬品、化粧品、洗剤、建築材料、包装材、液晶材料、有機ＥＬ材料、有機半導体材料、電子材料、表示素子、電子デバイス、通信機器、自動車部品、航空機部品、機械部品、農薬及び食品並びにそれらを使用した製品、重合性液晶組成物、当該重合性液晶組成物を重合させることにより得られる重合体及び当該重合体を用いた光学異方体を提供する。
【発明の効果】
【０００９】
本願発明の化合物は、重合性組成物を構成した場合に保存安定性が高く、重合性組成物の構成部材として有用である。また、本願発明の化合物を含有する重合性液晶組成物を用いた光学異方体はムラが少ないことから、位相差フィルム等の光学材料の用途に有用である。
【発明を実施するための形態】
【００１０】
本願発明は一般式（Ｉ）で表される逆分散性化合物を提供し、併せて当該化合物を含有する重合性組成物、当該化合物を用いた樹脂、樹脂添加剤、オイル、フィルター、接着剤、粘着剤、油脂、インキ、医薬品、化粧品、洗剤、建築材料、包装材、液晶材料、有機ＥＬ材料、有機半導体材料、電子材料、表示素子、電子デバイス、通信機器、自動車部品、航空機部品、機械部品、農薬及び食品並びにそれらを使用した製品、重合性液晶組成物、当該重合性液晶組成物を重合させることにより得られる重合体及び当該重合体を用いた光学異方体を提供する。
【００１１】
位相差フィルムに対する入射光の波長λを横軸に取りその複屈折率Δｎを縦軸にプロットしたグラフにおいて、波長λが短くなるほど複屈折率Δｎが小さくなる場合、そのフィルムは「逆波長分散性」又は「逆分散性」であると当業者間で一般的に呼ばれている。本発明において、逆分散性を示す位相差フィルムを構成する化合物を逆分散性化合物と呼ぶ。
＜＜Ｒ１、Ｒ２、Ｒ３、Ｒ４＞＞
一般式（Ｉ）において、Ｒ１、Ｒ２、Ｒ３及びＲ４は各々独立して水素原子又は炭素原子数１から８０の炭化水素基を表すが、当該基は置換基を有していても良く、任意の炭素原子はヘテロ原子に置換されていても良い。また、Ｒ１、Ｒ２、Ｒ３及びＲ４は各々独立して水素原子又は炭素原子数１から２０の炭化水素基を表すのが好ましく、当該基は置換基を有していても良く、任意の炭素原子はヘテロ原子に置換されていても良い。より具体的には、Ｒ１、Ｒ２、Ｒ３及びＲ４は各々独立して、水素原子、フッ素原子、塩素原子、臭素原子、ヨウ素原子、ペンタフルオロスルフラニル基、シアノ基、ニトロ基、イソシアノ基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−Ｃ＝Ｃ−、又は−Ｃ≡Ｃ−によって置換されても良い炭素原子数１から２０の直鎖状又は分岐状アルキル基を表し（当該アルキル基中の任意の水素原子はフッ素原子に置換されても良い。）、若しくは、重合性基を含む基が好ましい。
【００１２】
一般式（Ｉ）において、Ｒ１、Ｒ２、Ｒ３及びＲ４は、存在するＲ１、存在するＲ２、Ｒ３及びＲ４のうち少なくとも１つが重合性基を含む基であることが好ましい。
【００１３】
前記重合性基を含む基は、一般式（Ｉ−Ｒ）
【００１４】
【化２】
2018109066.tif 000003
【００１５】
（式中、Ｐ１は重合性基を表し、Ｓ１はスペーサー基又は単結合を表すが、Ｓ１が複数存在する場合それらは同一であっても異なっていても良く、Ｘ１は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ１が複数存在する場合それらは同一であっても異なっていても良く（ただし、Ｐ１−（Ｓ１−Ｘ１）ｋ−には−Ｏ−Ｏ−結合を含まない。）、ｋは０から１０の整数を表す。）で表される基が好ましい。
【００１６】
一般式（Ｉ−Ｒ）において、Ｐ１は重合性基を表すが、下記の式（Ｐ−１）から式（Ｐ−２０）
【００１７】
【化３】
2018109066.tif 000004
【００１８】
から選ばれる基を表すことが好ましく、これらの重合性基はラジカル重合、ラジカル付加重合、カチオン重合及びアニオン重合により重合する。特に重合方法として紫外線重合を行う場合には、式（Ｐ−１）、式（Ｐ−２）、式（Ｐ−３）、式（Ｐ−４）、式（Ｐ−５）、式（Ｐ−７）、式（Ｐ−１１）、式（Ｐ−１３）、式（Ｐ−１５）又は式（Ｐ−１８）が好ましく、式（Ｐ−１）、式（Ｐ−２）、式（Ｐ−７）、式（Ｐ−１１）又は式（Ｐ−１３）がより好ましく、式（Ｐ−１）、式（Ｐ−２）又は式（Ｐ−３）がさらに好ましく、式（Ｐ−１）又は式（Ｐ−２）が特に好ましい。
【００１９】
一般式（Ｉ−Ｒ）において、Ｓ１はスペーサー基又は単結合を表すが、Ｓ１が複数存在する場合それらは同一であっても異なっていても良い。また、スペーサー基としては、１個の−ＣＨ２−又は隣接していない２個以上の−ＣＨ２−が各々独立して−Ｏ−、−ＣＯＯ−、−ＯＣＯ−、−ＯＣＯ−Ｏ−、−ＣＯ−ＮＨ−、−ＮＨ−ＣＯ−、−ＣＨ＝ＣＨ−又は−Ｃ≡Ｃ−に置き換えられても良い炭素原子数１から２０のアルキレン基を表すことが好ましい。Ｓ１は原料の入手容易さ及び合成の容易さの観点から複数存在する場合は各々同一であっても異なっていても良く、各々独立して、１個の−ＣＨ２−又は隣接していない２個以上の−ＣＨ２−が各々独立して−Ｏ−、−ＣＯＯ−、−ＯＣＯ−に置き換えられても良い炭素原子数１から１０のアルキレン基又は単結合を表すことがより好ましく、各々独立して炭素原子数１から１０のアルキレン基又は単結合を表すことがさらに好ましく、複数存在する場合は各々同一であっても異なっていても良く各々独立して炭素原子数１から８のアルキレン基を表すことが特に好ましい。
【００２０】
一般式（Ｉ−Ｒ）において、Ｘ１は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ１が複数存在する場合それらは同一であっても異なっていても良い（ただし、Ｐ１−（Ｓ１−Ｘ１）ｋ−には−Ｏ−Ｏ−結合を含まない。）。また、原料の入手容易さ及び合成の容易さの観点から、複数存在する場合は各々同一であっても異なっていても良く、各々独立して−Ｏ−、−Ｓ−、−ＯＣＨ２−、−ＣＨ２Ｏ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことが好ましく、各々独立して−Ｏ−、−ＯＣＨ２−、−ＣＨ２Ｏ−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがより好ましく、複数存在する場合は各々同一であっても異なっていても良く、各々独立して−Ｏ−、−ＣＯＯ−、−ＯＣＯ−又は単結合を表すことが特に好ましい。
【００２１】
一般式（Ｉ−Ｒ）において、ｋは、０から１０の整数を表すが、０から５の整数を表すことが好ましく、０から２の整数を表すことがより好ましく、１を表すことが特に好ましい。
【００２２】
一般式（Ｉ）のＲ１、Ｒ２、Ｒ３及びＲ４において、重合性基を含む基以外の基を表す場合、Ｒ５（式中、Ｒ５は水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良い。）から選ばれる基を表すことが好ましい。
【００２３】
Ｒ５で表される基としては、液晶性、逆分散性、合成の容易さ及び保存安定性の観点から、水素原子、フッ素原子、塩素原子、シアノ基又は１個の−ＣＨ２−又は隣接していない２個以上の−ＣＨ２−が各々独立して−Ｏ−、−ＣＯＯ−、−ＯＣＯ−、−Ｏ−ＣＯ−Ｏ−、−ＣＯ−ＮＨ−、−ＮＨ−ＣＯ−によって置換されても良く、任意の水素原子がフッ素原子に置換されても良い炭素原子数１から２０の直鎖状又は分岐状アルキル基を表すことがより好ましく、水素原子、フッ素原子、塩素原子又は１個の−ＣＨ２−又は隣接していない２個以上の−ＣＨ２−が各々独立して−Ｏ−、−ＣＯＯ−、−ＯＣＯ−、−Ｏ−ＣＯ−Ｏ−によって置換されても良く、任意の水素原子がフッ素原子に置換されても良い炭素原子数１から１０の直鎖状アルキル基を表すことがさらに好ましく、１個の−ＣＨ２−又は隣接していない２個以上の−ＣＨ２−が各々独立して−Ｏ−によって置換されても良い炭素原子数１から１０の直鎖状アルキル基を表すことがさらにより好ましく、炭素原子数１から５の直鎖状アルキル基を表すことが特に好ましい。
＜＜置換基Ｌ＞＞
一般式（Ｉ）で表される化合物は、無置換であるか、置換基Ｌにより置換されていても良い。置換基Ｌはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良く、若しくは、ＬはＰＬ−（ＳＬ−ＸＬ）ｋＬ−で表される基を表しても良く、ここでＰＬは重合性基を表し、ＳＬはスペーサー基又は単結合を表すが、ＳＬが複数存在する場合それらは同一であっても異なっていても良く、ＸＬは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＬが複数存在する場合それらは同一であっても異なっていても良いが、（ただし、ＰＬ−（ＳＬ−ＸＬ）ｋＬ−には−Ｏ−Ｏ−結合を含まない。）、ｋＬは０から１０の整数を表すが、ｋＬは１が好ましく、化合物内にＬが複数存在する場合それらは同一であっても異なっていても良い。また、原料の入手容易さ及び合成の容易さの観点から、複数存在する場合は各々同一であっても異なっていても良く、置換基Ｌはフッ素原子、塩素原子、ニトロ基、シアノ基、又は、１個の−ＣＨ２−又は隣接していない２個以上の−ＣＨ２−が各々独立して−Ｏ−、−ＣＯＯ−、−ＯＣＯ−によって置換されても良く、任意の水素原子がフッ素原子に置換されても良い、炭素原子数１から２０の直鎖状又は分岐状アルキル基を表すことが好ましく、複数存在する場合は各々同一であっても異なっていても良く、フッ素原子、塩素原子、ニトロ基、シアノ基、又は、１個の−ＣＨ２−又は隣接していない２個以上の−ＣＨ２−が各々独立して−Ｏ−によって置換されても良い、炭素原子数１から１２の直鎖状アルキル基を表すことがより好ましく、複数存在する場合は各々同一であっても異なっていても良く、フッ素原子、シアノ基、メチル基又はメトキシ基を表すことが特に好ましい。
＜＜Ｗ１、Ｗ２＞＞
一般式（Ｉ）において、Ｗ１及びＷ２は各々独立して単結合又は２個から１００個のπ電子を有する共役系を含む基を表す。原料の入手容易さ及び合成の容易さの観点からＷ１及びＷ２は、単結合若しくは任意の炭素原子がヘテロ原子に置換されていても良い２個から８０個のπ電子を有する炭素基又は炭化水素基と、単結合若しくは無置換であるか又は１つ以上の置換基Ｌによって置換されても良く、任意の炭素原子がヘテロ原子に置換されていても良い炭素原子数５から８０の芳香族及び／又は非芳香族の炭化水素環とを含む基であることが好ましい。
【００２４】
一般式（Ｉ）において、Ｗ１が下記一般式（Ｉ−Ｗ１）、Ｗ２が下記一般式（Ｉ−Ｗ２）
【００２５】
【化４】
2018109066.tif 000005
【００２６】
式中、Ｖ１、Ｖ２、Ｖ３及びＶ４は各々独立して単結合又は２価の連結基を表し、
Ｂ１、Ｂ２及びＢ３は各々独立して単結合又は置換されていても良い炭素原子数５から８０の芳香族及び／又は非芳香族の炭化水素環を表すが、当該炭素環又は炭化水素環の任意の炭素原子はヘテロ原子に置換されていても良く、これらの基は無置換であるか又は１つ以上の置換基Ｌによって置換されても良いが、Ｂ３が単結合を表す場合は水素原子又は置換基Ｌで表される基が結合し、ｎ４及びｎ５は、０から１０までの整数を表す基がより好ましい。
【００２７】
式中、Ｖ１、Ｖ２、Ｖ３及びＶ４はそれぞれ独立して、下記の式（Ｖ−１）から式（Ｖ−１５）
【００２８】
【化５】
2018109066.tif 000006
【００２９】
（式中、Ｙ１は水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、若しくは１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いが、Ｙ１が複数存在する場合それらは同一であっても異なっていても良く、若しくはＹ１はＰＹ−（ＳＹ−ＸＹ）ｊ−で表される基を表しても良く、ＰＹは重合性基を表すが、上記の式（Ｐ−１）から式（Ｐ−２０）から選ばれる基を表すことが好ましく、これらの重合性基はラジカル重合、ラジカル付加重合、カチオン重合及びアニオン重合により重合する。特に重合方法として紫外線重合を行う場合には、式（Ｐ−１）、式（Ｐ−２）、式（Ｐ−３）、式（Ｐ−４）、式（Ｐ−５）、式（Ｐ−７）、式（Ｐ−１１）、式（Ｐ−１３）、式（Ｐ−１５）又は式（Ｐ−１８）が好ましく、式（Ｐ−１）、式（Ｐ−２）、式（Ｐ−７）、式（Ｐ−１１）又は式（Ｐ−１３）がより好ましく、式（Ｐ−１）、式（Ｐ−２）又は式（Ｐ−３）がさらに好ましく、式（Ｐ−１）又は式（Ｐ−２）が特に好ましく、ＳＹはスペーサー基又は単結合を表すが、複数存在する場合それらは同一であっても異なっていても良い。液晶性、原料の入手容易さ及び合成の容易さの観点から、複数存在する場合は各々同一であっても異なっていても良く、各々独立して１個の−ＣＨ２−又は隣接していない２個以上の−ＣＨ２−が各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−又は−Ｃ≡Ｃ−に置き換えられても良い炭素原子数１から２０のアルキレン基を表すことが好ましく、複数存在する場合は各々同一であっても異なっていても良く、各々独立して１個の−ＣＨ２−又は隣接していない２個以上の−ＣＨ２−が各々独立して−Ｏ−、−ＣＯＯ−、−ＯＣＯ−、−ＯＣＯ−Ｏ−、に置き換えられても良い炭素原子数１から２０の直鎖状アルキレン基を表すことがより好ましく、複数存在する場合は各々同一であっても異なっていても良く、各々独立して１個の−ＣＨ２−又は隣接していない２個以上の−ＣＨ２−が各々独立して−Ｏ−に置き換えられても良い炭素原子数１から１２の直鎖状アルキレン基を表すことがさらに好ましい。液晶性及び溶媒への溶解性の観点から、ＳＹは１個の−ＣＨ２−又は隣接していない２個以上の−ＣＨ２−が各々独立して−Ｏ−に置き換えられても良い炭素原子数１から１２の直鎖状アルキレン基を表すことが特に好ましい。ＸＹは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、ＸＹが複数存在する場合それらは同一であっても異なっていても良い（ただし、ＰＹ−（ＳＹ−ＸＹ）ｊ−には−Ｏ−Ｏ−結合を含まない。）。原料の入手容易さ及び合成の容易さの観点から、ＸＹは複数存在する場合は各々同一であっても異なっていても良く、各々独立して−Ｏ−、−Ｓ−、−ＯＣＨ２−、−ＣＨ２Ｏ−、−ＣＯＯ−、−ＯＣＯ−、−ＣＯ−Ｓ−、−Ｓ−ＣＯ−、−Ｏ−ＣＯ−Ｏ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことが好ましく、各々独立して−Ｏ−、−ＣＯＯ−、−ＯＣＯ−又は単結合を表すことがより好ましく、単結合を表すことが特に好ましい。ｊは０から１０の整数を表すが、液晶性、原料の入手容易さの観点から、１から３の整数を表すことが好ましい。フィルムにした場合の硬化収縮の観点から、１を表すことが特に好ましい。
【００３０】
前記の式（Ｖ−１）から式（Ｖ−１５）において、ＰＹ−（ＳＹ−ＸＹ）ｊ−で表される基がＮ原子と結合する場合には、Ｎ原子と直接結合する基は、合成の容易さの観点から、−ＣＨ２−であることが好ましい。
【００３１】
前記の式（Ｖ−１）から式（Ｖ−１５）において、ＰＹ−（ＳＹ−ＸＹ）ｊ−で表される基は、位相差及び逆波長分散性の経時的安定性及び紫外光を長時間照射した場合の剥離の観点から、下記の式（ＰＹ−１）、式（ＰＹ−２）又は式（ＰＹ−３）
【００３２】
【化６】
2018109066.tif 000007
【００３３】
（式中、ｊａは２から２０の整数を表し、ｊｂは１から６の整数を表す。）から選ばれる基を表すことが好ましい。式（ＰＹ−１）において、ｊａは液晶性の観点から、２から１２の整数を表すことがより好ましく、２から８の整数を表すことが特に好ましい。式（ＰＹ−２）及び式（ＰＹ−３）において、ｊｂは液晶性の観点から、１から３の整数を表すことがより好ましく、１又は２を表すことが特に好ましい。
【００３４】
前記の式（Ｖ−１）から式（Ｖ−１５）において、Ｙ１がＰＹ−（ＳＹ−ＸＹ）ｊ−で表される基以外の基を表す場合、Ｙ１は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いが、Ｙ１が複数存在する場合それらは同一であっても異なっていても良い基を表すことが好ましい。この場合、液晶性、原料の入手容易さ及び合成の容易さの観点から、Ｙ１は複数存在する場合それらは同一であっても異なっていても良く、基中の任意の水素原子がフッ素原子に置換されても良く、１個の−ＣＨ２−又は隣接していない２個以上の−ＣＨ２−が各々独立して−Ｏ−、−ＣＯ−、−ＣＯＯ−、−ＯＣＯ−、−Ｏ−ＣＯ−Ｏ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すことがより好ましく、Ｙ１は複数存在する場合それらは同一であっても異なっていても良く、基中の任意の水素原子がフッ素原子に置換されても良く、１個の−ＣＨ２−又は隣接していない２個以上の−ＣＨ２−が各々独立して−Ｏ−によって置換されても良い炭素原子数１から２０の直鎖状アルキル基を表すことがさらに好ましく、Ｙ１は複数存在する場合それらは同一であっても異なっていても良く、１個の−ＣＨ２−又は隣接していない２個以上の−ＣＨ２−が各々独立して−Ｏ−によって置換されても良い炭素原子数１から１０の直鎖状アルキル基を表すことが特に好ましい。さらに、各種溶剤への溶解性、及び、各種基材（または配向膜）への密着性の観点から、Ｙ１はＨ３Ｃ−（Ｏ−（ＣＨ２）ｊ１）ｊ２−で表される基（式中、ｊ１は２から１０の整数を表し、ｊ２は１から１０の整数を表すが、ｊ１は２から６の整数であることが好ましく、ｊ２は１から４の整数であることが好ましく、ｊ１は２又は３であることがより好ましく、ｊ２は１から３の整数であることがより好ましく、ｊ１は２であることが特に好ましく、ｊ２は２又は３であることが特に好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−から選ばれる基であることが好ましい。但し、上記式（Ｉ−Ｗ１）、式（Ｉ−Ｗ２）において存在するＭ１−Ｖ１、Ｖ１−Ｂ１、Ｂ１−Ｖ２、Ｖ２−Ｍ２、Ｍ２−Ｖ３、Ｖ３−Ｂ２、Ｂ２−Ｖ４及びＶ４−Ｂ３のうち少なくとも１つが共役系を形成する。
【００３５】
Ｖ１、Ｖ２、Ｖ３及びＶ４は逆分散性、原料の入手容易さ及び合成の容易さの観点から、各々独立して、上記式（Ｖ−１）から式（Ｖ−１５）で表される基、単結合、二重結合、−Ｏ−、−Ｓ−、−ＣＨ２−、−ＣＯＯ−、−ＯＣＯ−、−ＣＯ−Ｓ−、−Ｓ−ＣＯ−、−ＣＯ−ＮＨ−、−ＮＨ−ＣＯ−、−ＣＳ−ＮＨ−、−ＮＨ−ＣＳ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−から選ばれる基であることがより好ましく、上記式（Ｖ−１）から式（Ｖ−１５）で表される基、単結合、二重結合、−Ｓ−、−ＣＨ２−、−ＣＯＯ−、−ＯＣＯ−、−ＣＯ−ＮＨ−、−ＮＨ−ＣＯ−、−ＣＳ−ＮＨ−、−ＮＨ−ＣＳ−、−ＣＨ２ＣＨ２−から選ばれる基であることがさらに好ましく、上記式（Ｖ−１）から式（Ｖ−１５）で表される基、単結合、二重結合、−ＣＨ２−、−ＣＯＯ−、−ＯＣＯ−、−ＣＨ２ＣＨ２−から選ばれる基であることがさらにより好ましく、上記式（Ｖ−１）から式（Ｖ−１５）で表される基、単結合、二重結合から選ばれる基であることが特に好ましい。但し、上記式（Ｉ−Ｗ１）、式（Ｉ−Ｗ２）において存在するＭ１−Ｖ１、Ｖ１−Ｂ１、Ｂ１−Ｖ２、Ｖ２−Ｍ２、Ｍ２−Ｖ３、Ｖ３−Ｂ２、Ｂ２−Ｖ４及びＶ４−Ｂ３のうち少なくとも１つが共役系を形成する。
【００３６】
原料の入手容易さ及び合成の容易さの観点から、Ｙ１が炭素原子に結合する場合、Ｙ１は水素原子、フッ素原子、塩素原子、ニトロ基、シアノ基、若しくは１個の−ＣＨ２−又は隣接していない２個以上の−ＣＨ２−が各々独立して−Ｏ−、−ＣＯＯ−、−ＯＣＯ−によって置換されても良く、任意の水素原子がフッ素原子に置換されても良い、炭素原子数１から２０の直鎖状又は分岐状アルキル基を表すことが好ましく、水素原子、フッ素原子、塩素原子、ニトロ基、シアノ基、又は、炭素原子数１から１２の直鎖状アルキル基を表すことがより好ましく、水素原子、フッ素原子、シアノ基、又は、炭素原子数１から８の直鎖状アルキル基を表すことがさらに好ましく、水素原子を表すことが特に好ましい。また、Ｙ１が窒素原子に結合する場合はＹ１は水素原子、若しくは１個の−ＣＨ２−又は隣接していない２個以上の−ＣＨ２−が各々独立して−Ｏ−、−ＣＯＯ−、−ＯＣＯ−によって置換されても良く、任意の水素原子がフッ素原子に置換されても良い、炭素原子数１から２０の直鎖状又は分岐状アルキル基を表すことが好ましく、水素原子、若しくは炭素原子数１から２０の直鎖状又は分岐状アルキル基を表すことがより好ましく、水素原子、若しくは炭素原子数１から８の直鎖状アルキル基を表すことがさらに好ましく、水素原子を表すことが特に好ましい。
【００３７】
式中、存在するＢ１、存在するＢ２及びＢ３が各々独立して、下記の式（Ｂ−１）から式（Ｂ−２１）
【００３８】
【化７】
2018109066.tif 000008
【００３９】
（式中、環構造には、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。ここで、任意の位置に結合手を有して良くとは、例えば、Ｂ１は２価の基であることから、任意の位置に結合手を２つ有することを意図する（以下、本発明において、任意の位置に結合手を有して良くとは同様な意味を示す。）。また、これらの基は無置換又は１つ以上の置換基Ｌによって置換されても良いが、Ｂ３が単結合を表す場合は水素原子又は置換基Ｌで表される基が結合する。）又は単結合を表すことが好ましい。
【００４０】
原料の入手容易さ、合成の容易さ及び逆分散性の観点から、Ｂ１、Ｂ２及びＢ３が各々独立して、式（Ｂ−３）、式（Ｂ−４）、式（Ｂ−５）、式（Ｂ−６）、式（Ｂ−７）、式（Ｂ−８）、式（Ｂ−１０）、式（Ｂ−１１）、式（Ｂ−１２）、式（Ｂ−１３）、式（Ｂ−１７）、式（Ｂ−１８）、式（Ｂ−１９）、式（Ｂ−２０）、式（Ｂ−２１）又は単結合から選ばれる基を表すことが好ましい。
【００４１】
式（Ｂ−３）で表される基としては下記の式（Ｂ−３−１）から式（Ｂ−３−７）
【００４２】
【化８】
2018109066.tif 000009
【００４３】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましく、式（Ｂ−３−２）、式（Ｂ−３−４）、式（Ｂ−３−５）、式（Ｂ−３−６）、式（Ｂ−３−７）から選ばれる基を表すことがより好ましい。
【００４４】
式（Ｂ−４）で表される基としては下記の式（Ｂ−４−１）から式（Ｂ−４−８）
【００４５】
【化９】
2018109066.tif 000010
【００４６】
（式中、環構造には、任意の位置に結合手を有して良い。また、これらの基は無置換又は１つ以上の置換基Ｌによって置換されても良い。）から選ばれる基を表すことが好ましく、式（Ｂ−４−１）で表される基を表すことがより好ましい。
【００４７】
式（Ｂ−５）で表される基としては下記の式（Ｂ−５−１）から式（Ｂ−５−６）
【００４８】
【化１０】
2018109066.tif 000011
【００４９】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。
【００５０】
式（Ｂ−６）で表される基としては下記の式（Ｂ−６−１）から式（Ｂ−６−９）
【００５１】
【化１１】
2018109066.tif 000012
【００５２】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。
【００５３】
式（Ｂ−７）で表される基としては下記の式（Ｂ−７−１）から式（Ｂ−７−１２）
【００５４】
【化１２】
2018109066.tif 000013
【００５５】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましく、式（Ｂ−７−８）、式（Ｂ−７−９）、式（Ｂ−７−１０）、式（Ｂ−７−１１）、式（Ｂ−７−１２）から選ばれる基を表すことがより好ましく、式（Ｂ−７−１１）で表される基を表すことがさらに好ましい。
【００５６】
式（Ｂ−８）で表される基としては下記の式（Ｂ−８−１）から式（Ｂ−８−８）
【００５７】
【化１３】
2018109066.tif 000014
【００５８】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましく、式（Ｂ−８−２）、式（Ｂ−８−３）、式（Ｂ−８−４）、式（Ｂ−８−６）、式（Ｂ−８−７）、式（Ｂ−８−８）から選ばれる基を表すことがより好ましい。
【００５９】
式（Ｂ−１０）で表される基としては下記の式（Ｂ−１０−１）から式（Ｂ−１０−１９）
【００６０】
【化１４】
2018109066.tif 000015
【００６１】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。
【００６２】
式（Ｂ−１１）で表される基としては下記の式（Ｂ−１１−１）から式（Ｂ−１１−７）
【００６３】
【化１５】
2018109066.tif 000016
【００６４】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましく、式（Ｂ−１１−１）、式（Ｂ−１１−２）、式（Ｂ−１１−７）から選ばれる基を表すことがより好ましい。
【００６５】
式（Ｂ−１２）で表される基としては下記の式（Ｂ−１２−１）から式（Ｂ−１２−４）
【００６６】
【化１６】
2018109066.tif 000017
【００６７】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましく、式（Ｂ−１２−１）、式（Ｂ−１２−４）から選ばれる基を表すことが好ましい。
【００６８】
式（Ｂ−１３）で表される基としては下記の式（Ｂ−１３−１）から式（Ｂ−１３−１０）
【００６９】
【化１７】
2018109066.tif 000018
【００７０】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。
【００７１】
式（Ｂ−１７）で表される基としては下記の式（Ｂ−１７−１）から式（Ｂ−１７−１８）
【００７２】
【化１８】
2018109066.tif 000019
【００７３】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。
【００７４】
式（Ｂ−１８）で表される基としては下記の式（Ｂ−１８−１）から式（Ｂ−１８−４）
【００７５】
【化１９】
2018109066.tif 000020
【００７６】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。
【００７７】
式（Ｂ−１９）で表される基としては下記の式（Ｂ−１９−１）から式（Ｂ−１９−１６）
【００７８】
【化２０】
2018109066.tif 000021
【００７９】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。
【００８０】
式（Ｂ−２０）で表される基としては下記の式（Ｂ−２０−１）から式（Ｂ−２０−１２）
【００８１】
【化２１】
2018109066.tif 000022
【００８２】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。
【００８３】
式（Ｂ−２１）で表される基としては下記の式（Ｂ−２１−１）から式（Ｂ−２１−１３）
【００８４】
【化２２】
2018109066.tif 000023
【００８５】
（式中、環構造には、任意の位置に結合手を有して良く、Ｒ０は水素原子又は炭素原子数１から２０のアルキル基を表す。また、これらの基は無置換又は１つ以上の置換基Ｌによって置換されても良い。）から選ばれる基を表すことが好ましい。＜＜Ｍ１、Ｍ２＞＞
一般式（Ｉ）において、Ｍ１及びＭ２は各々独立して、メソゲン基を含む基を表す。
【００８６】
より具体的には、Ｍ１が下記の式（Ｉ−Ｍ１）、Ｍ２が下記の式（Ｉ−Ｍ２）
【００８７】
【化２３】
2018109066.tif 000024
【００８８】
（式中、Ａ１、Ａ２、Ａ３及びＡ４は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ１、Ａ２、Ａ３及び／又はＡ４が複数現れる場合は各々同一であっても異なっていても良く、Ｚ１、Ｚ２、Ｚ３及びＺ４は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１、Ｚ２、Ｚ３及び／又はＺ４が複数現れる場合は各々同一であっても異なっていても良く、Ｔ１は置換されていても良い３価の基を表し、Ｔ２は前記ｎ２が０の場合置換されていても良い３価の基を表し、ｎ２が１の場合置換されていても良い４価の基を表し、ｍ１、ｍ２、ｍ３及びｍ４は各々独立して０から５の整数を表す。）で表される基が好ましい。
【００８９】
Ａ１、Ａ２、Ａ３及びＡ４は原料の入手容易さ及び合成の容易さの観点から、無置換であるか又は１つ以上の置換基Ｌによって置換されても良い１，４−フェニレン基、１，４−シクロヘキシレン基、ナフタレン−２，６−ジイル基を表すことが好ましく、各々独立して下記の式（Ａ−１）から式（Ａ−１１）
【００９０】
【化２４】
2018109066.tif 000025
【００９１】
から選ばれる基を表すことがより好ましく、各々独立して式（Ａ−１）から式（Ａ−８）から選ばれる基を表すことがさらに好ましく、各々独立して式（Ａ−１）から式（Ａ−４）から選ばれる基を表すことが特に好ましい。
【００９２】
Ｚ１、Ｚ２、Ｚ３及びＺ４は化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＣＯＯ−、−ＯＣＯ−又は単結合を表すことが特に好ましい。
【００９３】
ｍ１、ｍ２、ｍ３及びｍ４は各々独立して０から５の整数を表すが、液晶性、合成の容易さ及び保存安定性の観点から、ｍ１、ｍ２、ｍ３及びｍ４は各々独立して１から４の整数を表すことが好ましく、１から３の整数を表すことがより好ましく、１又は２を表すことが特に好ましい。ｍ１＋ｍ２及びｍ３＋ｍ４は各々独立して１から４の整数を表すことが好ましく、２、３又は４を表すことが特に好ましい。
【００９４】
上記式（Ｉ−Ｍ１）、上記式（Ｉ−Ｍ２）において、Ｔ１及びＴ２は、各々独立して下記の式（Ｔ−１）から式（Ｔ−２２）
【００９５】
【化２５】
2018109066.tif 000026
【００９６】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１は１から２０の整数を表す。）から選ばれる基が好ましい。
＜＜ｎ１、ｎ２、ｎ３＞＞
ｎ１及びｎ２は各々独立して０又は１を表すが、ｎ１が０である場合後述するＷ１に連結する当該基は水素原子を表し、ｎ２が０である場合後述するＭ２に連結する当該基は水素原子を表す。
ｎ３は１から１０００までの整数を表すが、ｎ３は１から１０までの整数を表すことが好ましく、ｎ３は１から５までの整数を表すことがより好ましく、ｎ３は１から３までの整数を表すことがさらに好ましく、ｎ３は１又は２を表すことが特に好ましい。
【００９７】
ｎ１、ｎ２、ｎ３は各々上記の数を表すが、
Ａ：＜ｎ１及びｎ２が０を表しｎ３が１を表す＞か、
Ｂ：＜ｎ１が１を表しｎ２が０を表しｎ３が１を表す＞か、
Ｃ：＜ｎ１が０を表しｎ２及びｎ３が１を表す＞か、
Ｄ：＜ｎ１及びｎ２が０を表しｎ３が２から１０００を表す＞場合が、逆分散性を良好に示すため特に好ましい。
以下に、特に好ましい形態である上記Ａ：〜Ｄ：の形態に分けて、各基について説明する。
＜＜ｎ１及びｎ２が０を表しｎ３が１を表す＞＞化合物
＜Ｗ１−Ａ１１＞
＜ｎ１及びｎ２が０を表しｎ３が１を表す＞化合物において、フィルム状の重合物を作製した際の表面硬度、紫外線照射後における外観を重視する場合、一般式（Ｉ）において、Ｗ１が下記の式（Ｉ−Ｗ１１）
【００９８】
【化２６】
2018109066.tif 000027
【００９９】
（式中、Ｖ１及び存在するＶ２は、各々独立して単結合又は２価の連結基を表し、存在するＢ１及びＢ１１は各々独立して、式（Ｂ−１）から式（Ｂ−２１）
【０１００】
【化２７】
2018109066.tif 000028
【０１０１】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４１は０から５の整数を表す。）で表される基が好ましい。
【０１０２】
Ｖ１及びＶ２は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−が好ましく、上記式（Ｖ−５）、式（Ｖ−６）、式（Ｖ−８）、式（Ｖ−９）、式（Ｖ−１０）、単結合、二重結合から選ばれる基がより好ましく、単結合が特に好ましい。
【０１０３】
Ｂ１及びＢ１１は各々独立して、上記式（Ｂ−３）、式（Ｂ−４）、式（Ｂ−８）、式（Ｂ−１３）、式（Ｂ−１６）、単結合から選択される基が好ましく、上記式（Ｂ−３）、式（Ｂ−４）、式（Ｂ−８）、単結合から選択される基がより好ましく、より具体的には、上記＜＜Ｗ１、Ｗ２＞＞に記載した式（Ｂ−３−１）、式（Ｂ−３−２）、式（Ｂ−３−５）、式（Ｂ−３−７）、式（Ｂ−４−１）、式（Ｂ−８−４）、式（Ｂ−８−７）、式（Ｂ−１３−７）、式（Ｂ−１３−８）、単結合から選択される基が具体的に好ましく、式（Ｂ−３−７）、式（Ｂ−４−１）、式（Ｂ−８−４）から選択される基が具体的に好ましい。
【０１０４】
ｎ４１は０、１又は２を表すことがより好ましく、０又は１を表すことがさらに好ましく、１を表すことがさらにより好ましい。
＜Ｗ１−Ａ１２＞
＜ｎ１及びｎ２が０を表しｎ３が１を表す＞化合物において、重合性組成物の保存安定性、フィルム状の重合物を作製した際の配向ムラ、紫外線照射後における配向欠陥を重視する場合、一般式（Ｉ）において、Ｗ１が下記の式（Ｉ−Ｗ１２）
【０１０５】
【化２８】
2018109066.tif 000029
【０１０６】
（式中、Ｖ１及び存在するＶ２は各々独立して単結合又は２価の連結基を表し、Ｖ２１が−ＮＲ０−、−ＣＲ０＝、＝ＣＲ０−、−Ｎ＝又は＝Ｎ−（式中、Ｒ０は各々独立して水素原子又は炭素原子数１から８のアルキル基を表す。）を表し、存在するＢ１及びＢ１１は各々独立して、式（Ｂ−１）から式（Ｂ−２１）
【０１０７】
【化２９】
2018109066.tif 000030
【０１０８】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４１は０から５の整数を表す。）で表される基が好ましい。Ｖ２１は−ＮＲ０−、−Ｎ＝又は＝Ｎ−（式中、Ｒ０は各々独立して水素原子又は炭素原子数１から８のアルキル基を表す。）から選ばれる基を表すことがより好ましく、−ＮＨ−を表すことがさらに好ましい。
【０１０９】
Ｖ１及び存在するＶ２は各々独立して、上記式（Ｖ−１）から式（Ｖ−１５）（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−で表される基がより好ましく、上記式（Ｖ−１）、式（Ｖ−２）、式（Ｖ−５）、式（Ｖ−６）、式（Ｖ−８）、式（Ｖ−９）、単結合、−Ｓ−、−ＣＨ２ＣＨ２−がさらに好ましく、式（Ｖ−５）、単結合がさらにより好ましい。
【０１１０】
Ｂ１及びＢ１１は各々独立して、上記式（Ｂ−３）、式（Ｂ−４）、式（Ｂ−６）、式（Ｂ−７）、式（Ｂ−８）、式（Ｂ−１０）、式（Ｂ−１１）、式（Ｂ−２１）、単結合から選択される基が好ましく、上記式（Ｂ−３）、式（Ｂ−４）、式（Ｂ−８）、式（Ｂ−２１）から選択される基が好ましく、より具体的には、上記＜＜Ｗ１、Ｗ２＞＞に記載した式（Ｂ−３−２）、式（Ｂ−３−５）、式（Ｂ−３−７）、式（Ｂ−４−１）、式（Ｂ−４−２）、式（Ｂ−４−３）、式（Ｂ−４−４）、式（Ｂ−４−５）、式（Ｂ−６−７）、式（Ｂ−７−８）、式（Ｂ−７−１１）、式（Ｂ−７−１２）、式（Ｂ−８−３）、式（Ｂ−８−４）、式（Ｂ−１０−１１）、式（Ｂ−１０−１６）、式（Ｂ−１１−６）、式（Ｂ−２１−１２）から選択される基が好ましく、式（Ｂ−３−７）、式（Ｂ−４−１）、式（Ｂ−４−２）、式（Ｂ−４−３）、式（Ｂ−８−４）、式（Ｂ−２１−１２）から選択される基がより好ましい。
【０１１１】
ｎ４１は０、１又は２を表すことがより好ましく、０又は１を表すことがさらに好ましい。
＜Ｗ１−Ａ１３＞
＜ｎ１及びｎ２が０を表しｎ３が１を表す＞化合物において、フィルム状の重合物を作製した際の膜厚均一性、密着性を重視する場合、一般式（Ｉ）において、Ｗ１が下記の式（Ｉ−Ｗ１３）
【０１１２】
【化３０】
2018109066.tif 000031
【０１１３】
（式中、Ｖ１及び存在するＶ２は各々独立して単結合又は２価の連結基を表し、Ｖ２１が−ＣＲ０＝ＣＲ０−、−Ｃ≡Ｃ−、−ＣＲ０＝Ｎ−、−Ｎ＝ＣＲ０−、−ＮＲ０−ＣＲ０＝、＝ＣＲ０−ＮＲ０−、−ＮＲ０−Ｎ＝、＝Ｎ−ＮＲ０−、−Ｎ＝Ｎ−又は＝Ｎ−Ｎ＝（式中、Ｒ０は各々独立して水素原子又は炭素原子数１から８のアルキル基を表す。）を表し、存在するＢ１及びＢ１１は各々独立して、式（Ｂ−１）から式（Ｂ−２１）
【０１１４】
【化３１】
2018109066.tif 000032
【０１１５】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４１は０から５の整数を表す。）で表される基が好ましい。Ｖ２１は−ＣＲ０＝ＣＲ０−、−Ｃ≡Ｃ−、−ＣＲ０＝Ｎ−、−Ｎ＝ＣＲ０−、−ＮＲ０−ＣＲ０＝、＝ＣＲ０−ＮＲ０−、−Ｎ＝Ｎ−又は＝Ｎ−Ｎ＝（式中、Ｒ０は各々独立して水素原子又は炭素原子数１から８のアルキル基を表す。）から選ばれる基を表すことがより好ましく、−ＣＨ＝ＣＨ−、−ＣＨ＝Ｎ−、−Ｎ＝ＣＨ−、−Ｎ＝Ｎ−から選ばれる基を表すことがさらに好ましく、−ＣＨ＝ＣＨ−、−ＣＨ＝Ｎ−、−Ｎ＝ＣＨ−から選ばれる基を表すことがさらにより好ましい。Ｖ１及びＶ２は各々独立して、上記式（Ｖ−１）から式（Ｖ−１５）（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−で表される基がより好ましく、上記式（Ｖ−１）、式（Ｖ−２）、式（Ｖ−３）、式（Ｖ−４）、式（Ｖ−５）、式（Ｖ−１０）、−ＣＨ２ＣＨ２−、単結合がさらに好ましく、式（Ｖ−１）、式（Ｖ−２）、式（Ｖ−３）、式（Ｖ−４）、単結合がさらにより好ましい。Ｂ１及びＢ１１は各々独立して、上記式（Ｂ−３）、式（Ｂ−４）、式（Ｂ−５）、式（Ｂ−６）、式（Ｂ−７）、式（Ｂ−８）、式（Ｂ−１０）、式（Ｂ−１１）、式（Ｂ−１２）、式（Ｂ−１３）、式（Ｂ−１７）、式（Ｂ−１８）、単結合から選択される基が好ましく、上記式（Ｂ−３）、式（Ｂ−４）、式（Ｂ−７）、式（Ｂ−８）、式（Ｂ−１０）、式（Ｂ−１２）、式（Ｂ−１３）、単結合から選択される基がより好ましく、より具体的には、上記＜＜Ｗ１、Ｗ２＞＞に記載した式（Ｂ−３−２）、式（Ｂ−３−５）、式（Ｂ−４−１）、式（Ｂ−７−１１）、式（Ｂ−８−７）、式（Ｂ−１０−１１）、式（Ｂ−１２−３）、式（Ｂ−１２−４）、式（Ｂ−１３−６）、単結合から選ばれる基が好ましく、式（Ｂ−３−２）、式（Ｂ−３−５）、式（Ｂ−４−１）、式（Ｂ−７−１１）、式（Ｂ−８−７）、式（Ｂ−１２−４）、単結合から選ばれる基がより好ましく、
式（Ｂ−３−２）、式（Ｂ−４−１）、式（Ｂ−８−７）、式（Ｂ−１２−４）、単結合から選ばれる基がさらに好ましい。
【０１１６】
ｎ４１は０、１又は２を表すことがより好ましく、０又は１を表すことがさらに好ましく、１を表すことがさらにより好ましい。
＜Ｗ１−Ａ１４＞
＜ｎ１及びｎ２が０を表しｎ３が１を表す＞化合物において、重合性組成物に添加した際の保存安定性、フィルム状の重合物を作製した際のヘイズ値、紫外線照射後における配向欠陥を重視する場合、一般式（Ｉ）において、Ｗ１が下記の式（Ｉ−Ｗ１４）
【０１１７】
【化３２】
2018109066.tif 000033
【０１１８】
（式中、Ｖ１及び存在するＶ２は各々独立して単結合又は２価の連結基を表し、Ｖ２１が−ＣＲ０＝ＣＲ０−、−Ｃ≡Ｃ−、−ＣＲ０＝Ｎ−、−Ｎ＝ＣＲ０−、−ＮＲ０−ＣＲ０＝、＝ＣＲ０−ＮＲ０−、−ＮＲ０−Ｎ＝、＝Ｎ−ＮＲ０−、−Ｎ＝Ｎ−又は＝Ｎ−Ｎ＝を表し、Ｖ２２が−ＮＲ０−、−ＣＲ０＝、＝ＣＲ０−、−Ｎ＝又は＝Ｎ−（式中、Ｒ０は各々独立して水素原子又は炭素原子数１から８のアルキル基を表す。）を表し、存在するＢ１及びＢ１１は各々独立して、式（Ｂ−１）から式（Ｂ−２１）
【０１１９】
【化３３】
2018109066.tif 000034
【０１２０】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４１は０から５の整数を表す。）で表される基が好ましい。Ｖ２１は−ＣＲ０＝Ｎ−、−Ｎ＝ＣＲ０−、−ＮＲ０−ＣＲ０＝、＝ＣＲ０−ＮＲ０−、−ＮＲ０−Ｎ＝、＝Ｎ−ＮＲ０−、＝Ｎ−Ｎ＝（式中、Ｒ０は各々独立して水素原子又は炭素原子数１から８のアルキル基を表す。）から選ばれる基を表すことがより好ましく、−ＣＨ＝Ｎ−、−Ｎ＝ＣＨ−、−ＮＨ−ＣＨ＝、＝ＣＨ−ＮＨ−、−ＮＨ−Ｎ＝、＝Ｎ−ＮＨ−、＝Ｎ−Ｎ＝から選ばれる基を表すことがさらに好ましい。Ｖ２２は−ＮＲ０−、−Ｎ＝又は＝Ｎ−（式中、Ｒ０は各々独立して水素原子又は炭素原子数１から８のアルキル基を表す。）から選ばれる基を表すことがより好ましく、−ＮＨ−、−Ｎ＝又は＝Ｎ−から選ばれる基を表すことがさらに好ましい。Ｖ１及び存在するＶ２は各々独立して、上記式（Ｖ−１）から式（Ｖ−１５）（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−で表される基がより好ましく、上記式（Ｖ−５）、式（Ｖ−６）、式（Ｖ−８）、式（Ｖ−９）、単結合、−ＣＨ２ＣＨ２−がさらに好ましく、単結合がさらにより好ましい。存在するＢ１及びＢ１１は各々独立して、上記式（Ｂ−３）、式（Ｂ−４）、式（Ｂ−７）、式（Ｂ−８）、式（Ｂ−１０）、式（Ｂ−１１）、式（Ｂ−１２）、単結合から選択される基が好ましく、上記式（Ｂ−４）、式（Ｂ−７）、式（Ｂ−８）、単結合から選択される基がより好ましく、より具体的には、上記＜＜Ｗ１、Ｗ２＞＞に記載した式（Ｂ−３−１）、式（Ｂ−３−２）、式（Ｂ−３−５）、式（Ｂ−３−７）、式（Ｂ−４−１）、式（Ｂ−４−３）、式（Ｂ−４−６）、式（Ｂ−７−１１）、式（Ｂ−８−４）、式（Ｂ−８−７）、式（Ｂ−１０−１１）、式（Ｂ−１１−１）、式（Ｂ−１２−４）、単結合から選ばれる基が好ましく、式（Ｂ−４−１）、式（Ｂ−７−１１）、式（Ｂ−８−７）、単結合から選ばれる基がより好ましい。
【０１２１】
ｎ４１は０、１又は２を表すことがより好ましく、０又は１を表すことがさらに好ましく、０を表すことがさらにより好ましい。
＜Ｗ１−Ａ１５＞
なお、前記＜ｎ１及びｎ２が０を表しｎ３が１を表す＞化合物において、フィルム状の重合物を作製した際のヘイズ値、膜厚均一性を重視する場合、一般式（Ｉ）において、Ｗ１が下記の式（Ｉ−Ｗ１８）
【０１２２】
【化３４】
2018109066.tif 000035
【０１２３】
（式中、Ｖ１及び存在するＶ２は各々独立して単結合又は２価の連結基を表し、Ｖ２１、Ｖ２２、Ｖ２３及びＶ２４は−ＣＲ０＝ＣＲ０−、−Ｃ≡Ｃ−、−ＣＲ０＝Ｎ−、−Ｎ＝ＣＲ０−、−ＮＲ０−ＣＲ０＝、＝ＣＲ０−ＮＲ０−、−ＮＲ０−Ｎ＝、＝Ｎ−ＮＲ０−、−Ｎ＝Ｎ−、＝Ｎ−Ｎ＝、−ＮＲ０−、−ＣＲ０＝、＝ＣＲ０−、−Ｎ＝又は＝Ｎ−（式中、Ｒ０は各々独立して水素原子又は炭素原子数１から８のアルキル基を表す。）を表し、存在するＢ１及びＢ１１は各々独立して、式（Ｂ−１）から式（Ｂ−２１）
【０１２４】
【化３５】
2018109066.tif 000036
【０１２５】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４１は０から５の整数を表す。）で表される基が好ましい。Ｖ２１、Ｖ２２、Ｖ２３及びＶ２４は−ＣＲ０＝ＣＲ０−、−Ｃ≡Ｃ−、−ＣＲ０＝Ｎ−、−Ｎ＝ＣＲ０−、−ＮＲ０−ＣＲ０＝、＝ＣＲ０−ＮＲ０−、−ＮＲ０−Ｎ＝、＝Ｎ−ＮＲ０−、−ＮＲ０−、−ＣＲ０＝、＝ＣＲ０−、−Ｎ＝又は＝Ｎ−（式中、Ｒ０は各々独立して水素原子又は炭素原子数１から８のアルキル基を表す。）を表すことが好ましく、−ＣＲ０＝ＣＲ０−、−Ｃ≡Ｃ−、−ＣＲ０＝Ｎ−、−Ｎ＝ＣＲ０−、−ＮＲ０−Ｎ＝、＝Ｎ−ＮＲ０−、−ＮＲ０−、−ＣＲ０＝、＝ＣＲ０−（式中、Ｒ０は各々独立して水素原子又は炭素原子数１から８のアルキル基を表す。）を表すことがより好ましく、−ＣＲ０＝Ｎ−、−Ｎ＝ＣＲ０−（式中、Ｒ０は各々独立して水素原子又は炭素原子数１から８のアルキル基を表す。）を表すことがさらに好ましく、−ＣＨ＝Ｎ−、−Ｎ＝ＣＨ−を表すことがさらにより好ましい。Ｖ１及び存在するＶ２は各々独立して、上記式（Ｖ−１）から式（Ｖ−１５）（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−で表される基がより好ましく、上記式（Ｖ−６）、単結合、−ＣＨ２ＣＨ２−がさらに好ましく、上記式（Ｖ−６）、単結合から選ばれる基がさらにより好ましい。存在するＢ１及びＢ１１は各々独立して、上記式（Ｂ−３）、式（Ｂ−４）、式（Ｂ−７）、式（Ｂ−８）、式（Ｂ−１０）、式（Ｂ−１１）、式（Ｂ−１２）、単結合から選択される基が好ましく、上記式（Ｂ−４）、式（Ｂ−８）、式（Ｂ−１２）、単結合から選択される基がより好ましく、より具体的には、上記＜＜Ｗ１、Ｗ２＞＞に記載した式（Ｂ−３−２）、式（Ｂ−３−５）、式（Ｂ−４−１）、式（Ｂ−７−１１）、式（Ｂ−８−７）、式（Ｂ−１０−１１）、式（Ｂ−１１−１）、式（Ｂ−１２−４）、単結合から選ばれる基が好ましく、式（Ｂ−４−１）、式（Ｂ−８−７）、式（Ｂ−１２−４）、単結合から選ばれる基がより好ましく、式（Ｂ−４−１）、単結合から選ばれる基がさらに好ましい。
【０１２６】
ｎ４１は０、１又は２を表すことがより好ましく、０又は１を表すことがさらに好ましく、１を表すことがさらにより好ましい。
＜Ｍ２−Ａ１＞  
＜ｎ１及びｎ２が０を表しｎ３が１を表す＞化合物において、重合性組成物に添加した際の保存安定性、フィルム状の重合物を作製した際のヘイズ値、膜厚均一性、配向ムラ、表面硬度を重視する場合、一般式（Ｉ）において、Ｍ２が下記の式（Ｉ−Ｍ２１）
【０１２７】
【化３６】
2018109066.tif 000037
【０１２８】
（式中、存在するＡ３１及び存在するＡ４１は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ３１及び／又はＡ４１が複数現れる場合は各々同一であっても異なっていても良く、存在するＺ３１及び存在するＺ４１は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３１及び／又はＺ４１が複数現れる場合は各々同一であっても異なっていても良く、ｍ３１及びｍ４１は各々独立して０から５の整数を表す。）を表し、Ｔ２１が下記の式（Ｔ２−１）から式（Ｔ２−１０）
【０１２９】
【化３７】
2018109066.tif 000038
【０１３０】
から選ばれる基を表すが、これらの基は無置換であるか又は１つ以上の置換基Ｌによって置換されても良く、ｍ３１＋ｍ４１が１から６を表す基が好ましい。
【０１３１】
Ａ３１及びＡ４１は原料の入手容易さ及び合成の容易さの観点から、各々独立して、無置換であるか又は１つ以上の置換基Ｌによって置換されても良い１，４−フェニレン基、１，４−シクロヘキシレン基、ナフタレン−２，６−ジイル基を表すことが好ましく、各々独立して下記の式（Ａ−Ａ１−１）から式（Ａ−Ａ１−１１）
【０１３２】
【化３８】
2018109066.tif 000039
【０１３３】
から選ばれる基を表すことがより好ましく、各々独立して式（Ａ−Ａ１−１）から式（Ａ−Ａ１−８）から選ばれる基を表すことがさらに好ましく、各々独立して式（Ａ−Ａ１−１）から式（Ａ−Ａ１−４）から選ばれる基を表すことが特に好ましい。
【０１３４】
Ｚ３１及びＺ４１は化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＣＯＯ−、−ＯＣＯ−又は単結合を表すことが特に好ましい。
【０１３５】
ｍ３１及びｍ４１は液晶性、合成の容易さ及び保存安定性の観点から、各々独立して１から４の整数を表すことが好ましく、１から３の整数を表すことがより好ましく、１又は２を表すことが特に好ましい。ｍ３１＋ｍ４１は各々独立して１から４の整数を表すことが好ましく、２、３又は４を表すことが特に好ましい。
【０１３６】
Ｔ２１は、上記式（Ｔ２−１）から式（Ｔ２−６）で表される基がより好ましく、上記式（Ｔ２−１）又は式（Ｔ２−２）で表される基ががさらに好ましい。
【０１３７】
なお、Ｍ２が上記の式（Ｉ−Ｍ２１）で表される基である場合、Ｗ１は＜Ｗ１−Ａ１１＞〜＜Ｗ１−Ａ１５＞から選択される基を用いることが好ましく、＜Ｗ１−Ａ１１＞、＜Ｗ１−Ａ１２＞、＜Ｗ１−Ａ１４＞を用いることがより好ましい。
＜Ｍ２−Ａ２＞
＜ｎ１及びｎ２が０を表しｎ３が１を表す＞化合物において、フィルム状の重合物を作製した際の、紫外線照射後における外観、配向欠陥を重視する場合、一般式（Ｉ）において、Ｍ２が下記の式（Ｉ−Ｍ２２）
【０１３８】
【化３９】
2018109066.tif 000040
【０１３９】
（式中、存在するＡ３２及び存在するＡ４２は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ３２及び／又はＡ４２が複数現れる場合は各々同一であっても異なっていても良く、存在するＺ３２及び存在するＺ４２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３２及び／又はＺ４２が複数現れる場合は各々同一であっても異なっていても良く、Ｔ２２は置換されていても良い３価の基を表し、ｍ３２及びｍ４２は各々独立して０から５の整数を表す。）を表し、式（Ｉ−Ｍ２２）において、Ｔ２２が下記の式（Ｔ２−１１）から式（Ｔ２−２７）
【０１４０】
【化４０】
2018109066.tif 000041
【０１４１】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）、下記の式（Ｔ２−２８）から式（Ｔ２−３１）
【０１４２】
【化４１】
2018109066.tif 000042
【０１４３】
（式中、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）、下記の式（Ｔ２−３２）
【０１４４】
【化４２】
2018109066.tif 000043
【０１４５】
（式中、任意の位置に結合手を有して良く、少なくとも１つの−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられるが、−Ｏ−Ｏ−結合を含まない。また、これらの基は無置換又は１つ以上のＬによって置換されても良い。）、下記の式（Ｔ２−３３）、又は式（Ｔ２−３４）
【０１４６】
【化４３】
2018109066.tif 000044
【０１４７】
（式中、任意の位置に結合手を有して良く、少なくとも１つの−ＣＨ＝は各々独立して−Ｎ＝に置き換えられる。また、これらの基は無置換又は１つ以上のＬによって置換されても良い。）から選ばれる基を表し、ｍ３２＋ｍ４２が１から６の整数を表す基が好ましい。
【０１４８】
また、Ｍ２が下記の式（Ｉ−Ｍ２２２）
【０１４９】
【化４４】
2018109066.tif 000045
【０１５０】
（式中、Ａ３２２及びＡ４２２は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ３２２及び／又はＡ４２２が複数現れる場合は各々同一であっても異なっていても良く、Ｚ３２２及びＺ４２２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３２２及び／又はＺ４２２が複数現れる場合は各々同一であっても異なっていても良く、Ｔ２２２は置換されていても良い３価の基を表す。）を表し、式（Ｉ−Ｍ２２２）において、Ｔ２２２が下記の式（Ｔ２−３５）から式（Ｔ２−４１）
【０１５１】
【化４５】
2018109066.tif 000046
【０１５２】
（式中、Ｒ０は水素原子又は炭素原子数１から２０のアルキル基を表す。）から選ばれる基を表し、ｍ３２２及びｍ４２２は各々独立して１又は２を表すことが好ましい。
【０１５３】
Ａ３２２及びＡ４２２は原料の入手容易さ及び合成の容易さの観点から、無置換であるか又は１つ以上の置換基Ｌによって置換されても良い１，４−フェニレン基、１，４−シクロヘキシレン基、ナフタレン−２，６−ジイル基を表すことが好ましく、各々独立して下記の式（Ａ−Ａ２−１）から式（Ａ−Ａ２−１１）
【０１５４】
【化４６】
2018109066.tif 000047
【０１５５】
から選ばれる基を表すことがより好ましく、各々独立して式（Ａ−Ａ２−１）から式（Ａ−Ａ２−８）から選ばれる基を表すことがさらに好ましく、各々独立して式（Ａ−Ａ２−１）から式（Ａ−Ａ２−４）から選ばれる基を表すことが特に好ましい。
【０１５６】
Ｚ３２２及びＺ４２２は化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＣＯＯ−、−ＯＣＯ−又は単結合を表すことが特に好ましい。
【０１５７】
Ｔ２２２は、上記式（Ｔ２−３６）、式（Ｔ２−３８）、（Ｔ２−３９）、（Ｔ２−４０）、（Ｔ２−４１）、で表される基がより好ましい。
＜Ｗ１−Ａ２＞
＜ｎ１及びｎ２が０を表しｎ３が１を表す＞化合物において、フィルム状の重合物を作製した際の、紫外線照射後における外観、配向欠陥を重視する場合、一般式（Ｉ）において、Ｗ１が下記の式（Ｉ−Ｗ１９）
【０１５８】
【化４７】
2018109066.tif 000048
【０１５９】
（式中、Ｖ１及びＶ２は各々独立して単結合又は２価の連結基を表し、Ｂ１は各々独立して、式（Ｂ−１）から式（Ｂ−２１）
【０１６０】
【化４８】
2018109066.tif 000049
【０１６１】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４は０から５の整数を表す。）から選ばれる基を表すことが好ましい。
【０１６２】
Ｖ１及びＶ２は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−を表すことが好ましく、上記式（Ｖ−１）、式（Ｖ−２）、式（Ｖ−５）、式（Ｖ−６）、式（Ｖ−７）、式（Ｖ−８）、式（Ｖ−９）、式（Ｖ−１２）、式（Ｖ−１３）、−ＣＯＯ−、−ＯＣＯ−から選ばれる基がより好ましく、上記式（Ｖ−５）、式（Ｖ−６）、式（Ｖ−７）、式（Ｖ−８）、式（Ｖ−９）、式（Ｖ−１２）、式（Ｖ−１３）、−ＣＯＯ−、−ＯＣＯ−から選ばれる基がさらに好ましい。
【０１６３】
Ｂ１は各々独立して、上記式（Ｂ−４）、式（Ｂ−８）、式（Ｂ−１１）、式（Ｂ−１２）、単結合から選択される基が好ましく、より具体的には、上記＜＜Ｗ１、Ｗ２＞＞に記載した式（Ｂ−４−１）、式（Ｂ−８−７）、式（Ｂ−１１−１）、式（Ｂ−１２−４）、単結合から選択される基が好ましく、式（Ｂ−４−１）、式（Ｂ−８−７）、式（Ｂ−１２−４）、単結合から選択される基がより好ましい。
【０１６４】
ｎ４は０から８を表すことが好ましく、０から６を表すことがさらに好ましい。
【０１６５】
また、Ｔ２２２が上記の式（Ｔ２−３５）又は式（Ｔ２−３６）から選ばれる基を表す場合、式（Ｉ−Ｗ１９）においてＢ１は単結合を表し、ｎ４が１から６を表し、Ｖ１及びＶ２が単結合以外の基を表すことが好ましい。
＜Ｍ２−Ａ３＞
＜ｎ１及びｎ２が０を表しｎ３が１を表す＞化合物において、重合性組成物に添加した際の保存安定性、フィルム状の重合物を作製した際の膜厚均一性、紫外線照射後における配向欠陥を重視する場合、一般式（Ｉ）において、Ｍ２が下記の式（Ｉ−Ｍ２３）
【０１６６】
【化４９】
2018109066.tif 000050
【０１６７】
（式中、存在するＡ３３及び存在するＡ４３は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ３３及び／又はＡ４３が複数現れる場合は各々同一であっても異なっていても良く、存在するＺ３３及び存在するＺ４３は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３３及び／又はＺ４３が複数現れる場合は各々同一であっても異なっていても良く、Ｔ２３は置換されていても良い３価の基を表し、ｍ３３及びｍ４３は各々独立して０から５の整数を表す。）を表し、式（Ｉ−Ｍ２３）において、Ｔ２３が置換されていても良い炭素原子数１から８０の非環状基を表すが、当該非環状基の任意の炭素原子はヘテロ原子に置換されていても良く、ｍ３３＋ｍ４３が１から６の整数を表す基が好ましい。
【０１６８】
また、Ｍ２が下記の式（Ｉ−Ｍ２３２）
【０１６９】
【化５０】
2018109066.tif 000051
【０１７０】
（式中、存在するＡ３３２及び存在するＡ４３２は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ３３２及び／又はＡ４３２が複数現れる場合は各々同一であっても異なっていても良く、存在するＺ３３２及び存在するＺ４３２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３３２及び／又はＺ４３２が複数現れる場合は各々同一であっても異なっていても良く、Ｔ２３２は置換されていても良い３価の基を表し、ｍ３３２及びｍ４３２は各々独立して０から５の整数を表す。）を表し、式（Ｉ−Ｍ２３２）において、Ｔ２３２が式（Ｔ−２２）
【０１７１】
【化５１】
2018109066.tif 000052
【０１７２】
で表される基（式中、任意の位置に結合手を有して良く、任意の−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１は１から２０の整数を表す。）を表し、ｍ３３２＋ｍ４３２が１から６の整数を表すことがより好ましい。
【０１７３】
Ａ３３２及びＡ４３２は原料の入手容易さ及び合成の容易さの観点から、無置換であるか又は１つ以上の置換基Ｌによって置換されても良い１，４−フェニレン基、１，４−シクロヘキシレン基、ナフタレン−２，６−ジイル基を表すことが好ましく、各々独立して下記の式（Ａ−Ａ２−１）から式（Ａ−Ａ２−１１）
【０１７４】
【化５２】
2018109066.tif 000053
【０１７５】
から選ばれる基を表すことがより好ましく、各々独立して式（Ａ−Ａ３−１）から式（Ａ−Ａ３−８）から選ばれる基を表すことがさらに好ましく、各々独立して式（Ａ−Ａ３−１）から式（Ａ−Ａ３−４）から選ばれる基を表すことが特に好ましい。
【０１７６】
Ｚ３３２及びＺ４３２は化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＣＯＯ−、−ＯＣＯ−又は単結合を表すことが特に好ましい。
【０１７７】
ｍ３３２及びｍ４３２は液晶性、合成の容易さ及び保存安定性の観点から、各々独立して１から４の整数を表すことが好ましく、１から３の整数を表すことがより好ましく、１又は２を表すことが特に好ましい。ｍ３１＋ｍ４１は各々独立して１から４の整数を表すことが好ましく、２、３又は４を表すことが特に好ましい。
【０１７８】
Ｔ２３２は、下記式（Ｔ−２２−１）又は式（Ｔ−２２−２）
【０１７９】
【化５３】
2018109066.tif 000054
【０１８０】
（式中、任意の−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１３１からｋ１３４は０から２０の整数を表す。）から選ばれる基を表すことが好ましく、上記式（Ｔ−２２−１）を表すことがより好ましく、上記式（Ｔ−２２−１）においてｋ１３１及びｋ１３２が１を表すことが特に好ましい。
＜Ｗ１−Ａ３＞
＜ｎ１及びｎ２が０を表しｎ３が１を表す＞化合物において、重合性組成物に添加した際の保存安定性、フィルム状の重合物を作製した際の膜厚均一性、紫外線照射後における配向欠陥を重視する場合、一般式（Ｉ）において、Ｗ１が下記の式（Ｉ−Ｗ２０）
【０１８１】
【化５４】
2018109066.tif 000055
【０１８２】
（式中、Ｖ１及び存在するＶ２は各々独立して単結合又は２価の連結基を表し、存在するＢ１は各々独立して、式（Ｂ−１）から式（Ｂ−２１）
【０１８３】
【化５５】
2018109066.tif 000056
【０１８４】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４は０から５の整数を表す。）から選ばれる基を表すことが好ましい。
【０１８５】
Ｖ１及びＶ２は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−を表すことが好ましく、上記式（Ｖ−５）、式（Ｖ−６）、式（Ｖ−８）、式（Ｖ−９）、式（Ｖ−１０）、単結合から選ばれる基がより好ましく、上記式（Ｖ−５）、式（Ｖ−６）、式（Ｖ−８）、式（Ｖ−９）から選ばれる基がさらに好ましい。また、合成の容易さの観点からＶ２で表される基のうちＴ２３２に直接結合する基は式（Ｖ−６）で表される基以外の基であることが好ましい。
【０１８６】
Ｂ１は各々独立して、上記式（Ｂ−４）、式（Ｂ−８）、式（Ｂ−１１）、単結合から選択される基が好ましく、より具体的には、上記＜＜Ｗ１、Ｗ２＞＞に記載した式（Ｂ−４−１）、式（Ｂ−８−７）、式（Ｂ−１１−１）、単結合から選択される基が好ましく、式（Ｂ−４−１）、単結合から選択される基がより好ましい。
＜Ｒ３及びＲ４＞
＜ｎ１及びｎ２が０を表しｎ３が１を表す＞化合物においては、上記に示すＭ２、Ｗ１を適宜選択することが好ましく、Ｒ３及びＲ４は、以下の基を用いることが好ましい。
【０１８７】
Ｒ３は式（Ｉ−Ｒ）
【０１８８】
【化５６】
2018109066.tif 000057
【０１８９】
（式中、Ｐ１は重合性基を表し、Ｓ１はスペーサー基又は単結合を表すが、Ｓ１が複数存在する場合それらは同一であっても異なっていても良く、Ｘ１は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ１が複数存在する場合それらは同一であっても異なっていても良く（ただし、Ｐ１−（Ｓ１−Ｘ１）ｋ−には−Ｏ−Ｏ−結合を含まない。）、ｋは０から１０の整数を表す。）で表される基を表し、Ｒ４が上記式（Ｉ−Ｒ）で表される基及びＲ５（式中、Ｒ５は水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良い。）から選ばれる基を表すことが好ましく、Ｒ３及びＲ４のいずれも、上記式（Ｉ−Ｒ）で表される基が特に好ましく、この場合、Ｐ１、Ｓ１、Ｘ１及びｋは、それぞれ上記＜＜Ｒ１、Ｒ２、Ｒ３、Ｒ４＞＞の部分に示した好ましい基及び数値が適応される。
＜＜ｎ１が１を表しｎ２が０を表しｎ３が１を表す＞＞化合物
＜Ｗ１−Ｂ１１＞
＜ｎ１が１を表しｎ２が０を表しｎ３が１を表す＞化合物において、フィルム状の重合物を作製した際の配向ムラ及び表面硬度を重視する場合、一般式（Ｉ）において、Ｗ１が、下記の式（Ｉ−Ｗ１５）
【０１９０】
【化５７】
2018109066.tif 000058
【０１９１】
（式中、ＹＢは水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いが、ＹＢが複数存在する場合それらは同一であっても異なっていても良く、若しくはＹＢはＰ−（Ｓ−Ｘ）ｊ−で表される基を表しても良く、Ｐは重合性基を表し、Ｓはスペーサー基又は単結合を表すが、Ｓが複数存在する場合それらは同一であっても異なっていても良く、Ｘは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良く（ただし、Ｐ−（Ｓ−Ｘ）ｊ−には−Ｏ−Ｏ−結合を含まない。）、ｊは０から１０の整数を表し、Ｂ１１は式（Ｂ−１）から式（Ｂ−２１）
【０１９２】
【化５８】
2018109066.tif 000059
【０１９３】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）又は単結合から選ばれる基を表し、ｎ４１は０から５の整数を表す。）で表される基であることが好ましい。また、ＹＢは水素原子、フッ素原子、塩素原子、ニトロ基、シアノ基、又は１個の−ＣＨ２−又は隣接していない２個以上の−ＣＨ２−が−Ｏ−によって置換されても良い炭素原子数１から２０の直鎖状又は分岐状アルキル基を表すことがより好ましく、水素原子又はメチル基を表すことがさらに好ましく、水素原子を表すことがさらにより好ましく、Ｂ１１は各々独立して、上記式（Ｂ−４）、式（Ｂ−１１）から選択される基が好ましく、より具体的には、上記＜＜Ｗ１、Ｗ２＞＞に記載した式（Ｂ−４−１）、式（Ｂ−１１−１）から選択される基が具体的に好ましく、ｎ４１は０、１又は２を表すことがより好ましく、０又は１を表すことがさらに好ましく、０を表すことがさらにより好ましい。
＜Ｗ１−Ｂ２＞
＜ｎ１が１を表しｎ２が０を表しｎ３が１を表す＞化合物において、フィルム状の重合物を作製した際の表面硬度及び密着性を重視する場合、一般式（Ｉ）において、Ｗ１が、下記の式（Ｉ−Ｗ２１）
【０１９４】
【化５９】
2018109066.tif 000060
【０１９５】
（式中、Ｖ１及びＶ２は各々独立して単結合又は２価の連結基を表し、Ｂ１は各々独立して、式（Ｂ−１）から式（Ｂ−２１）
【０１９６】
【化６０】
2018109066.tif 000061
【０１９７】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４は０から５の整数を表す。）から選ばれる基を表すことが好ましい。
【０１９８】
Ｖ１及びＶ２は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−を表すことが好ましく、上記式（Ｖ−１）、式（Ｖ−２）、式（Ｖ−５）、式（Ｖ−６）、式（Ｖ−７）、式（Ｖ−８）、式（Ｖ−９）、単結合、−ＣＯＯ−、−ＯＣＯ−、−ＣＯ−ＮＨ−、−ＮＨ−ＣＯ−、−ＣＨ２ＣＨ２−から選ばれる基がより好ましく、上記式（Ｖ−１）、式（Ｖ−２）、式（Ｖ−５）、式（Ｖ−７）、単結合、−ＣＯＯ−、−ＯＣＯ−、−ＣＯ−ＮＨ−、−ＮＨ−ＣＯ−、−ＣＨ２ＣＨ２−から選ばれる基がさらに好ましく、上記式（Ｖ−１）、式（Ｖ−２）、−ＣＯＯ−、−ＯＣＯ−、−ＣＯ−ＮＨ−、−ＮＨ−ＣＯ−、−ＣＨ２ＣＨ２−から選ばれる基がさらにより好ましい。
【０１９９】
Ｂ１は各々独立して、上記式（Ｂ−４）、式（Ｂ−２０）、単結合から選択される基が好ましく、より具体的には、上記＜＜Ｗ１、Ｗ２＞＞に記載した式（Ｂ−４−１）、式（Ｂ−２０−２）、単結合から選択される基が具体的に好ましい。
＜Ｗ１−Ｂ３＞
＜ｎ１が１を表しｎ２が０を表しｎ３が１を表す＞化合物において、フィルム状の重合物を作製した際の密着性、紫外線照射後における外観を重視する場合、一般式（Ｉ）において、Ｗ１が、下記の式（Ｉ−Ｗ２２）
【０２００】
【化６１】
2018109066.tif 000062
【０２０１】
（式中、Ｖ１及びＶ２は各々独立して単結合又は２価の連結基を表し、Ｂ１は各々独立して、式（Ｂ−１）から式（Ｂ−２１）
【０２０２】
【化６２】
2018109066.tif 000063
【０２０３】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表し、ｎ４は０から５の整数を表す。）から選ばれる基を表すことが好ましい。
【０２０４】
Ｖ１及びＶ２は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−を表すことが好ましく、上記式（Ｖ−６）、式（Ｖ−７）、式（Ｖ−８）、式（Ｖ−９）、式（Ｖ−１０）、単結合、−ＣＯＯ−、−ＯＣＯ−、−ＣＳ−ＮＨ−、−ＮＨ−ＣＳ−を表すことがより好ましく、
上記式（Ｖ−８）、式（Ｖ−９）、−ＣＯＯ−、−ＯＣＯ−を表すことがさらに好ましい。
【０２０５】
Ｂ１は各々独立して、上記式（Ｂ−４）、式（Ｂ−１１）、単結合から選択される基が好ましく、上記式（Ｂ−４）、単結合から選択される基がより好ましく、より具体的には、上記＜＜Ｗ１、Ｗ２＞＞に記載した式（Ｂ−４−１）、式（Ｂ−１１−１）、単結合から選択される基が好ましく、式（Ｂ−４−１）、単結合から選択される基がより好ましい。
＜Ｍ１−Ｂ、Ｍ２−Ｂ＞
＜ｎ１が１を表しｎ２が０を表しｎ３が１を表す＞化合物は、化合物の構造上フィルム状の重合物を作製した際の配向ムラ、表面硬度又は密着性が良好であるので、一般式（Ｉ）において、Ｍ１が下記の式（Ｉ−Ｍ１４）、Ｍ２が下記の式（Ｉ−Ｍ２４）
【０２０６】
【化６３】
2018109066.tif 000064
【０２０７】
（式中、Ａ１４、Ａ２４、Ａ３４及びＡ４４は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ１４、Ａ２４、Ａ３４及び／又はＡ４４が複数現れる場合は各々同一であっても異なっていても良く、Ｚ１４、Ｚ２４、Ｚ３４及びＺ４４は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ１４、Ｚ２４、Ｚ３４及び／又はＺ４４が複数現れる場合は各々同一であっても異なっていても良く、ｍ１４、ｍ２４、ｍ３４及びｍ４４は各々独立して１から５の整数を表す。）で表され、
上記式（Ｉ−Ｍ１４）、上記式（Ｉ−Ｍ２４）において、Ｔ１４及びＴ２４は、各々独立して下記の式（Ｔ−１）から式（Ｔ−２２）
【０２０８】
【化６４】
2018109066.tif 000065
【０２０９】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１は１から２０の整数を表す。）から選ばれる基が好ましい。また、Ｔ１４及びＴ２４が各々独立して式（Ｔ−１）から式（Ｔ−２２）から選ばれる１つの基を表すことが好ましく、Ｔ１４及びＴ２４が同一の基を表すことがさらに好ましい。
【０２１０】
Ａ１４、Ａ２４、Ａ３４及びＡ４４は原料の入手容易さ及び合成の容易さの観点から、無置換であるか又は１つ以上の置換基Ｌによって置換されても良い１，４−フェニレン基、１，４−シクロヘキシレン基、ナフタレン−２，６−ジイル基を表すことが好ましく、各々独立して下記の式（Ａ−Ａ２−１）から式（Ａ−Ａ２−１１）
【０２１１】
【化６５】
2018109066.tif 000066
【０２１２】
から選ばれる基を表すことがより好ましく、各々独立して式（Ａ−Ａ３−１）から式（Ａ−Ａ３−８）から選ばれる基を表すことがさらに好ましく、各々独立して式（Ａ−Ａ３−１）から式（Ａ−Ａ３−４）から選ばれる基を表すことが特に好ましい。
【０２１３】
Ｚ１４、Ｚ２４、Ｚ３４及びＺ４４は化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＣＯＯ−、−ＯＣＯ−又は単結合を表すことが特に好ましい。
【０２１４】
ｍ１４、ｍ２４、ｍ３４及びｍ４４は液晶性、合成の容易さ及び保存安定性の観点から、各々独立して１から４の整数を表すことが好ましく、１から３の整数を表すことがより好ましく、１又は２を表すことが特に好ましい。ｍ１４＋ｍ２４及びｍ３４＋ｍ４４は各々独立して１から４の整数を表すことが好ましく、２、３又は４を表すことがより好ましい。
＜Ｍ１−Ｂ１１、Ｍ２−Ｂ１１＞
フィルム状の重合物を作製した際の配向ムラ及び表面硬度を重視する場合、上記式（Ｉ−Ｍ１４）中Ｔ１４は上記のものを表し、上記式（Ｉ−Ｍ２４）中Ｔ２４が下記の式（Ｔ２−１）から式（Ｔ２−１０）
【０２１５】
【化６６】
2018109066.tif 000067
【０２１６】
から選ばれる基を表すことが好ましいが、これらの基は無置換であるか又は１つ以上の置換基Ｌによって置換されても良い。
【０２１７】
また、Ｔ２４は、上記式（Ｔ２−１）から式（Ｔ２−６）で表される基がより好ましく、上記式（Ｔ２−１）又は式（Ｔ２−２）で表される基ががさらに好ましい。さらに、Ｔ１４が下記の式（Ｔ１−１）から式（Ｔ１−１０）
【０２１８】
【化６７】
2018109066.tif 000068
【０２１９】
から選ばれる基を表し、これらの基は無置換であるか又は１つ以上の置換基Ｌによって置換されても良く、Ｔ２４が上記の式（Ｔ２−１）から式（Ｔ２−１０）から選ばれる基を表し、これらの基は無置換であるか又は１つ以上の置換基Ｌによって置換されても良い場合がより好ましく、Ｔ１４が上記の式（Ｔ１−１）から式（Ｔ１−６）から選ばれる基を表し、Ｔ２４が上記の式（Ｔ２−１）から式（Ｔ２−６）から選ばれる基を表すことがさらに好ましく、Ｔ１４が上記の式（Ｔ１−１）又は式（Ｔ１−２）から選ばれる基を表し、Ｔ２４が上記の式（Ｔ２−１）又は式（Ｔ２−２）から選ばれる基を表すことがさらにより好ましい。
＜Ｍ１−Ｂ２＞
また、フィルム状の重合物を作製した際の表面硬度、密着性を重視する場合、上記式（Ｉ−Ｍ１４）中Ｔ１４は上記＜Ｍ１−Ｂ、Ｍ２−Ｂ＞に記載のものを表し、上記式（Ｉ−Ｍ２４）中Ｔ２４が下記の式（Ｔ２−１１）から式（Ｔ２−２７）
【０２２０】
【化６８】
2018109066.tif 000069
【０２２１】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）、下記の式（Ｔ２−２８）から式（Ｔ２−３１）
【０２２２】
【化６９】
2018109066.tif 000070
【０２２３】
（式中、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）、下記の式（Ｔ２−３２）
【０２２４】
【化７０】
2018109066.tif 000071
【０２２５】
（式中、任意の位置に結合手を有して良く、少なくとも１つの−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられるが、−Ｏ−Ｏ−結合を含まない。また、これらの基は無置換又は１つ以上のＬによって置換されても良い。）、下記の式（Ｔ２−３３）、又は式（Ｔ２−３４）
【０２２６】
【化７１】
2018109066.tif 000072
【０２２７】
（式中、任意の位置に結合手を有して良く、少なくとも１つの−ＣＨ＝は各々独立して−Ｎ＝に置き換えられる。また、これらの基は無置換又は１つ以上のＬによって置換されても良い。）から選ばれる基を表し、ｍ３４＋ｍ４４が１から６の整数を表す基が好ましく、
さらに、上記式（Ｉ−Ｍ２４）中Ｔ２４が下記の式（Ｔ２−３５）から式（Ｔ２−４１）
【０２２８】
【化７２】
2018109066.tif 000073
【０２２９】
（式中、Ｒ０は水素原子又は炭素原子数１から２０のアルキル基を表す。）から選ばれる基を表すことが特に好ましい。さらに、上記式（Ｉ−Ｍ１４）中Ｔ１４が下記の式（Ｔ１−１１）から式（Ｔ１−２７）
【０２３０】
【化７３】
2018109066.tif 000074
【０２３１】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）、下記の式（Ｔ１−２８）から式（Ｔ１−３１）
【０２３２】
【化７４】
2018109066.tif 000075
【０２３３】
（式中、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）、下記の式（Ｔ１−３２）
【０２３４】
【化７５】
2018109066.tif 000076
【０２３５】
（式中、任意の位置に結合手を有して良く、少なくとも１つの−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられるが、−Ｏ−Ｏ−結合を含まない。また、これらの基は無置換又は１つ以上のＬによって置換されても良い。）、下記の式（Ｔ１−３３）、又は式（Ｔ１−３４）
【０２３６】
【化７６】
2018109066.tif 000077
【０２３７】
（式中、任意の位置に結合手を有して良く、少なくとも１つの−ＣＨ＝は各々独立して−Ｎ＝に置き換えられる。また、これらの基は無置換又は１つ以上のＬによって置換されても良い。）から選ばれる基を表し、上記式（Ｉ−Ｍ２４）中Ｔ２４が上記の式（Ｔ２−１１）から式（Ｔ２−４１）から選ばれる基を表す場合がより好ましい。さらに、上記式（Ｉ−Ｍ１４）中Ｔ１４が下記の式（Ｔ１−３５）から式（Ｔ１−４１）
【０２３８】
【化７７】
2018109066.tif 000078
【０２３９】
（式中、Ｒ０は水素原子又は炭素原子数１から２０のアルキル基を表す。）から選ばれる基を表し、上記式（Ｉ−Ｍ２４）中Ｔ２４が上記の式（Ｔ２−３５）から式（Ｔ２−４１）から選ばれる基を表す場合がさらに好ましい。また、Ｔ１４が式（Ｔ１−４０）又は式（Ｔ１−４１）から選ばれる基を表し、Ｔ２４が式（Ｔ２−４０）又は式（Ｔ２−４１）から選ばれる基を表す場合、上記の式（Ｉ−Ｗ２１）において、Ｖ１及びＶ２は式（Ｖ−６）で表される基以外の基を表すことが好ましい。
＜Ｍ１−Ｂ３＞
さらに、フィルム状の重合物を作製した際の密着性、紫外線照射後における外観を重視する場合、上記式（Ｉ−Ｍ１４）中Ｔ１４は上記のものを表し、Ｔ２４が置換されていても良い炭素原子数１から８０の非環状基を表すことが好ましく、当該非環状基の任意の炭素原子はヘテロ原子に置換されていても良い。
【０２４０】
さらに、Ｔ２４が式（Ｔ−２２）
【０２４１】
【化７８】
2018109066.tif 000079
【０２４２】
で表される基（式中、任意の位置に結合手を有して良く、任意の−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１は１から２０の整数を表す。）
を表すことが好ましく、下記式（Ｔ−２２−１）又は式（Ｔ−２２−２）
【０２４３】
【化７９】
2018109066.tif 000080
【０２４４】
（式中、任意の−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１３１からｋ１３４は０から２０の整数を表す。）から選ばれる基を表すことが好ましく、上記式（Ｔ−２２−１）を表すことがより好ましく、上記式（Ｔ−２２−１）においてｋ１３１及びｋ１３２が１を表すことがさらに好ましい。また、式（Ｔ−２２−１）において、ｋ１３１が０を表しｋ１３２が１を表すか、ｋ１３１が１を表しｋ１３２が０を表す場合、上記の式（Ｉ−Ｗ２２）において、Ｔ１４及びＴ２４に直接結合するＶ２で表される基は式（Ｖ−６）、単結合以外の基を表すことが好ましい。さらに、Ｔ１４及びＴ２４の両方が、上記式（Ｔ−２２）で表される基を表すことが好ましく、Ｔ１４及びＴ２４の両方が、式（Ｔ−２２−１）又は式（Ｔ−２２−２）で表される基を表すことがより好ましく、式（Ｔ−２２−１）を表すことがさらに好ましい。
＜Ｒ１、Ｒ２、Ｒ３、Ｒ４＞
一方、前記＜ｎ１が１を表しｎ２が０を表しｎ３が１を表す＞化合物は、化合物の構造上フィルム状の重合物を作製した際の配向ムラ、表面硬度又は密着性が良好であるので、一般式（Ｉ）において、上記に示すＭ１、Ｍ２、Ｗ１を適宜選択することが好ましく、Ｒ１〜Ｒ４は、以下の基を用いることが好ましい。
【０２４５】
Ｒ２及びＲ３が式（Ｉ−Ｒ）
【０２４６】
【化８０】
2018109066.tif 000081
【０２４７】
（式中、Ｐは重合性基を表し、Ｓはスペーサー基又は単結合を表すが、Ｓが複数存在する場合それらは同一であっても異なっていても良く、Ｘは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良く（ただし、Ｐ−（Ｓ−Ｘ）ｋ−には−Ｏ−Ｏ−結合を含まない。）、ｋは０から１０の整数を表す。）で表される基を表し、Ｒ１及びＲ４が上記式（Ｉ−Ｒ）で表される基及びＲ５（式中、Ｒ５は水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良い。）から選ばれる基を表すことが好ましい。、
また、＜ｎ１が１を表しｎ２が０を表しｎ３が１を表す＞化合物において、フィルム状の重合物を作製した際の配向ムラ、表面硬度を重視する場合、一般式（Ｉ）において、Ｒ２及びＲ３が上記式（Ｉ−Ｒ）で表される基を表し、Ｒ１及びＲ４が上記Ｒ５で表される基を表すことが好ましく、この場合、Ｐ、Ｓ、Ｘ、ｋ及びＲ５は、それぞれ上記＜＜Ｒ１、Ｒ２、Ｒ３、Ｒ４＞＞の部分に示した好ましい基及び数値が適応される。
【０２４８】
さらに、＜ｎ１が１を表しｎ２が０を表しｎ３が１を表す＞化合物において、フィルム状の重合物を作製した際の表面硬度、密着性を重視する場合、若しくはフィルム状の重合物を作製した際の密着性、紫外線照射後の外観を重視する場合、Ｒ１、Ｒ２、Ｒ３、Ｒ４のいずれも、上記式（Ｉ−Ｒ）で表される基が特に好ましく、この場合、Ｐ、Ｓ、Ｘ及びｋは、それぞれ上記＜＜Ｒ１、Ｒ２、Ｒ３、Ｒ４＞＞の部分に示した好ましい基及び数値が適応される。
＜＜ｎ１が０を表しｎ２及びｎ３が１を表す＞＞化合物
＜Ｍ２−Ｃ＞
さらに、前記＜ｎ１が０を表しｎ２及びｎ３が１を表す＞化合物は、化合物の構造上フィルム状の重合物を作製した際の膜厚均一性、表面硬度及び／又は紫外線照射後における配向欠陥が良好であるので、一般式（Ｉ）において、Ｍ２が下記の式（Ｉ−Ｍ２Ｃ）
【０２４９】
【化８１】
2018109066.tif 000082
【０２５０】
（式中、存在するＡ３Ｃ及び存在するＡ４Ｃは各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ３Ｃ及び／又はＡ４Ｃが複数現れる場合は各々同一であっても異なっていても良く、Ｚ３Ｃ及びＺ４Ｃは各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ３Ｃ及び／又はＺ４Ｃが複数現れる場合は各々同一であっても異なっていても良く、ｍ３Ｃ及びｍ４Ｃは各々独立して０から５の整数を表す。）を表し、式（Ｉ−Ｍ２Ｃ）において、Ｔ２Ｃは下記の式（Ｔ−１）から式（Ｔ−２２）
【０２５１】
【化８２】
2018109066.tif 000083
【０２５２】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１は１から２０の整数を表す。）から選ばれる基を表すことが好ましく、これらの基は無置換であるか又は１つ以上の置換基Ｌによって置換されても良い基を表すことが好ましい。
【０２５３】
Ａ３Ｃ及びＡ４Ｃは原料の入手容易さ及び合成の容易さの観点から、無置換であるか又は１つ以上の置換基Ｌによって置換されても良い１，４−フェニレン基、１，４−シクロヘキシレン基、ナフタレン−２，６−ジイル基を表すことが好ましく、各々独立して下記の式（Ａ−Ｃ−１）から式（Ａ−Ｃ−１１）
【０２５４】
【化８３】
2018109066.tif 000084
【０２５５】
から選ばれる基を表すことがより好ましく、各々独立して式（Ａ−Ｃ−１）から式（Ａ−Ｃ−８）から選ばれる基を表すことがさらに好ましく、各々独立して式（Ａ−Ｃ−１）から式（Ａ−Ｃ−４）から選ばれる基を表すことが特に好ましい。
【０２５６】
Ｚ３Ｃ及びＺ４Ｃは化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＣＯＯ−、−ＯＣＯ−又は単結合を表すことが特に好ましい。
【０２５７】
ｍ３Ｃ及びｍ４Ｃは液晶性、合成の容易さ及び保存安定性の観点から、各々独立して１から４の整数を表すことが好ましく、１から３の整数を表すことがより好ましく、１又は２を表すことが特に好ましい。ｍ３Ｃ＋ｍ４Ｃは各々独立して１から４の整数を表すことが好ましく、２、３又は４を表すことがより好ましい。
＜Ｍ２−Ｃ１１、Ｍ２−Ｃ１２＞
フィルム状の重合物を作製した際の膜厚均一性を重視する場合、上記の式（Ｉ−Ｍ２Ｃ）中Ｔ２Ｃは下記の式（Ｔ２−Ｃ−１）から式（Ｔ２−Ｃ−１２）
【０２５８】
【化８４】
2018109066.tif 000085
【０２５９】
から選ばれる基を表すが、これらの基は無置換であるか又は１つ以上の置換基Ｌによって置換されても良い基が好ましい。
【０２６０】
また、Ｔ２Ｃは、上記式（Ｔ２−Ｃ−１）から式（Ｔ２−Ｃ−４）で表される基がより好ましく、上記式（Ｔ２−Ｃ−１）又は式（Ｔ２−Ｃ−４）で表される基ががさらに好ましい。
＜Ｍ２−Ｃ２＞
また、組成物の保存安定性、フィルム状の重合物を作製し紫外線照射後の配向欠陥を重視する場合、上記の式（Ｉ−Ｍ２Ｃ）中Ｔ２Ｃは下記の式（Ｔ２−Ｃ−１３）から式（Ｔ２−Ｃ−４２）
【０２６１】
【化８５】
2018109066.tif 000086
【０２６２】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）から選ばれる基を表すことが好ましく、上記式（Ｔ２−Ｃ−１３）、式（Ｔ２−Ｃ−２２）、式（Ｔ２−Ｃ−２７）、式（Ｔ２−Ｃ−２８）、式（Ｔ２−Ｃ−２９）、式（Ｔ２−Ｃ−３６）、式（Ｔ２−Ｃ−３７）、式（Ｔ２−Ｃ−３８）、式（Ｔ２−Ｃ−３９）、式（Ｔ２−Ｃ−４１）から選ばれる基を表すことがより好ましく、上記式（Ｔ２−Ｃ−１３）、式（Ｔ２−Ｃ−２７）、式（Ｔ２−Ｃ−２９）から選ばれる基を表すことがさらに好ましく、上記式（Ｔ２−Ｃ−１３）を表すことがさらにより好ましい。
＜Ｍ２−Ｃ３＞
また、フィルム状の重合物を作製した際の表面硬度、紫外線照射後の配向欠陥を重視する場合、上記の式（Ｉ−Ｍ２Ｃ）中Ｔ２Ｃは置換されていても良い炭素原子数１から８０の非環状基を表すことが好ましく、当該非環状基の任意の炭素原子はヘテロ原子に置換されていても良い。
【０２６３】
さらに、Ｔ２Ｃが式（Ｔ−２２）
【０２６４】
【化８６】
2018109066.tif 000087
【０２６５】
で表される基（式中、任意の位置に結合手を有して良く、任意の−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１は１から２０の整数を表す。）を表すことが好ましく、下記式（Ｔ−２２−３）
【０２６６】
【化８７】
2018109066.tif 000088
【０２６７】
（式中、任意の−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１４１、ｋ１４２は０から２０の整数を表す。）から選ばれる基を表すことがより好ましく、上記式（Ｔ−２２−３）においてｋ１４１及びｋ４２が１から１０の整数を表すことがさらに好ましく、上記式（Ｔ−２２−３）においてｋ１４１及びｋ４２が１から４の整数を表すことがさらにより好ましく、上記式（Ｔ−２２−３）においてｋ１４１及びｋ４２が１を表すことが特に好ましい。
＜Ｗ１−Ｍ２−Ｗ２−Ｃ１＞
＜ｎ１が０を表しｎ２及びｎ３が１を表す＞化合物は、化合物の構造上フィルム状の重合物を作製した際の膜厚均一性が高く、表面硬度が高く及び／又は紫外線照射後における配向欠陥が生じにくいので、一般式（Ｉ）において、Ｍ２は、上記＜Ｍ２−Ｃ１１、Ｍ２−Ｃ１２＞に示された基を用いることが好ましいが、Ｗ１−Ｍ２−Ｗ２で表される基（但し、当該Ｍ２は任意の位置においてＲ３及びＲ４と連結する。）が下記の式（Ｉ−Ｗ１６−１）又は式（Ｉ−Ｗ１６−２）
【０２６８】
【化８８】
2018109066.tif 000089
【０２６９】
（式中、ＹＣ１及びＹＣ４は各々独立して置換されていても良い炭素原子数１から８０の芳香族及び／又は非芳香族の炭素環又は複素環を含む基を表すが、当該炭素環又は複素環の任意の炭素原子はヘテロ原子に置換されていても良く（但し、酸素原子同士が直接結合することは無い。）、ＹＣ２及びＹＣ３は各々独立して水素原子、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良く、若しくは、ＹＣ２及びＹＣ３は少なくとも１つの芳香族基を有する、炭素原子数５から３０の基を表しても良いが、当該基は無置換であるか又は１つ以上の置換基Ｌによって置換されても良く、ＹＣは水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いが、ＹＣが複数存在する場合それらは同一であっても異なっていても良く、若しくはＹＣはＰ−（Ｓ−Ｘ）ｊ−で表される基を表しても良く、Ｐは重合性基を表し、Ｓはスペーサー基又は単結合を表すが、Ｓが複数存在する場合それらは同一であっても異なっていても良く、Ｘは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良く（ただし、Ｐ−（Ｓ−Ｘ）ｊ−には−Ｏ−Ｏ−結合を含まない。）、ｊは０から１０の整数を表し、ＹＣ１及びＹＣ２は一緒になって環構造を形成しても良く、ＹＣ３及びＹＣ４は一緒になって環構造を形成しても良い。）から選ばれる基を表すことが好ましい。
【０２７０】
上記式（Ｉ−Ｗ１６−１）及び式（Ｉ−Ｗ１６−２）中ＹＣは液晶性及び合成の容易さの観点から、任意の水素原子がフッ素原子に置換されても良く、１個の−ＣＨ２−又は隣接していない２個以上の−ＣＨ２−が各々独立して−Ｏ−、−ＣＯＯ−又は−ＯＣＯ−によって置換されても良い炭素原子数１から１２の直鎖状又は分岐状アルキル基を表すことが好ましく、任意の水素原子がフッ素原子に置換されても良い炭素原子数１から１２の直鎖状又は分岐状アルキル基を表すことがより好ましく、炭素原子数１から１２の直鎖状アルキル基を表すことが特に好ましい。
【０２７１】
式（Ｉ−Ｗ１６−１）及び式（Ｉ−Ｗ１６−２）中ＹＣ１及びＹＣ４は各々独立して、式（Ｂ−１）から式（Ｂ−２１）
【０２７２】
【化８９】
2018109066.tif 000090
【０２７３】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）で表される基が好ましい。ＹＣ１及びＹＣ４は各々独立して、上記式（Ｂ−８）、式（Ｂ−１２）から選択される基がより好ましく、より具体的には、上記＜＜Ｗ１、Ｗ２＞＞に記載した式（Ｂ−８−１）、式（Ｂ−１２−１）から選択される基が好ましい。
【０２７４】
上記式（Ｉ−Ｗ１６−１）及び式（Ｉ−Ｗ１６−２）中ＹＣ２及びＹＣ３は原料の入手容易さ及び合成の容易さの観点から、各々独立して水素原子、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良く、任意の水素原子はフッ素原子に置換されても良い、炭素原子数１から２０の直鎖状又は分岐状アルキル基を表す場合、各々独立して水素原子、又は、１個の−ＣＨ２−又は隣接していない２個以上の−ＣＨ２−が各々独立して−Ｏ−、−ＣＯ−、−ＣＯＯ−、−ＯＣＯ−によって置換されても良く、任意の水素原子はフッ素原子に置換されても良い、炭素原子数１から１２の直鎖状又は分岐状アルキル基を表すことが好ましく、各々独立して水素原子、又は、１個の−ＣＨ２−又は隣接していない２個以上の−ＣＨ２−が各々独立して−Ｏ−、−ＣＯ−、−ＣＯＯ−、−ＯＣＯ−によって置換されても良い、炭素原子数１から１２の直鎖状又は分岐状アルキル基を表すことがより好ましく、各々独立して水素原子、又は、炭素原子数１から８の直鎖状アルキル基を表すことがさらに好ましく、水素原子を表すことがさらにより好ましい。また、ＹＣ２及びＹＣ３は原料の入手容易さ及び合成の容易さの観点から、無置換であるか又は１つ以上の置換基Ｌによって置換されても良い、少なくとも１つの芳香族基を有する炭素原子数５から３０の基を表す場合、ＹＣ２及びＹＣ３は各々独立して、式（Ｂ−１）から式（Ｂ−２１）
【０２７５】
【化９０】
2018109066.tif 000091
【０２７６】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）で表される基が好ましく、ＹＣ２及びＹＣ３は各々独立して、上記式（Ｂ−８）、式（Ｂ−１２）から選択される基がより好ましく、より具体的には、上記＜＜Ｗ１、Ｗ２＞＞に記載した式（Ｂ−８−１）、式（Ｂ−１２−１）から選択される基が好ましい。
【０２７７】
また、上記式（Ｉ−Ｗ１６−１）及び式（Ｉ−Ｗ１６−２）中ＹＣ１及びＹＣ２若しくはＹＣ３及びＹＣ４が一緒になって環構造を形成する場合、下記の式（Ｙ−Ｃ−１）から式（Ｙ−Ｃ−２９）
【０２７８】
【化９１】
2018109066.tif 000092
【０２７９】
【化９２】
2018109066.tif 000093
【０２８０】
（式中、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）から選ばれる基を表すことが好ましく、上記式（Ｙ−Ｃ−２６）で表される基がより好ましい。
＜Ｗ１−Ｍ２−Ｗ２−Ｃ２＞
＜ｎ１が０を表しｎ２及びｎ３が１を表す＞化合物において、組成物の保存安定性、フィルム状の重合物を作製し紫外線照射した際の配向欠陥を重視する場合、Ｗ１及びＷ２で表される基としては、上記＜＜Ｗ１、Ｗ２＞＞に記載の一般式（Ｉ−Ｗ１）、及び一般式（Ｉ−Ｗ２）うち、原料の入手容易さ及び合成の容易さの観点から選択される基が好ましい。
【０２８１】
上記一般式（Ｉ−Ｗ１）、及び一般式（Ｉ−Ｗ２）中、Ｖ１、Ｖ２、Ｖ３及びＶ４は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−を表すことが好ましく、上記式（Ｖ−１）、式（Ｖ−２）、式（Ｖ−３）、式（Ｖ−４）、式（Ｖ−５）、式（Ｖ−６）、式（Ｖ−７）、式（Ｖ−１１）、単結合、二重結合を表すことがより好ましく、上記式（Ｖ−１）、式（Ｖ−２）、式（Ｖ−３）、式（Ｖ−４）、式（Ｖ−５）、単結合を表すことがさらに好ましく、単結合を表すことがさらにより好ましい。
【０２８２】
上記一般式（Ｉ−Ｗ１）、及び一般式（Ｉ−Ｗ２）中、Ｂ１、Ｂ２及びＢ３は各々独立して、式（Ｂ−１）から式（Ｂ−２１）
【０２８３】
【化９３】
2018109066.tif 000094
【０２８４】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表すことが好ましい。上記式（Ｂ−４）、式（Ｂ−８）、式（Ｂ−１１）、式（Ｂ−１２）、単結合から選択される基が好ましく、上記式（Ｂ−４）、式（Ｂ−８）、単結合から選択される基がより好ましく、より具体的には、上記＜＜Ｗ１、Ｗ２＞＞に記載した式（Ｂ−４−１）、式（Ｂ−８−６）、式（Ｂ−８−７）、式（Ｂ−１１−１）、式（Ｂ−１１−２）、式（Ｂ−１２−１）、式（Ｂ−１２−２）、単結合から選択される基が好ましく、式（Ｂ−４−１）、式（Ｂ−８−６）、式（Ｂ−８−７）、単結合から選択される基がより好ましく、式（Ｂ−４−１）、単結合から選択される基がさらに好ましい。
＜Ｗ１−Ｍ２−Ｗ２−Ｃ３＞
＜ｎ１が０を表しｎ２及びｎ３が１を表す＞化合物において、フィルム状の重合物を作製した際の表面硬度、紫外線照射した際の配向欠陥を重視する場合、Ｗ１及びＷ２で表される基としては、上記＜＜Ｗ１、Ｗ２＞＞に記載の原料の入手容易さ及び合成の容易さの観点から選択される基が好ましい。
【０２８５】
Ｖ１、Ｖ２、Ｖ３及びＶ４は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−を表すことが好ましく、上記式（Ｖ−１）、式（Ｖ−２）、式（Ｖ−６）、式（Ｖ−８）、式（Ｖ−９）、式（Ｖ−１０）、単結合、−ＣＨ２−、−ＣＯＯ−、−ＯＣＯ−、−ＣＳ−ＮＨ−、−ＮＨ−ＣＳ−、−ＣＨ２ＣＨ２−を表すことがより好ましく、上記式（Ｖ−６）、式（Ｖ−８）、式（Ｖ−９）、−ＣＨ２−、−ＣＯＯ−、−ＯＣＯ−を表すことがさらに好ましく、上記式（Ｖ−８）、式（Ｖ−９）を表すことがさらにより好ましい。
【０２８６】
Ｂ１、Ｂ２及びＢ３は各々独立して、式（Ｂ−１）から式（Ｂ−２１）
【０２８７】
【化９４】
2018109066.tif 000095
【０２８８】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表すことが好ましい。上記式（Ｂ−３）、式（Ｂ−４）、式（Ｂ−７）、式（Ｂ−１１）、式（Ｂ−１２）、単結合から選択される基が好ましく、上記式（Ｂ−４）、式（Ｂ−１２）、単結合から選択される基がより好ましく、より具体的には、上記＜＜Ｗ１、Ｗ２＞＞に記載した式（Ｂ−３−２）、式（Ｂ−４−１）、式（Ｂ−７−９）、式（Ｂ−７−１１）、式（Ｂ−１１−１）、式（Ｂ−１２−４）、単結合から選択される基が好ましく、式（Ｂ−４−１）、式（Ｂ−１２−４）、単結合から選択される基がより好ましく、式（Ｂ−４−１）、単結合から選択される基がさらに好ましい。
＜Ｒ３、Ｒ４＞
＜ｎ１が０を表しｎ２及びｎ３が１を表す＞化合物においては、上記に示すＭ２、Ｗ１、Ｗ２を適宜選択することが好ましく、Ｒ３〜Ｒ４は、それぞれ以下の基を用いることが好ましい。
【０２８９】
Ｒ３が式（Ｉ−Ｒ）
【０２９０】
【化９５】
2018109066.tif 000096
【０２９１】
（式中、Ｐは重合性基を表し、Ｓはスペーサー基又は単結合を表すが、Ｓが複数存在する場合それらは同一であっても異なっていても良く、Ｘは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良く（ただし、Ｐ−（Ｓ−Ｘ）ｋ−には−Ｏ−Ｏ−結合を含まない。）、ｋは０から１０の整数を表す。）で表される基を表し、Ｒ４が上記式（Ｉ−Ｒ）で表される基及びＲ５（式中、Ｒ５は水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良い。）から選ばれる基を表すことが好ましく、Ｒ３及びＲ４のいずれも、上記式（Ｉ−Ｒ）で表される基が特に好ましく、この場合、Ｐ、Ｓ、Ｘ及びｋは、それぞれ上記＜＜Ｒ１、Ｒ２、Ｒ３、Ｒ４＞＞の部分に示した好ましい基及び数値が適応される。
＜＜ｎ１及びｎ２が０を表しｎ３が２から１０００を表す＞＞化合物
＜Ｗ１−Ｄ１＞
＜ｎ１及びｎ２が０を表しｎ３が２を表す＞化合物は、化合物の構造上フィルム状の重合物を作製した際の膜厚均一性又は密着性が良好であるので、一般式（Ｉ）において、Ｗ１が下記の式（Ｉ−Ｗ１７−１）又は式（Ｉ−Ｗ１７−２）
【０２９２】
【化９６】
2018109066.tif 000097
【０２９３】
（式中、ＹＤ１は置換されていても良い炭素原子数１から８０の芳香族及び／又は非芳香族の炭素環又は複素環を含む基を表すが、当該炭素環又は複素環の任意の炭素原子はヘテロ原子に置換されていても良く（但し、酸素原子同士が直接結合することは無い。）、ＹＤ２は水素原子、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良く、若しくは、ＹＤ２は少なくとも１つの芳香族基を有する、炭素原子数２から３０の基を表しても良いが、当該基は無置換であるか又は１つ以上の置換基Ｌによって置換されても良く、ＹＤは水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いく、が、ＹＤが複数存在する場合それらは同一であっても異なっていても良く、若しくはＹＤ２はＰ−（Ｓ−Ｘ）ｊ−で表される基を表しても良く、Ｐは重合性基を表し、Ｓはスペーサー基又は単結合を表すが、Ｓが複数存在する場合それらは同一であっても異なっていても良く、Ｘは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良く（ただし、Ｐ−（Ｓ−Ｘ）ｊ−には−Ｏ−Ｏ−結合を含まない。）、ｊは０から１０の整数を表、ＹＤ１及びＹＤ２は一緒になって環構造を形成しても良い。）から選ばれる基を表すことが好ましい。
【０２９４】
また、ＹＤは液晶性及び合成の容易さの観点から、任意の水素原子がフッ素原子に置換されても良く、１個の−ＣＨ２−又は隣接していない２個以上の−ＣＨ２−が各々独立して−Ｏ−、−ＣＯＯ−又は−ＯＣＯ−によって置換されても良い炭素原子数１から１２の直鎖状又は分岐状アルキル基を表すことが好ましく、任意の水素原子がフッ素原子に置換されても良い炭素原子数１から１２の直鎖状又は分岐状アルキル基を表すことがより好ましく、炭素原子数１から１２の直鎖状アルキル基を表すことが特に好ましい。
【０２９５】
さらに、ＹＤ１は以下の式（Ｂ−１）から式（Ｂ−２１）
【０２９６】
【化９７】
2018109066.tif 000098
【０２９７】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）で表される基が好ましい。ＹＤ１は上記式（Ｂ−３）、式（Ｂ−８）、式（Ｂ−１１）、式（Ｂ−１２）から選択される基がより好ましく、より具体的には、上記＜＜Ｗ１、Ｗ２＞＞に記載した式（Ｂ−３−５）、式（Ｂ−８−７）、式（Ｂ−１１−１）、式（Ｂ−１２−１）から選択される基が好ましく、式（Ｂ−８−７）、式（Ｂ−１２−１）から選択される基がより好ましく、式（Ｂ−８−７）で表される基がさらに好ましい。
【０２９８】
ＹＤ２は原料の入手容易さ及び合成の容易さの観点から、各々独立して水素原子、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良く、任意の水素原子はフッ素原子に置換されても良い、炭素原子数１から２０の直鎖状又は分岐状アルキル基を表す場合、各々独立して水素原子、又は、１個の−ＣＨ２−又は隣接していない２個以上の−ＣＨ２−が各々独立して−Ｏ−、−ＣＯ−、−ＣＯＯ−、−ＯＣＯ−によって置換されても良く、任意の水素原子はフッ素原子に置換されても良い、炭素原子数１から１２の直鎖状又は分岐状アルキル基を表すことが好ましく、各々独立して水素原子、又は、１個の−ＣＨ２−又は隣接していない２個以上の−ＣＨ２−が各々独立して−Ｏ−、−ＣＯ−、−ＣＯＯ−、−ＯＣＯ−によって置換されても良い、炭素原子数１から１２の直鎖状又は分岐状アルキル基を表すことがより好ましく、各々独立して水素原子、又は、炭素原子数１から８の直鎖状アルキル基を表すことがさらに好ましく、水素原子を表すことがさらにより好ましい。また、ＹＤ２は原料の入手容易さ及び合成の容易さの観点から、無置換であるか又は１つ以上の置換基Ｌによって置換されても良い、少なくとも１つの芳香族基を有する炭素原子数５から３０の基を表す場合、ＹＤ２は、式（Ｂ−１）から式（Ｂ−２１）
【０２９９】
【化９８】
2018109066.tif 000099
【０３００】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）で表される基が好ましく、ＹＤ２は上記式（Ｂ−３）、式（Ｂ−８）、式（Ｂ−１１）、式（Ｂ−１２）から選択される基がより好ましく、より具体的には、上記＜＜Ｗ１、Ｗ２＞＞に記載した式（Ｂ−３−５）、式（Ｂ−８−７）、式（Ｂ−１１−１）、式（Ｂ−１２−１）から選択される基が好ましく、式（Ｂ−８−７）、式（Ｂ−１２−１）から選択される基がより好ましく、式（Ｂ−８−７）で表される基がさらに好ましい。
【０３０１】
また、ＹＤ１及びＹＤ２が一緒になって環構造を形成する場合、下記の式（Ｙ−Ｄ−１）から式（Ｙ−Ｄ−２９）
【０３０２】
【化９９】
2018109066.tif 000100
【０３０３】
【化１００】
2018109066.tif 000101
【０３０４】
（式中、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）から選ばれる基を表すことが好ましく、上記式（Ｙ−Ｄ−２６）で表される基がより好ましい。
＜Ｗ１−Ｄ２＞
＜ｎ１及びｎ２が０を表しｎ３が２を表す＞化合物において、フィルム状の重合物を作製した際のヘイズ、密着性を重視する場合、Ｗ１で表される基としては、上記＜＜Ｗ１、Ｗ２＞＞に記載の一般式（Ｉ−Ｗ１）のうち、原料の入手容易さ及び合成の容易さの観点から選択される基が好ましい。
【０３０５】
上記一般式（Ｉ−Ｗ１）中、Ｖ１及びＶ２は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−を表すことが好ましく、上記式（Ｖ−１）、式（Ｖ−２）、式（Ｖ−３）、式（Ｖ−４）、式（Ｖ−５）、式（Ｖ−６）、式（Ｖ−７）、式（Ｖ−８）、式（Ｖ−９）、単結合、−ＣＯＯ−、−ＯＣＯ−を表すことがより好ましく、上記式（Ｖ−５）、式（Ｖ−８）、式（Ｖ−９）、単結合を表すことがさらに好ましく、単結合を表すことがさらにより好ましい。
【０３０６】
上記一般式（Ｉ−Ｗ１）中、Ｂ１は各々独立して、式（Ｂ−１）から式（Ｂ−２１）
【０３０７】
【化１０１】
2018109066.tif 000102
【０３０８】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表すことが好ましい。上記式（Ｂ−４）、式（Ｂ−８）、式（Ｂ−１１）、式（Ｂ−１２）、単結合から選択される基が好ましく、上記式（Ｂ−８）、式（Ｂ−１２）、単結合から選択される基がより好ましく、より具体的には、上記＜＜Ｗ１、Ｗ２＞＞に記載した式（Ｂ−４−１）、式（Ｂ−８−２）、式（Ｂ−８−７）、式（Ｂ−１１−１）、式（Ｂ−１２−１）、式（Ｂ−１２−４）、単結合から選択される基が好ましく、式（Ｂ−８−２）、式（Ｂ−１２−４）、単結合から選択される基がより好ましく、式（Ｂ−８−２）で表される基がさらに好ましい。
＜Ｗ１−Ｄ３＞
＜ｎ１及びｎ２が０を表しｎ３が２を表す＞化合物において、フィルム状の重合物を作製した際のヘイズ、表面硬度を重視する場合、Ｗ１及びＷ２で表される基としては、上記＜＜Ｗ１、Ｗ２＞＞に記載の一般式（Ｉ−Ｗ１）のうち、原料の入手容易さ及び合成の容易さの観点から選択される基が好ましい。
【０３０９】
上記一般式（Ｉ−Ｗ１）中、Ｖ１及びＶ２は各々独立して、上記＜＜Ｗ１、Ｗ２＞＞に記載した式（Ｖ−１）から式（Ｖ−１５）で表される基（式中、Ｙ１を有する場合、Ｙ１は上記＜＜Ｗ１、Ｗ２＞＞に記載の原料の入手容易さ及び合成の容易さの観点から選択される基が好ましい。）、単結合、二重結合、−Ｏ−、−Ｓ−、−ＯＣＨ２−、−ＣＨ２Ｏ−、−ＣＯ−、−ＣＨ２−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＳ−ＮＨ−、−ＮＨ−ＣＳ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ２ＣＨ２−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−を表すことが好ましく、上記式（Ｖ−５）、式（Ｖ−６）、式（Ｖ−７）、式（Ｖ−８）、式（Ｖ−９）、式（Ｖ−１０）、単結合、−ＣＯＯ−、−ＯＣＯ−、−ＣＳ−ＮＨ−、−ＮＨ−ＣＳ−を表すことがより好ましく、上記式（Ｖ−６）、式（Ｖ−８）、式（Ｖ−９）、−ＣＯＯ−、−ＯＣＯ−を表すことがさらに好ましい。
【０３１０】
上記一般式（Ｉ−Ｗ１）中、Ｂ１は各々独立して、式（Ｂ−１）から式（Ｂ−２１）
【０３１１】
【化１０２】
2018109066.tif 000103
【０３１２】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上の置換基Ｌによって置換されても良い。）、単結合から選ばれる基を表すことが好ましい。上記式（Ｂ−４）、式（Ｂ−８）、式（Ｂ−１１）、単結合から選択される基が好ましく、上記式（Ｂ−４）、単結合から選択される基がより好ましく、より具体的には、上記＜＜Ｗ１、Ｗ２＞＞に記載した式（Ｂ−４−１）、式（Ｂ−８−６）、式（Ｂ−８−７）、式（Ｂ−１１−１）、単結合から選択される基が好ましく、式（Ｂ−４−１）、単結合から選択される基がより好ましい。
＜−（Ｍ２）２−＞
＜ｎ１及びｎ２が０を表しｎ３が２を表す＞化合物は、化合物の構造上フィルム状の重合物を作製した際のヘイズ値、膜厚均一性又は密着性が良好であるので、一般式（Ｉ）において、−（Ｍ２）２−が下記の一般式（Ｉ−Ｍ３）
【０３１３】
【化１０３】
2018109066.tif 000104
【０３１４】
（式中、存在する、Ａ５、Ａ６、Ａ７及びＡ８は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の置換基Ｌによって置換されても良く、Ａ５、Ａ６、Ａ７及び／又はＡ８が複数現れる場合は各々同一であっても異なっていても良く、存在する、Ｚ５、Ｚ６、Ｚ７及びＺ８は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚ５、Ｚ６、Ｚ７及び／又はＺ８が複数現れる場合は各々同一であっても異なっていても良く、Ｘ１及びＸ２は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘ２が複数存在する場合それらは同一であっても異なっていても良く、Ｓ１は単結合、若しくは、１個の−ＣＨ２−又は隣接していない２個以上の−ＣＨ２−が各々独立して−Ｏ−、−ＣＯＯ−、−ＯＣＯ−、−ＯＣＯ−Ｏ−、−ＣＯ−ＮＨ−、−ＮＨ−ＣＯ−、−ＣＨ＝ＣＨ−又は−Ｃ≡Ｃ−に置き換えられても良い炭素原子数１から２０の直鎖又は分岐アルキレン基を表すが、Ｓ１が複数存在する場合それらは同一であっても異なっていても良く（ただし、Ｘ１−Ｓ１、Ｓ１−Ｘ２には−Ｏ−Ｏ−結合を含まない。）、ｋＤは０から８の整数を表し、ｍ５、ｍ６、ｍ７及びｍ８は各々独立して０から５の整数を表すが、ｍ５、ｍ６、ｍ７及びｍ８の合計は０から６を表し、Ｔ３及びＴ４は各々独立して下記の式（Ｔ−１）から式（Ｔ−２２）
【０３１５】
【化１０４】
2018109066.tif 000105
【０３１６】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋＤは１から２０の整数を表す。）から選ばれる基を表す。）で表される基が好ましい。また、Ｔ３及びＴ４の両方が式（Ｔ−１）から式（Ｔ−２２）から選ばれる１つの基を表すことが好ましく、Ｔ３及びＴ４が同一の基を表すことがより好ましい。
【０３１７】
また、Ａ５、Ａ６、Ａ７及びＡ８は原料の入手容易さ及び合成の容易さの観点から、無置換であるか又は１つ以上の置換基Ｌによって置換されても良い１，４−フェニレン基、１，４−シクロヘキシレン基、ナフタレン−２，６−ジイル基を表すことが好ましく、各々独立して下記の式（Ａ−Ｄ−１）から式（Ａ−Ｄ−１１）
【０３１８】
【化１０５】
2018109066.tif 000106
【０３１９】
から選ばれる基を表すことがより好ましく、各々独立して式（Ａ−Ｄ−１）から式（Ａ−Ｄ−８）から選ばれる基を表すことがさらに好ましく、各々独立して式（Ａ−Ｄ−１）から式（Ａ−Ｄ−４）から選ばれる基を表すことが特に好ましい。
【０３２０】
また、Ｚ５、Ｚ６、Ｚ７及びＺ８は化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＣＯＯ−、−ＯＣＯ−又は単結合を表すことが特に好ましい。
【０３２１】
また、ｍ５、ｍ６、ｍ７及びｍ８は液晶性、合成の容易さ及び保存安定性の観点から、各々独立して１から４の整数を表すことが好ましく、１から３の整数を表すことがより好ましく、１又は２を表すことが特に好ましい。ｍ５、ｍ６、ｍ７及びｍ８の合計は各々独立して２から４の整数を表すことが好ましい。
【０３２２】
また、Ｓ１は各々独立して１個の−ＣＨ２−又は隣接していない２個以上の−ＣＨ２−が各々独立して−Ｏ−、−ＣＯＯ−、−ＯＣＯ−、−ＯＣＯ−Ｏ−、−ＣＯ−ＮＨ−、−ＮＨ−ＣＯ−、−ＣＨ＝ＣＨ−又は−Ｃ≡Ｃ−に置き換えられても良い炭素原子数１から２０の直鎖アルキレン基を表すことが好ましく、各々独立して１個の−ＣＨ２−又は隣接していない２個以上の−ＣＨ２−が各々独立して−Ｏ−、−ＣＯＯ−、−ＯＣＯ−に置き換えられても良い炭素原子数１から１２の直鎖アルキレン基を表すことがより好ましく、各々独立して炭素原子数１から６の直鎖アルキレン基を表すことがさらに好ましい。
【０３２３】
また、Ｘ１及びＸ２は−Ｏ−、−ＣＯ−、−ＣＯＯ−、−ＯＣＯ−、−ＣＯ−ＮＨ−、−ＮＨ−ＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−又は単結合を表すことが好ましく、−Ｏ−、−ＣＯＯ−、−ＯＣＯ−又は単結合を表すことがより好ましい。
【０３２４】
また、ｋＤは０から４の整数を表すことが好ましく、０から２の整数を表すことがより好ましく、１又は２を表すことがさらに好ましく、１を表すことがさらにより好ましい。
＜−（Ｍ２）２−Ｄ１＞
＜ｎ１及びｎ２が０を表しｎ３が２を表す＞化合物において、組成物の保存安定性、フィルム状の重合物を作製した際の密着性、紫外線照射後の外観を重視する場合若しくはフィルム状の重合物を作製した際の膜厚均一性、配向ムラを重視する場合、上記一般式（Ｉ−Ｍ３）中、Ｔ３及びＴ４は、各々独立して、式（Ｔ２−１）から式（Ｔ２−１０）
【０３２５】
【化１０６】
2018109066.tif 000107
【０３２６】
から選ばれる基を表すが、これらの基は無置換であるか又は１つ以上の置換基Ｌによって置換されても良い基を表すことが好ましく、上記式（Ｔ２−１）、式（Ｔ２−２）で表される基がより好ましい。また、Ｔ３及びＴ４の両方が式（Ｔ２−１）から式（Ｔ２−１０）から選ばれる１つの基を表すことが好ましく、Ｔ３及びＴ４が同一の基を表すことがより好ましい。
＜−（Ｍ２）２−Ｄ２＞
＜ｎ１及びｎ２が０を表しｎ３が２を表す＞化合物において、フィルム状の重合物を作製した際のヘイズ、密着性を重視する場合、上記一般式（Ｉ−Ｍ３）中、Ｔ３は、各々独立して、下記の式（Ｔ２−１１）から式（Ｔ２−２７）
【０３２７】
【化１０７】
2018109066.tif 000108
【０３２８】
（式中、任意の位置に結合手を有して良く、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）、下記の式（Ｔ２−２８）から式（Ｔ２−３１）
【０３２９】
【化１０８】
2018109066.tif 000109
【０３３０】
（式中、任意の−ＣＨ＝は各々独立して−Ｎ＝に置き換えられても良く、−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良い。）、下記の式（Ｔ２−３２）
【０３３１】
【化１０９】
2018109066.tif 000110
【０３３２】
（式中、任意の位置に結合手を有して良く、少なくとも１つの−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられるが、−Ｏ−Ｏ−結合を含まない。また、これらの基は無置換又は１つ以上のＬによって置換されても良い。）、下記の式（Ｔ２−３３）、又は式（Ｔ２−３４）
【０３３３】
【化１１０】
2018109066.tif 000111
【０３３４】
（式中、任意の位置に結合手を有して良く、少なくとも１つの−ＣＨ＝は各々独立して−Ｎ＝に置き換えられる。また、これらの基は無置換又は１つ以上のＬによって置換されても良い。）から選ばれる基を表し、
上記一般式（Ｉ−Ｍ３）中、Ｔ４は上記式（Ｔ２−１）から式（Ｔ２−１０）又は式（Ｔ２−１１）から式（Ｔ２−３４）から選ばれる基を表すことが好ましい。
【０３３５】
また、Ｔ３は、下記の式（Ｔ２−３５）から式（Ｔ２−４１）
【０３３６】
【化１１１】
2018109066.tif 000112
【０３３７】
（式中、Ｒ０は水素原子又は炭素原子数１から２０のアルキル基を表す。）から選ばれる基を表すことがより好ましく、上記式（Ｔ２−３６）、式（Ｔ２−４０）、式（Ｔ２−４１）から選ばれる基を表すことがさらに好ましく、上記式（Ｔ２−３６）を表すことがさらにより好ましい。また、Ｔ３及びＴ４の両方が上記式（Ｔ２−３５）から式（Ｔ２−４１）から選ばれる基を表すことが好ましく、上記式（Ｔ２−３６）、式（Ｔ２−４０）、式（Ｔ２−４１）から選ばれる基を表すことがさらに好ましく、上記式（Ｔ２−３６）を表すことがさらにより好ましい。
＜−（Ｍ２）２−Ｄ３＞
＜ｎ１及びｎ２が０を表しｎ３が２を表す＞化合物において、フィルム状の重合物を作製した際のヘイズ、表面硬度を重視する場合、Ｔ３は置換されていても良い炭素原子数１から８０の非環状基を表すことが好ましく、当該非環状基の任意の炭素原子はヘテロ原子に置換されていても良い。
【０３３８】
さらに、上記一般式（Ｉ−Ｍ３）中、Ｔ３が下記の式（Ｔ−２２）
【０３３９】
【化１１２】
2018109066.tif 000113
【０３４０】
（式中、任意の位置に結合手を有して良く、任意の−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１は１から２０の整数を表す。）を表すことが好ましく、下記式（Ｔ−２２−１）又は式（Ｔ−２２−２）
【０３４１】
【化１１３】
2018109066.tif 000114
【０３４２】
（式中、任意の−ＣＨ２−は各々独立して−Ｏ−、−Ｓ−、−ＮＲ０−（式中、Ｒ０は水素原子又は炭素原子数１から２０のアルキル基を表す。）、−ＣＳ−又は−ＣＯ−に置き換えられても良いが、−Ｏ−Ｏ−結合を含まない。また、これらの基は無置換又は１つ以上のＬによって置換されても良く、ｋ１３１からｋ１３４は０から２０の整数を表す。）から選ばれる基を表すことが好ましく、上記式（Ｔ−２２−１）を表すことがより好ましく、上記式（Ｔ−２２−１）においてｋ１３１及びｋ１３２が１を表すことがさらに好ましい。また、Ｔ３及びＴ４の両方が上記の式（Ｔ−２２）で表される基を表すことが好ましく、式（Ｔ−２２−１）又は式（Ｔ−２２−２）から選ばれる基を表すことがより好ましく、式（Ｔ−２２−１）を表すことがさらに好ましい。
＜Ｒ３、Ｒ４＞
＜ｎ１及びｎ２が０を表しｎ３が２を表す＞化合物においては、上記に示すＭ２、Ｗ１を適宜選択することが好ましく、Ｒ３〜Ｒ４は、それぞれ以下の基を用いることが好ましい。
Ｒ３が式（Ｉ−Ｒ）
【０３４３】
【化１１４】
2018109066.tif 000115
【０３４４】
（式中、Ｐは重合性基を表し、Ｓはスペーサー基又は単結合を表すが、Ｓが複数存在する場合それらは同一であっても異なっていても良く、Ｘは−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良く（ただし、Ｐ−（Ｓ−Ｘ）ｋ−には−Ｏ−Ｏ−結合を含まない。）、ｋは０から１０の整数を表す。）で表される基を表し、Ｒ４が上記式（Ｉ−Ｒ）で表される基及びＲ５（式中、Ｒ５は水素原子、フッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基又は１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良い。）から選ばれる基を表すことが好ましく、Ｒ３及びＲ４のいずれも、上記式（Ｉ−Ｒ）で表される基が特に好ましく、この場合、Ｐ、Ｓ、Ｘ及びｋは、それぞれ上記＜＜Ｒ１、Ｒ２、Ｒ３、Ｒ４＞＞の部分に示した好ましい基及び数値が適応される。
【０３４５】
＜ｎ１及びｎ２が０を表しｎ３が２から１０００を表す＞化合物において、ｎ３が３から１０００を表す化合物は化合物の構造上フィルム状の重合物を作製した際のヘイズ、紫外線照射後の外観、配向欠陥が良好であるので、一般式（Ｉ）において、Ｗ１が上記＜Ｗ１−Ｄ１＞、＜Ｗ１−Ｄ２＞、＜Ｗ１−Ｄ３＞の部分に示した好ましい基及び数値が適応される。また、一般式（Ｉ）において、−（Ｍ２）ｎ３−が上記＜−（Ｍ２）２−Ｄ１＞、＜−（Ｍ２）２−Ｄ２＞、＜−（Ｍ２）２−Ｄ３＞の部分に示した好ましい基及び数値が適応される。
【０３４６】
一般式（Ｉ）で表される化合物として、逆分散性、溶媒への溶解性、合成の容易さ、原料の入手容易さ、液晶性、フィルムにした場合の硬化収縮、そりの少なさを重視する場合には、下記の一般式（Ｉ−ｚ１）
【０３４７】
【化１１５】
2018109066.tif 000116
【０３４８】
（式中、Ｐｚ１は重合性基を表すが、前記の式（Ｐ−１）から式（Ｐ−２０）から選ばれる基を表すことが好ましく、これらの重合性基はラジカル重合、ラジカル付加重合、カチオン重合及びアニオン重合により重合する。特に重合方法として紫外線重合を行う場合には、式（Ｐ−１）、式（Ｐ−２）、式（Ｐ−３）、式（Ｐ−４）、式（Ｐ−５）、式（Ｐ−７）、式（Ｐ−１１）、式（Ｐ−１３）、式（Ｐ−１５）又は式（Ｐ−１８）が好ましく、式（Ｐ−１）、式（Ｐ−２）、式（Ｐ−７）、式（Ｐ−１１）又は式（Ｐ−１３）がより好ましく、式（Ｐ−１）、式（Ｐ−２）又は式（Ｐ−３）がさらに好ましく、式（Ｐ−１）又は式（Ｐ−２）が特に好ましく、Ｓｚ１はスペーサー基又は単結合を表すが、Ｓｚ１が複数存在する場合それらは同一であっても異なっていても良く、液晶性、原料の入手容易さ及び合成の容易さの観点から、複数存在する場合は各々同一であっても異なっていても良く、各々独立して１個の−ＣＨ２−又は隣接していない２個以上の−ＣＨ２−が各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−又は−Ｃ≡Ｃ−に置き換えられても良い炭素原子数１から２０のアルキレン基又は単結合を表すことが好ましく、複数存在する場合は各々同一であっても異なっていても良く、各々独立して１個の−ＣＨ２−又は隣接していない２個以上の−ＣＨ２−が各々独立して−Ｏ−、−ＣＯＯ−、−ＯＣＯ−、−ＯＣＯ−Ｏ−に置き換えられても良い炭素原子数１から２０の直鎖状アルキレン基又は単結合を表すことがより好ましく、複数存在する場合は各々同一であっても異なっていても良く、各々独立して１個の−ＣＨ２−又は隣接していない２個以上の−ＣＨ２−が各々独立して−Ｏ−に置き換えられても良い炭素原子数１から１２の直鎖状アルキレン基を表すことがさらに好ましく、１個の−ＣＨ２−又は隣接していない２個以上の−ＣＨ２−が各々独立して−Ｏ−に置き換えられても良い炭素原子数１から１２の直鎖状アルキレン基を表すことがさらにより好ましく、炭素原子数１から１２の直鎖状アルキレン基を表すことが特に好ましい。Ｘｚ１は−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−Ｎ＝ＣＨ−、−ＣＦ＝ＣＦ−、−Ｃ≡Ｃ−又は単結合を表すが、Ｘが複数存在する場合それらは同一であっても異なっていても良い（ただし、Ｐｚ１−（Ｓｚ１−Ｘｚ１）ｋｚ−には−Ｏ−Ｏ−結合を含まない。）。原料の入手容易さ及び合成の容易さの観点から、Ｘｚ１は複数存在する場合は各々同一であっても異なっていても良く、各々独立して−Ｏ−、−Ｓ−、−ＯＣＨ２−、−ＣＨ２Ｏ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことが好ましく、各々独立して−Ｏ−、−ＯＣＨ２−、−ＣＨ２Ｏ−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがより好ましく、複数存在する場合は各々同一であっても異なっていても良く、各々独立して−Ｏ−、−ＣＯＯ−、−ＯＣＯ−又は単結合を表すことが特に好ましい。Ａｚ１及びＡｚ２は各々独立して１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基、デカヒドロナフタレン−２，６−ジイル基又は１，３−ジオキサン−２，５−ジイル基を表すが、これらの基は無置換であるか又は１つ以上の前記Ｌによって置換されても良く、Ａｚ１及び／又はＡｚ２が複数現れる場合は各々同一であっても異なっていても良い。Ａｚ１及びＡｚ２の好ましい構造としては、前記のＡ１、Ａ２、Ａ３及びＡ４の場合と同じである。Ｚｚ１及びＺｚ２は各々独立して−Ｏ−、−Ｓ−、−ＯＣＨ２−、−ＣＨ２Ｏ−、−ＣＨ２ＣＨ２−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＯＣＯ−ＮＨ−、−ＮＨ−ＣＯＯ−、−ＮＨ−ＣＯ−ＮＨ−、−ＮＨ−Ｏ−、−Ｏ−ＮＨ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−Ｎ＝Ｎ−、−ＣＨ＝Ｎ−、−Ｎ＝ＣＨ−、−ＣＨ＝Ｎ−Ｎ＝ＣＨ−、−ＣＦ＝ＣＦ−、−Ｃ≡Ｃ−又は単結合を表すが、Ｚｚ１及び／又はＺｚ２が複数現れる場合は各々同一であっても異なっていても良い。Ｚｚ１及びＺｚ２は化合物の液晶性、原料の入手容易さ及び合成の容易さの観点から、各々独立して単結合、−ＯＣＨ２−、−ＣＨ２Ｏ−、−ＣＯＯ−、−ＯＣＯ−、−ＣＦ２Ｏ−、−ＯＣＦ２−、−ＣＨ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−ＣＦ＝ＣＦ−、−Ｃ≡Ｃ−又は単結合を表すことが好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＨ＝ＣＨ−、−Ｃ≡Ｃ−又は単結合を表すことがより好ましく、各々独立して−ＯＣＨ２−、−ＣＨ２Ｏ−、−ＣＨ２ＣＨ２−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＯＣＨ２−、−ＣＨ２Ｏ−、−ＣＯＯ−、−ＯＣＯ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−又は単結合を表すことがさらに好ましく、各々独立して−ＯＣＨ２−、−ＣＨ２Ｏ−、−ＣＯＯ−、−ＯＣＯ−又は単結合を表すことが特に好ましい。
Ｍｚは下記の式（Ｍ−ｚ−１）から式（Ｍ−ｚ−８）
【０３４９】
【化１１６】
2018109066.tif 000117
【０３５０】
から選ばれる基を表すが、これらの基は無置換であるか又は１つ以上のＬＭｚによって置換されても良く、ＬＭｚはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いが、ＬＭｚが複数存在する場合それらは同一であっても異なっていても良い。Ｍｚは原料の入手容易さ及び合成の容易さの観点から各々独立して無置換であるか又は１つ以上のＬＭｚによって置換されても良い式（Ｍ−ｚ−１）又は式（Ｍ−ｚ−２）若しくは無置換の式（Ｍ−ｚ−３）から式（Ｍ−ｚ−６）から選ばれる基を表すことが好ましく、無置換又は１つ以上のＬＭｚによって置換されても良い式（Ｍ−ｚ−１）又は式（Ｍ−ｚ−２）から選ばれる基を表すことがより好ましく、無置換の式（Ｍ−ｚ−１）又は式（Ｍ−ｚ−２）から選ばれる基を表すことが特に好ましい。
Ｒｚ１は水素原子、フッ素原子、塩素原子、臭素原子、ヨウ素原子、ペンタフルオロスルフラニル基、シアノ基、ニトロ基、イソシアノ基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良い。Ｒｚ１は液晶性及び合成の容易さの観点から水素原子、フッ素原子、塩素原子、シアノ基、若しくは、１個の−ＣＨ２−又は隣接していない２個以上の−ＣＨ２−が各々独立して−Ｏ−、−ＣＯＯ−、−ＯＣＯ−、−Ｏ−ＣＯ−Ｏ−によって置換されても良い炭素原子数１から１２の直鎖又は分岐アルキル基を表すことが好ましく、水素原子、フッ素原子、塩素原子、シアノ基、若しくは、炭素原子数１から１２の直鎖アルキル基又は直鎖アルコキシ基を表すことがより好ましく、水素原子、炭素原子数１から１２の直鎖アルキル基又は直鎖アルコキシ基を表すことがよりさらに好ましく、炭素原子数１から１２の直鎖アルキル基又は直鎖アルコキシ基を表すことが特に好ましい。
Ｇｚは下記の式（Ｇ−ｚ−１）又は式（Ｇ−ｚ−２）
【０３５１】
【化１１７】
2018109066.tif 000118
【０３５２】
（式中、Ｒｚ２は水素原子、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良く、
Ｗｚ１は少なくとも１つの芳香族基を有する、炭素原子数２から３０の基を表すが、当該基は無置換であるか又は１つ以上のＬＷｚによって置換されても良く、ＬＷｚはフッ素原子、塩素原子、臭素原子、ヨウ素原子、ペンタフルオロスルフラニル基、ニトロ基、シアノ基、イソシアノ基、アミノ基、ヒドロキシル基、メルカプト基、メチルアミノ基、ジメチルアミノ基、ジエチルアミノ基、ジイソプロピルアミノ基、トリメチルシリル基、ジメチルシリル基、チオイソシアノ基、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良いが、ＬＷｚが複数存在する場合それらは同一であっても異なっていても良く、
Ｗｚ２は水素原子、又は、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖状又は分岐状アルキル基を表すが、当該アルキル基中の任意の水素原子はフッ素原子に置換されても良く、若しくは、Ｗｚ２は少なくとも１つの芳香族基を有する、炭素原子数２から３０の基を表しても良いが、当該基は無置換であるか又は１つ以上の置換基ＬＷｚによって置換されても良く、また、Ｗｚ１及びＷｚ２は一緒になって環構造を形成しても良い。）から選ばれる基を表し、
ｋｚは０から８の整数を表す。液晶性、原料の入手容易さ及び合成の容易さの観点から０から４の整数を表すことが好ましく、０から２の整数を表すことがより好ましく、０又は１を表すことがさらに好ましく、１を表すことが特に好ましい。ｍｚ１及びｍｚ２は各々独立して０から５の整数を表すが、ｍｚ１＋ｍｚ２は１から５の整数を表す。液晶性、合成の容易さ及び保存安定性の観点から、ｍｚ１及びｍｚ２は各々独立して１から４の整数を表すことが好ましく、１から３の整数を表すことがより好ましく、１又は２を表すことが特に好ましい。ｍｚ１＋ｍｚ２は１から４の整数を表すことが好ましく、２又は３を表すことが特に好ましい。）で表される化合物であることが好ましく、下記の一般式（Ｉ−ｚ１−Ａ）から一般式（Ｉ−ｚ１−Ｄ）
【０３５３】
【化１１８】
2018109066.tif 000119
【０３５４】
（式中、Ｐｚ１、Ｓｚ１、Ｘｚ１、ｋｚ、Ｍｚ、Ｇｚ及びＲｚ１は一般式（Ｉ−ｚ１）と同じ意味を表し、Ａｚ１１及びＡｚ１２は各々独立して一般式（Ｉ−ｚ１）におけるＡｚ１と同じ意味を表し、Ｚｚ１１及びＺｚ１２は各々独立して一般式（Ｉ−ｚ１）におけるＺｚ１と同じ意味を表し、Ａｚ２１及びＡｚ２２は各々独立して一般式（Ｉ−ｚ１）におけるＡｚ２と同じ意味を表し、Ｚｚ２１及びＺｚ２２は各々独立して一般式（Ｉ−ｚ１）におけるＺｚ２と同じ意味を表す。）から選ばれる化合物を表すことがより好ましい。屈折率異方性及び逆分散性のバランスの観点から、一般式（Ｉ−ｚ１−Ａ）及び一般式（Ｉ−ｚ１−Ｂ）においてＡｚ１１は無置換若しくは置換基Ｌによって置換されていても良い１，４−フェニレン基を表すことがさらに好ましく、一般式（Ｉ−ｚ１−Ｃ）及び一般式（Ｉ−ｚ１−Ｄ）においてＡｚ１１は無置換若しくは置換基Ｌによって置換されていても良い１，４−フェニレン基を表し、Ａｚ１２は無置換若しくは置換基Ｌによって置換されていても良い１，４−シクロヘキシレン基を表すことがさらに好ましい。また、一般式（Ｉ−ｚ１−Ａ）から一般式（Ｉ−ｚ１−Ｄ）においてＡｚ２１は無置換若しくは置換基Ｌによって置換されていても良い１，４−フェニレン基又は１，４−シクロヘキシレン基を表し、Ａｚ２２は無置換若しくは置換基Ｌによって置換されていても良い１，４−シクロヘキシレン基を表すことがさらに好ましい。一般式（Ｉ−ｚ１−Ａ）から一般式（Ｉ−ｚ１−Ｄ）において、液晶性、合成の容易さ及び保存安定性の観点から、一般式（Ｉ−ｚ１−Ａ）から一般式（Ｉ−ｚ１−Ｃ）で表される化合物がより好ましく、一般式（Ｉ−ｚ１−Ａ）又は一般式（Ｉ−ｚ１−Ｃ）で表される化合物が特に好ましい。ネマチック相から等方相への転移温度ＴＮＩがより高いことが求められる場合には、一般式（Ｉ−ｚ１−Ｃ）で表される化合物が特に好ましい。
【０３５５】
一般式（Ｉ−ｚ１）で表される化合物として、逆分散性、溶媒への溶解性、合成の容易さ、原料の入手容易さ、液晶性の観点から、さらにより具体的には、下記の一般式（Ｉ−ｚ１−Ａ−１）から一般式（Ｉ−ｚ１−Ｄ−２）
【０３５６】
【化１１９】
2018109066.tif 000120
【０３５７】
【化１２０】
2018109066.tif 000121
【０３５８】
（式中、Ｐｚ１、Ｓｚ１、Ｘｚ１、ｋｚ、Ｌ、Ｒｚ２、Ｗｚ１、Ｗｚ２及びＲｚ１は一般式（Ｉ−ｚ１）と同じ意味を表し、ｓは０から４の整数を表し、ｔは０から３の整数を表し、Ａｚ２１１は一般式（Ｉ−ｚ１）におけるＡｚ２と同じ意味を表し、Ｚｚ１１１及びＺｚ１２１は各々独立して一般式（Ｉ−ｚ１）におけるＺｚ１と同じ意味を表す。各々の基の好ましい構造は一般式（Ｉ−ｚ１）と同様である。）から選ばれる化合物を表すことがさらにより好ましい。一般式（Ｉ−ｚ１−Ａ−１）から一般式（Ｉ−ｚ１−Ｄ−２）において、液晶性、合成の容易さ及び保存安定性の観点から、一般式（Ｉ−ｚ１−Ａ−１）から一般式（Ｉ−ｚ１−Ｃ−２）で表される化合物がより好ましく、一般式（Ｉ−ｚ１−Ａ−１）、一般式（Ｉ−ｚ１−Ａ−２）、一般式（Ｉ−ｚ１−Ｃ−１）又は一般式（Ｉ−ｚ１−Ｃ−２）で表される化合物が特に好ましい。短波長側の逆波長分散性が求められる場合には一般式（Ｉ−ｚ１−Ａ−１）又は一般式（Ｉ−ｚ１−Ｃ−１）で表される化合物が特に好ましい。逆波長分散性と屈折率異方性のバランスが求められる場合には一般式（Ｉ−ｚ１−Ａ−２）又は一般式（Ｉ−ｚ１−Ｃ−２）で表される化合物が特に好ましい。ネマチック相から等方相への転移温度ＴＮＩがより高いことが求められる場合には、一般式（Ｉ−ｚ１−Ｃ−１）又は一般式（Ｉ−ｚ１−Ｃ−２）で表される化合物が特に好ましい。長波長側の逆波長分散性が求められる場合には一般式（Ｉ−ｚ１−Ｃ−１）で表される化合物が特に好ましい。
【０３５９】
さらに、Ｗｚ１は下記の式（Ｗ−ａ−１）から式（Ｗ−ａ−６）
【０３６０】
【化１２１】
2018109066.tif 000122
【０３６１】
（式中、ｒは０から５の整数を表し、ｓは０から４の整数を表し、ｔは０から３の整数を表す。）から選ばれる基を表すことが特に好ましい。
【０３６２】
また、Ｒｚ２は水素原子又は無置換であるか又は１つ以上Ｆで置換された炭素原子数１〜６のアルキル基であることがより好ましく、水素原子であることが特に好ましい。
【０３６３】
また、逆分散性及び液晶性を重視する場合には、Ｗｚ２は水素原子であることが好ましい。
【０３６４】
有機溶媒に溶解させ長期間保存した場合の変質の起こりにくさ、組成物に添加し長期間保存した場合の変質の起こりにくさ又はフィルムにした場合の位相差の安定性を重視する場合には、Ｗｚ２は基中の任意の水素原子がフッ素原子に置換されても良く、１個の−ＣＨ２−又は隣接していない２個以上の−ＣＨ２−が各々独立して−Ｏ−、−ＣＯ−、−ＣＯＯ−、−ＯＣＯ−によって置換されても良い炭素原子数１から２０の直鎖状又は分岐状アルキル基、若しくは、−（Ｘｚ４−Ｓｚ４）ｋｚ−Ｐｚ４で表される基（式中、Ｐｚ４はＰｚ１と同じ意味を表し、Ｓｚ４はＳｚ１と同じ意味を表し、Ｘｚ４はＸｚ１と同じ意味を表す。）を表すことが好ましい。前記の基のうち、Ｗｚ２は１個の−ＣＨ２−又は隣接していない２個以上の−ＣＨ２−が各々独立して−Ｏ−によって置換されても良い炭素原子数１から１２の直鎖状アルキル基、若しくは、−（Ｘｚ４−Ｓｚ４）ｋｚ−Ｐｚ４で表される基を表すことがさらにより好ましい。より具体的には合成の容易さの観点から、Ｗｚ２は１個の−ＣＨ２−又は隣接していない２個以上の−ＣＨ２−が各々独立して−Ｏ−によって置換されても良い炭素原子数１から２０の直鎖状又は分岐状アルキル基、若しくは、−（Ｘｚ４−Ｓｚ４）ｋｚ−Ｐｚ４で表される基を表すことがより好ましく、Ｗｚ２は１個の−ＣＨ２−又は隣接していない２個以上の−ＣＨ２−が各々独立して−Ｏ−によって置換されても良い炭素原子数１から１２の直鎖状アルキル基、若しくは、−（Ｘｚ４−Ｓｚ４）ｋｚ−Ｐｚ４で表される基を表すことがさらに好ましい。
【０３６５】
逆分散性、高い屈折率異方性、組成物に添加した場合の高い液晶性のバランス、有機溶媒に溶解させ長期間保存した場合の変質の起こりにくさ、組成物に添加し長期間保存した場合の変質の起こりにくさ又はフィルムにした場合の位相差の安定性を重視する場合には、下記の一般式（１−ｚ２）
【０３６６】
【化１２２】
2018109066.tif 000123
【０３６７】
（式中、ｋｚ、Ｍｚ及びＧｚは一般式（Ｉ−ｚ１）と同じ意味を表し、Ｐｚ２及びＰｚ３は各々独立して一般式（Ｉ−ｚ１）におけるＰｚ１と同じ意味を表し、Ｓｚ２及びＳｚ３は各々独立して一般式（Ｉ−ｚ１）におけるＳｚ１と同じ意味を表し、Ｘｚ２及びＸｚ３は各々独立して一般式（Ｉ−ｚ１）におけるＸｚ１と同じ意味を表し、Ａｚ３及びＡｚ４は各々独立して一般式（Ｉ−ｚ１）におけるＡｚ１及びＡｚ２と同じ意味を表し、Ｚｚ３及びＺｚ４は各々独立して一般式（Ｉ−ｚ１）におけるＺｚ１及びＺｚ２と同じ意味を表し、ｍｚ３及びｍｚ４は各々独立して０から５の整数を表すが、ｍｚ３＋ｍｚ４は１から５の整数を表す。）で表される化合物が好ましく、逆分散性、高い屈折率異方性、組成物に添加した場合の高い液晶性のバランスを重視する場合には、下記の一般式（Ｉ−ｚ２−Ａ）及び一般式（Ｉ−ｚ２−Ｂ）
【０３６８】
【化１２３】
2018109066.tif 000124
【０３６９】
（式中、Ｐｚ２、Ｐｚ３、Ｓｚ２、Ｓｚ３、Ｍｚ、Ｇｚは一般式（Ｉ−ｚ２）と同じ意味を表し、Ａｚ３１、Ａｚ４２、Ａｚ３３及びＡｚ４３は各々独立して１，４−フェニレン基を表すが、当該基は無置換であるか又は１つ以上の置換基Ｌｚ１１によって置換されても良く、Ｌｚ１１はフッ素原子、塩素原子、又は、１個の−ＣＨ２−又は隣接していない２個以上の−ＣＨ２−が各々独立して−Ｏ−、−ＣＯ−、−ＣＯＯ−又は−ＯＣＯ−によって置換されても良い炭素原子数１から２０の直鎖状又は分岐状アルキル基を表すが、当該アルキル基中の任意の水素原子はフッ素原子に置換されても良く、化合物内にＬｚ１１が複数存在する場合それらは同一であっても異なっていても良く、Ａｚ３２及びＡｚ４１は１，４−シクロへキシレン基を表し、Ｚｚ３１及びＺｚ４２は各々独立して−ＯＣＨ２−、−ＣＨ２Ｏ−、−ＣＯＯ−、−ＯＣＯ−又は単結合を表し、Ｚｚ３２、Ｚｚ４１、Ｚｚ３３及びＺｚ４３は各々独立して−ＯＣＨ２−、−ＣＨ２Ｏ−、−ＣＯＯ−ＣＨ２ＣＨ２−、−ＣＨ２ＣＨ２−ＯＣＯ−、−ＣＯＯ−又は−ＯＣＯ−を表すが、Ｚｚ３２及びＺｚ４１のうち少なくとも一方並びにＺｚ３３及びＺｚ４３のうち少なくとも一方は−ＯＣＨ２−、−ＣＨ２Ｏ−、−ＣＯＯ−ＣＨ２ＣＨ２−又は−ＣＨ２ＣＨ２−ＯＣＯ−から選ばれる基を表す。）であることが好ましい。
【０３７０】
逆分散性、高い屈折率異方性、組成物に添加した場合の高い液晶性のバランス、有機溶媒に溶解させ長期間保存した場合の変質の起こりにくさ、組成物に添加し長期間保存した場合の変質の起こりにくさ又はフィルムにした場合の位相差の安定性を重視する場合には、下記の一般式（Ｉ−ｚ２−Ａ−１）
【０３７１】
【化１２４】
2018109066.tif 000125
【０３７２】
（式中、Ｐｚ２、Ｐｚ３、Ｓｚ２、Ｓｚ３、Ｘｚ２、Ｘｚ３、Ｍｚ、Ｒｚ２及びＷｚ１は一般式（Ｉ−ｚ１）と同じ意味を表し、Ａｚ３１１及びＡｚ４２１は各々独立して１，４−フェニレン基を表すが、当該基は無置換であるか又は１つ以上の置換基Ｌｚ１１によって置換されても良く、Ａｚ３２１及びＡｚ４１１は１，４−シクロへキシレン基を表し、Ｚｚ３１１及びＺｚ４２１は各々独立して−ＯＣＨ２−、−ＣＨ２Ｏ−、−ＣＯＯ−又は−ＯＣＯ−を表し、Ｚｚ３２１及びＺｚ４１１は各々独立して−ＯＣＨ２−、−ＣＨ２Ｏ−、−ＣＯＯ−ＣＨ２ＣＨ２−、−ＣＨ２ＣＨ２−ＯＣＯ−、−ＣＯＯ−又は−ＯＣＯ−を表すが、Ｚｚ３２１及びＺｚ４１１のうち少なくとも一方は−ＯＣＨ２−、−ＣＨ２Ｏ−、−ＣＯＯ−ＣＨ２ＣＨ２−又は−ＣＨ２ＣＨ２−ＯＣＯ−から選ばれる基を表すことが特に好ましい。
Ｗｚ２１は１個の−ＣＨ２−又は隣接していない２個以上の−ＣＨ２−が各々独立して−Ｏ−によって置換されても良い炭素原子数１から２０の直鎖状又は分岐状アルキル基、若しくは、−（Ｘｚ４−Ｓｚ４）ｋｚ−Ｐｚ４で表される基から選ばれる基を表す。）で表される化合物が好ましい。Ｗｚ１の好ましい構造は、前記と同様である。
【０３７３】
一般式（Ｉ）で表される化合物として具体的には、下記の式で表される化合物が好ましい。
【０３７４】
【化１２５】
2018109066.tif 000126
【０３７５】
【化１２６】
2018109066.tif 000127
【０３７６】
【化１２７】
2018109066.tif 000128
【０３７７】
【化１２８】
2018109066.tif 000129
【０３７８】
【化１２９】
2018109066.tif 000130
【０３７９】
【化１３０】
2018109066.tif 000131
【０３８０】
【化１３１】
2018109066.tif 000132
【０３８１】
【化１３２】
2018109066.tif 000133
【０３８２】
【化１３３】
2018109066.tif 000134
【０３８３】
【化１３４】
2018109066.tif 000135
【０３８４】
【化１３５】
2018109066.tif 000136
【０３８５】
【化１３６】
2018109066.tif 000137
【０３８６】
【化１３７】
2018109066.tif 000138
【０３８７】
【化１３８】
2018109066.tif 000139
【０３８８】
【化１３９】
2018109066.tif 000140
【０３８９】
【化１４０】
2018109066.tif 000141
【０３９０】
【化１４１】
2018109066.tif 000142
【０３９１】
【化１４２】
2018109066.tif 000143
【０３９２】
【化１４３】
2018109066.tif 000144
【０３９３】
【化１４４】
2018109066.tif 000145
【０３９４】
【化１４５】
2018109066.tif 000146
【０３９５】
【化１４６】
2018109066.tif 000147
【０３９６】
【化１４７】
2018109066.tif 000148
【０３９７】
【化１４８】
2018109066.tif 000149
【０３９８】
【化１４９】
2018109066.tif 000150
【０３９９】
【化１５０】
2018109066.tif 000151
【０４００】
【化１５１】
2018109066.tif 000152
【０４０１】
【化１５２】
2018109066.tif 000153
【０４０２】
【化１５３】
2018109066.tif 000154
【０４０３】
【化１５４】
2018109066.tif 000155
【０４０４】
【化１５５】
2018109066.tif 000156
【０４０５】
【化１５６】
2018109066.tif 000157
【０４０６】
【化１５７】
2018109066.tif 000158
【０４０７】
【化１５８】
2018109066.tif 000159
【０４０８】
【化１５９】
2018109066.tif 000160
【０４０９】
【化１６０】
2018109066.tif 000161
【０４１０】
【化１６１】
2018109066.tif 000162
【０４１１】
【化１６２】
2018109066.tif 000163
【０４１２】
【化１６３】
2018109066.tif 000164
【０４１３】
【化１６４】
2018109066.tif 000165
【０４１４】
【化１６５】
2018109066.tif 000166
【０４１５】
【化１６６】
2018109066.tif 000167
【０４１６】
【化１６７】
2018109066.tif 000168
【０４１７】
【化１６８】
2018109066.tif 000169
【０４１８】
【化１６９】
2018109066.tif 000170
【０４１９】
【化１７０】
2018109066.tif 000171
【０４２０】
【化１７１】
2018109066.tif 000172
【０４２１】
【化１７２】
2018109066.tif 000173
【０４２２】
【化１７３】
2018109066.tif 000174
【０４２３】
【化１７４】
2018109066.tif 000175
【０４２４】
【化１７５】
2018109066.tif 000176
【０４２５】
【化１７６】
2018109066.tif 000177
【０４２６】
【化１７７】
2018109066.tif 000178
【０４２７】
【化１７８】
2018109066.tif 000179
【０４２８】
【化１７９】
2018109066.tif 000180
【０４２９】
【化１８０】
2018109066.tif 000181
【０４３０】
【化１８１】
2018109066.tif 000182
【０４３１】
【化１８２】
2018109066.tif 000183
【０４３２】
【化１８３】
2018109066.tif 000184
【０４３３】
【化１８４】
2018109066.tif 000185
【０４３４】
【化１８５】
2018109066.tif 000186
【０４３５】
【化１８６】
2018109066.tif 000187
【０４３６】
【化１８７】
2018109066.tif 000188
【０４３７】
【化１８８】
2018109066.tif 000189
【０４３８】
【化１８９】
2018109066.tif 000190
【０４３９】
【化１９０】
2018109066.tif 000191
【０４４０】
【化１９１】
2018109066.tif 000192
【０４４１】
【化１９２】
2018109066.tif 000193
【０４４２】
【化１９３】
2018109066.tif 000194
【０４４３】
【化１９４】
2018109066.tif 000195
【０４４４】
【化１９５】
2018109066.tif 000196
【０４４５】
【化１９６】
2018109066.tif 000197
【０４４６】
【化１９７】
2018109066.tif 000198
【０４４７】
本願発明の化合物は、ネマチック液晶組成物、スメクチック液晶組成物、キラルスメクチック液晶組成物及びコレステリック液晶組成物に使用することが好ましい。本願発明の反応性化合物を用いる液晶組成物において本願発明以外の化合物を添加しても構わない。
【０４４８】
本願発明の重合性化合物と混合して使用される他の重合性化合物としては、具体的には一般式（Ｘ−１１）
【０４４９】
【化１９８】
2018109066.tif 000199
【０４５０】
及び／又は一般式（Ｘ−１２）
【０４５１】
【化１９９】
2018109066.tif 000200
【０４５２】
（式中、Ｐ１１、Ｐ１２及びＰ１３は各々独立して重合性基を表し、Ｓ１１、Ｓ１２及びＳ１３は各々独立して単結合又は炭素原子数１〜２０個のアルキレン基を表すが、１個の−ＣＨ２−又は隣接していない２個以上の−ＣＨ２−は−Ｏ−、−ＣＯＯ−、−ＯＣＯ−、−ＯＣＯＯ−に置き換えられても良く、Ｘ１１、Ｘ１２及びＸ１３は各々独立して−Ｏ−、−Ｓ−、−ＯＣＨ２−、−ＣＨ２Ｏ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表し、Ｚ１１及びＺ１２は各々独立して−Ｏ−、−Ｓ−、−ＯＣＨ２−、−ＣＨ２Ｏ−、−ＣＯＯ−、−ＯＣＯ−、−ＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＨ２ＣＦ２−、−ＣＦ２ＣＨ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＯＯ−ＣＨ２ＣＨ２−、−ＯＣＯ−ＣＨ２ＣＨ２−、−ＣＨ２ＣＨ２−ＣＯＯ−、−ＣＨ２ＣＨ２−ＯＣＯ−、−ＣＯＯ−ＣＨ２−、−ＯＣＯ−ＣＨ２−、−ＣＨ２−ＣＯＯ−、−ＣＨ２−ＯＣＯ−、−ＣＨ＝ＣＨ−、−ＣＦ＝ＣＦ−、−Ｃ≡Ｃ−又は単結合を表し、Ａ１１、Ａ１２、Ａ１３及びＡ１４は各々独立して、１，４−フェニレン基、１，４−シクロヘキシレン基、ピリジン−２，５−ジイル基、ピリミジン−２，５−ジイル基、ナフタレン−２，６−ジイル基、ナフタレン−１，４−ジイル基、テトラヒドロナフタレン−２，６−ジイル基又は１，３−ジオキサン−２，５−ジイル基を表すが、Ａ１１、Ａ１２、Ａ１３及びＡ１４は各々独立して無置換であるか又はアルキル基、ハロゲン化アルキル基、アルコキシ基、ハロゲン化アルコキシ基、ハロゲン原子、シアノ基又はニトロ基に置換されていても良く、Ｒ１１は水素原子、フッ素原子、塩素原子、臭素原子、ヨウ素原子、ペンタフルオロスルフラニル基、シアノ基、ニトロ基、イソシアノ基、チオイソシアノ基、若しくは、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−によって置換されても良い炭素原子数１から２０の直鎖又は分岐アルキル基を表し、ｍ１１及びｍ１２は０、１、２又は３を表すが、ｍ１１及び／又はｍ１２が２又は３を表す場合、２個あるいは３個存在するＡ１１、Ａ１３、Ｚ１１及び／又はＺ１２は同一であっても異なっていても良い。）で表される化合物が好ましく、Ｐ１１、Ｐ１２及びＰ１３がアクリル基又はメタクリル基である場合が特に好ましい。一般式（Ｘ−１１）で表される化合物として具体的には、一般式（Ｘ−１１ａ）
【０４５３】
【化２００】
2018109066.tif 000201
【０４５４】
（式中、Ｗ１１及びＷ１２は各々独立して水素原子又はメチル基を表し、Ｓ１４及びＳ１５は各々独立して炭素原子数２から１８のアルキレン基、Ｘ１４及びＸ１５は各々独立して−Ｏ−、−ＣＯＯ−、−ＯＣＯ−又は単結合を表し、Ｚ１３及びＺ１４は各々独立して−ＣＯＯ−又は−ＯＣＯ−を表し、Ａ１５、Ａ１６及びＡ１７は各々独立して無置換若しくはフッ素原子、塩素原子、炭素原子数１から４の直鎖状又は分岐状アルキル基、炭素原子数１から４の直鎖状又は分岐状アルコキシ基によって置換されていても良い１，４−フェニレン基を表す。）で表される化合物が好ましく、下記式（Ｘ−１１ａ−１）から式（Ｘ−１１ａ−４）
【０４５５】
【化２０１】
2018109066.tif 000202
【０４５６】
（式中、Ｗ１１、Ｗ１２、Ｓ１４及びＳ１５は一般式（Ｘ−１１ａ）と同様の意味を表す。）で表される化合物が特に好ましい。上記式（Ｘ−１１ａ−１）から式（Ｘ−１１ａ−４）において、Ｓ１４及びＳ１５が各々独立して炭素原子数２から８のアルキレン基である化合物が特に好ましい。
【０４５７】
この他、好ましい２官能重合性化合物としては下記一般式（Ｘ−１１ｂ−１）から式（Ｘ−１１ｂ−３）
【０４５８】
【化２０２】
2018109066.tif 000203
【０４５９】
（式中、Ｗ１３及びＷ１４は各々独立して水素原子又はメチル基を表し、Ｓ１６及びＳ１７は各々独立して炭素原子数２から１８のアルキレン基を表す。）で表される化合物が挙げられる。上記式（Ｘ−１１ｂ−１）から式（Ｘ−１１ｂ−３）において、Ｓ１６及びＳ１７が各々独立して炭素原子数２から８のアルキレン基である化合物が特に好ましい。
【０４６０】
また、一般式（Ｘ−１２）で表される化合物として具体的には、下記一般式（Ｘ−１２−１）から式（Ｘ−１２−７）
【０４６１】
【化２０３】
2018109066.tif 000204
【０４６２】
（式中、Ｐ１４は重合性基を表し、Ｓ１８は単結合又は炭素原子数１から２０個のアルキレン基を表すが、１個の−ＣＨ２−又は隣接していない２個以上の−ＣＨ２−は−Ｏ−、−ＣＯＯ−、−ＯＣＯ−、−Ｏ−ＣＯ−Ｏ−に置き換えられても良く、Ｘ１６は単結合、−Ｏ−、−ＣＯＯ−、又は−ＯＣＯ−を表し、Ｚ１５は単結合、−ＣＯＯ−又は−ＯＣＯ−を表し、Ｌ１１はフッ素原子、塩素原子、１個の−ＣＨ２−又は隣接していない２個以上の−ＣＨ２−が各々独立して−Ｏ−、−ＣＯＯ−、−ＯＣＯ−に置き換えられても良い炭素原子数１から１０の直鎖状又は分岐状アルキル基を表し、ｓ１１は０から４の整数を表し、Ｒ１２は水素原子、フッ素原子、塩素原子、シアノ基、ニトロ基、１個の−ＣＨ２−又は隣接していない２個以上の−ＣＨ２−が各々独立して−Ｏ−、−Ｓ−、−ＣＯ−、−ＣＯＯ−、−ＯＣＯ−、−ＣＯ−Ｓ−、−Ｓ−ＣＯ−、−Ｏ−ＣＯ−Ｏ−、−ＣＯ−ＮＨ−、−ＮＨ−ＣＯ−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−ＣＦ＝ＣＦ−又は−Ｃ≡Ｃ−に置き換えられても良い炭素原子数１から２０の直鎖状又は分岐状アルキル基を表す。）で表される化合物が挙げられる。
【０４６３】
本願発明の化合物を含有する重合性液晶組成物には、当該組成物の液晶性を大きく損なわない程度に、液晶性を示さない重合性化合物を添加することも可能である。具体的には、この技術分野で高分子形成性モノマーあるいは高分子形成性オリゴマーとして認識される化合物であれば特に制限なく使用可能である。具体例として例えば「光硬化技術データブック、材料編（モノマー，オリゴマー，光重合開始剤）」（市村國宏、加藤清視監修、テクノネット社）記載のものが挙げられる。
【０４６４】
また、本願発明の化合物は光重合開始剤を使用しなくても重合させることが可能であるが、目的により光重合開始剤を添加しても構わない。その場合は光重合開始剤の濃度は、本願発明の化合物に対し０．１質量％から１５質量％が好ましく、０．２質量％から１０質量％がより好ましく、０．４質量％から８質量％がさらに好ましい。光重合開始剤としては、ベンゾインエーテル類、ベンゾフェノン類、アセトフェノン類、ベンジルケタール類、アシルフォスフィンオキサイド類等が挙げられる。光重合開始剤の具体例としては２−メチル−１−（４−メチルチオフェニル）−２−モルホリノプロパン−１−オン（ＩＲＧＡＣＵＲＥ  ９０７）、安息香酸［１−［４−（フェニルチオ）ベンゾイル］ヘプチリデン］アミノ（ＩＲＧＡＣＵＲＥ  ＯＸＥ  ０１）等が挙げられる。熱重合開始剤としては、アゾ化合物、過酸化物等が挙げられる。熱重合開始剤の具体例としては２，２’−アゾビス（４−メトキシ−２，４−ジメチルバレロニトリル）、２，２’−アゾビス（イソブチロニトリル）等が挙げられる。また、１種類の重合開始剤を用いても良く、２種類以上の重合開始剤を併用して用いても良い。
【０４６５】
また、本発明の液晶組成物には、その保存安定性を向上させるために、安定剤を添加することもできる。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。安定剤を使用する場合の添加量は、組成物に対して０．００５質量％から１質量％の範囲が好ましく、０．０２質量％から０．８質量％がより好ましく、０．０３質量％から０．５質量％がさらに好ましい。また、１種類の安定剤を用いても良く、２種類以上の安定剤を併用して用いても良い。安定剤としては、具体的には式（Ｘ−１３−１）から式（Ｘ−１３−４０）
【０４６６】
【化２０４】
2018109066.tif 000205
【０４６７】
【化２０５】
2018109066.tif 000206
【０４６８】
【化２０６】
2018109066.tif 000207
【０４６９】
【化２０７】
2018109066.tif 000208
【０４７０】
【化２０８】
2018109066.tif 000209
【０４７１】
【化２０９】
2018109066.tif 000210
【０４７２】
【化２１０】
2018109066.tif 000211
【０４７３】
【化２１１】
2018109066.tif 000212
【０４７４】
（式中、ｎは０から２０の整数を表す。）で表される化合物が好ましい。
【０４７５】
また、本願発明の化合物を含有する重合性液晶組成物をフィルム類、光学素子類、機能性顔料類、医薬品類、化粧品類、コーティング剤類、合成樹脂類等の用途に利用する場合には、その目的に応じて金属、金属錯体、染料、顔料、色素、蛍光材料、燐光材料、界面活性剤、レベリング剤、チキソ剤、ゲル化剤、多糖類、紫外線吸収剤、赤外線吸収剤、抗酸化剤、イオン交換樹脂、酸化チタン等の金属酸化物等を添加することもできる。
【０４７６】
本願発明の化合物を含有する重合性液晶組成物を重合することにより得られるポリマーは種々の用途に利用できる。例えば、本願発明の化合物を含有する重合性液晶組成物を、配向させずに重合することにより得られるポリマーは、光散乱板、偏光解消板、モアレ縞防止板として利用可能である。また、配向させた後に重合することにより得られるポリマーは、光学異方性を有しており有用である。このような光学異方体は、例えば、本願発明の化合物を含有する重合性液晶組成物を、布等でラビング処理した基板、有機薄膜を形成した基板又はＳｉＯ２を斜方蒸着した配向膜を有する基板に担持させるか、基板間に挟持させた後、当該重合性液晶組成物を重合することによって製造することができる。
【０４７７】
重合性液晶組成物を基板上に担持させる際の方法としては、スピンコーティング、ダイコーティング、エクストルージョンコーティング、ロールコーティング、ワイヤーバーコーティング、グラビアコーティング、スプレーコーティング、ディッピング、プリント法等を挙げることができる。またコーティングの際、重合性液晶組成物に有機溶媒を添加しても良い。有機溶媒としては、炭化水素系溶媒、ハロゲン化炭化水素系溶媒、エーテル系溶媒、アルコール系溶媒、ケトン系溶媒、エステル系溶媒、非プロトン性溶媒等を使用することができるが、例えば炭化水素系溶媒としてはトルエン又はヘキサンを、ハロゲン化炭化水素系溶媒としては塩化メチレンを、エーテル系溶媒としてはテトラヒドロフラン、アセトキシ−２−エトキシエタン又はプロピレングリコールモノメチルエーテルアセテートを、アルコール系溶媒としてはメタノール、エタノール又はイソプロパノールを、ケトン系溶媒としてはアセトン、メチルエチルケトン、シクロヘキサノン、γ−ブチルラクトン又はＮ−メチルピロリジノン類を、エステル系溶媒としては酢酸エチル又はセロソルブを、非プロトン性溶媒としてはジメチルホルムアミド又はアセトニトリルを挙げることができる。これらは単独でも、組み合わせて用いても良く、その蒸気圧と重合性液晶組成物の溶解性を考慮し、適宜選択すれば良い。添加した有機溶媒を揮発させる方法としては、自然乾燥、加熱乾燥、減圧乾燥、減圧加熱乾燥を用いることができる。重合性液晶材料の塗布性をさらに向上させるためには、基板上にポリイミド薄膜等の中間層を設けることや、重合性液晶材料にレベリング剤を添加する事も有効である。基板上にポリイミド薄膜等の中間層を設ける方法は、重合性液晶材料を重合することにより得られるポリマーと基板との密着性を向上させるために有効である。
【０４７８】
上記以外の配向処理としては、液晶材料の流動配向の利用、電場又は磁場の利用を挙げることができる。これらの配向手段は単独で用いても、また組み合わせて用いても良い。さらに、ラビングに代わる配向処理方法として、光配向法を用いることもできる。基板の形状としては、平板の他に、曲面を構成部分として有していても良い。基板を構成する材料は、有機材料、無機材料を問わずに用いることができる。基板の材料となる有機材料としては、例えば、ポリエチレンテレフタレート、ポリカーボネート、ポリイミド、ポリアミド、ポリメタクリル酸メチル、ポリスチレン、ポリ塩化ビニル、ポリテトラフルオロエチレン、ポリクロロトリフルオロエチレン、ポリアリレート、ポリスルホン、トリアセチルセルロース、セルロース、ポリエーテルエーテルケトン等が挙げられ、また、無機材料としては、例えば、シリコン、ガラス、方解石等が挙げられる。
【０４７９】
本願発明の化合物を含有する重合性液晶組成物を重合させる際、迅速に重合が進行することが望ましいため、紫外線又は電子線等の活性エネルギー線を照射することにより重合させる方法が好ましい。紫外線を使用する場合、偏光光源を用いても良く、非偏光光源を用いても良い。また、液晶組成物を２枚の基板間に挟持させて状態で重合を行う場合、少なくとも照射面側の基板は活性エネルギー線に対して適当な透明性を有していなければならない。また、光照射時にマスクを用いて特定の部分のみを重合させた後、電場や磁場又は温度等の条件を変化させることにより、未重合部分の配向状態を変化させて、さらに活性エネルギー線を照射して重合させるという手段を用いても良い。また、照射時の温度は、本発明の重合性液晶組成物の液晶状態が保持される温度範囲内であることが好ましい。特に、光重合によって光学異方体を製造しようとする場合には、意図しない熱重合の誘起を避ける意味からも可能な限り室温に近い温度、即ち、典型的には２５℃での温度で重合させることが好ましい。活性エネルギー線の強度は、０．１ｍＷ／ｃｍ２〜２Ｗ／ｃｍ２が好ましい。強度が０．１ｍＷ／ｃｍ２以下の場合、光重合を完了させるのに多大な時間が必要になり生産性が悪化してしまい、２Ｗ／ｃｍ２以上の場合、重合性液晶化合物又は重合性液晶組成物が劣化してしまう危険がある。
【０４８０】
重合によって得られた当該光学異方体は、初期の特性変化を軽減し、安定的な特性発現を図ることを目的として熱処理を施すこともできる。熱処理の温度は５０〜２５０℃の範囲であることが好ましく、熱処理時間は３０秒〜１２時間の範囲であることが好ましい。
【０４８１】
このような方法によって製造される当該光学異方体は、基板から剥離して単体で用いても、剥離せずに用いても良い。また、得られた光学異方体を積層しても、他の基板に貼り合わせて用いてもよい。
【実施例】
【０４８２】
以下、実施例を挙げて本発明を更に記述するが、本発明はこれらの実施例に限定されるものではない。また、以下の実施例及び比較例の組成物における「％」は『質量％』を意味する。
（実施例１）式（Ａ１１−１）で表される化合物の製造
【０４８３】
【化２１２】
2018109066.tif 000213
【０４８４】
反応容器に式（Ａ１１−１−１）で表される化合物、水及び塩酸を加えた。氷冷しながら亜硝酸ナトリウム水溶液を加え、撹拌した。アジ化ナトリウムを少量ずつ加え、室温で撹拌した。通常の後処理を行い、式（Ａ１１−１−２）で表される化合物を得た。
【０４８５】
反応容器に式（Ａ１１−１−２）で表される化合物、式（Ａ１１−１−３）で表される化合物、水、ｔｅｒｔ−ブチルアルコールを加えた。アスコルビン酸ナトリウム水溶液、硫酸銅（ＩＩ）・５水和物を加え加熱撹拌した。通常の後処理を行った後、カラムクロマトグラフィーにより精製を行い、式（Ａ１１−１−４）で表される化合物を得た。
【０４８６】
反応容器に式（Ａ１１−１−４）で表される化合物、ジクロロメタンを加えた。三臭化ホウ素を加え撹拌した後、通常の後処理を行い、式（Ａ１１−１−５）で表される化合物を得た。
【０４８７】
特開２０１０−１００５４１号公報記載の方法によって式（Ａ１１−１−６）で表される化合物を得た。反応容器に式（Ａ１１−１−５）で表される化合物、式（Ａ１１−１−６）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ａ１１−１）で表される化合物を得た。
ＭＳ（ｍ／ｚ）：８５９［Ｍ＋＋１］
（実施例２）式（Ａ１１−２）で表される化合物の製造
【０４８８】
【化２１３】
2018109066.tif 000214
【０４８９】
不活性雰囲気の反応容器に式（Ａ１１−２−１）で表される化合物、式（Ａ１１−２−２）で表される化合物、炭酸カリウム、テトラキス（トリフェニルホスフィン）パラジウム（０）、テトラヒドロフラン、水を加え加熱撹拌した。通常の後処理を行った後、カラムクロマトグラフィーにより精製を行い、式（Ａ１１−２−３）で表される化合物を得た。
【０４９０】
不活性雰囲気の反応容器に式（Ａ１１−２−３）で表される化合物、反応容器に式（Ａ１１−２−４）で表される化合物、酢酸パラジウム（ＩＩ）、（１，１’−ビフェニル−２−イル）ジシクロヘキシルホスフィン、炭酸ナトリウム、Ｎ，Ｎ−ジメチルアセトアミドを加え加熱撹拌した。通常の後処理を行った後、カラムクロマトグラフィーにより精製を行い、式（Ａ１１−２−５）で表される化合物を得た。
【０４９１】
反応容器に式（Ａ１１−２−５）で表される化合物、ジクロロメタンを加えた。三臭化ホウ素を加え撹拌した後、通常の後処理を行い、式（Ａ１１−２−６）で表される化合物を得た。
【０４９２】
反応容器に式（Ａ１１−２−６）で表される化合物、式（Ａ１１−２−７）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ａ１１−２）で表される化合物を得た。
ＭＳ（ｍ／ｚ）：７９４［Ｍ＋＋１］
（実施例３）式（Ａ１２−１）で表される化合物の製造
【０４９３】
【化２１４】
2018109066.tif 000215
【０４９４】
反応容器に式（Ａ１２−１−１）で表される化合物、式（Ａ１２−１−２）で表される化合物、水を加えた。加熱撹拌した後、重曹水でクエンチした。通常の後処理を行った後、カラムクロマトグラフィーにより精製を行い、式（Ａ１２−１−３）で表される化合物を得た。
【０４９５】
反応容器に式（Ａ１２−１−３）で表される化合物、式（Ａ１２−１−４）で表される化合物を加えマイクロ波照射を行いながら加熱した。通常の後処理を行った後、カラムクロマトグラフィーにより精製を行い、式（Ａ１２−１−５）で表される化合物を得た。
【０４９６】
反応容器に式（Ａ１２−１−５）で表される化合物、ジクロロメタンを加えた。三臭化ホウ素を加え撹拌した後、通常の後処理を行い、式（Ａ１２−１−６）で表される化合物を得た。
【０４９７】
反応容器に式（Ａ１２−１−６）で表される化合物、式（Ａ１２−１−７）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ａ１２−１）で表される化合物を得た。
ＭＳ（ｍ／ｚ）：９１８［Ｍ＋＋１］
（実施例４）式（Ａ１３−２）で表される化合物の製造
【０４９８】
【化２１５】
2018109066.tif 000216
【０４９９】
不活性雰囲気の反応容器に式（Ａ１３−２−１）で表される化合物、トリメチルシリルアセチレン、テトラキス（トリフェニルホスフィン）パラジウム（０）、ヨウ化銅（Ｉ）、トリエチルアミン、Ｎ，Ｎ−ジメチルホルムアミドを加え加熱撹拌した。通常の後処理を行った後、カラムクロマトグラフィーにより精製を行い、式（Ａ１３−２−２）で表される化合物を得た。
【０５００】
反応容器に式（Ａ１３−２−２）で表される化合物、炭酸カリウム、メタノールを加え撹拌した。通常の後処理を行った後、カラムクロマトグラフィーにより精製を行い、式（Ａ１３−２−３）で表される化合物を得た。
【０５０１】
反応容器に式（Ａ１３−２−３）で表される化合物、式（Ａ１３−２−４）で表される化合物、ヒドラジン一水和物、エタノールを加え加熱撹拌した。通常の後処理を行った後、カラムクロマトグラフィーにより精製を行い、式（Ａ１３−２−５）で表される化合物を得た。
【０５０２】
反応容器に式（Ａ１３−２−５）で表される化合物、テトラヒドロフラン、塩酸を加え撹拌した。通常の後処理を行った後、カラムクロマトグラフィーにより精製を行い、式（Ａ１３−２−６）で表される化合物を得た。
【０５０３】
反応容器に式（Ａ１３−２−６）で表される化合物、式（Ａ１３−２−７）で表される化合物、エタノールを加え撹拌した。通常の後処理を行った後、カラムクロマトグラフィーにより精製を行い、式（Ａ１３−２−８）で表される化合物を得た。
【０５０４】
反応容器に式（Ａ１３−２−８）で表される化合物、ジクロロメタンを加えた。三臭化ホウ素を加え撹拌した後、通常の後処理を行い、式（Ａ１３−２−９）で表される化合物を得た。
【０５０５】
ＷＯ２０１１／０６８１３８Ａ１号公報記載の方法によって式（Ａ１３−２−１０）で表される化合物を得た。反応容器に式（Ａ１３−２−９）で表される化合物、式（Ａ１３−２−１０）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ａ１３−２）で表される化合物を得た。
ＭＳ（ｍ／ｚ）：１１９２［Ｍ＋＋１］
（実施例５）式（Ａ１４−１）で表される化合物の製造
【０５０６】
【化２１６】
2018109066.tif 000217
【０５０７】
反応容器に式（Ａ１４−１−１）で表される化合物、酢酸、濃塩酸を加えた。氷冷しながら亜硝酸ナトリウム水溶液を加え撹拌した。塩化スズ（ＩＩ）二水和物を濃塩酸に溶解させた溶液を滴下し撹拌した。通常の後処理を行い、式（Ａ１４−１−２）で表される化合物を得た。
【０５０８】
反応容器に式（Ａ１４−１−２）で表される化合物、式（Ａ１４−１−３）で表される化合物、（±）−１０−カンファースルホン酸、エタノールを加え撹拌した。通常の後処理を行った後、カラムクロマトグラフィーにより精製を行い、式（Ａ１４−１−４）で表される化合物を得た。
【０５０９】
反応容器に式（Ａ１４−１−４）で表される化合物、ジクロロメタンを加えた。三臭化ホウ素を加え撹拌した後、通常の後処理を行い、式（Ａ１４−１−５）で表される化合物を得た。
【０５１０】
反応容器に式（Ａ１４−１−５）で表される化合物、式（Ａ１４−１−６）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ａ１４−１）で表される化合物を得た。
ＭＳ（ｍ／ｚ）：８３４［Ｍ＋＋１］
（実施例６）式（Ａ１４−２）で表される化合物の製造
【０５１１】
【化２１７】
2018109066.tif 000218
【０５１２】
反応容器に式（Ａ１４−２−１）で表される化合物、濃硫酸、水を加えた。氷冷しながら亜硝酸ナトリウム水溶液を加えた。氷冷しながら式（Ａ１４−２−２）で表される化合物のピリジン溶液を滴下し撹拌した。通常の後処理を行った後、再結晶により精製を行い、式（Ａ１４−２−３）で表される化合物を得た。
【０５１３】
反応容器に式（Ａ１４−２−３）で表される化合物、ジクロロメタンを加えた。三臭化ホウ素を加え撹拌した後、通常の後処理を行い、式（Ａ１４−２−４）で表される化合物を得た。
【０５１４】
特開２０１０−１００５４１号公報記載の方法によって式（Ａ１４−２−５）で表される化合物を得た。反応容器に式（Ａ１４−２−４）で表される化合物、式（Ａ１４−２−５）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ａ１４−２）で表される化合物を得た。
ＭＳ（ｍ／ｚ）：８４７［Ｍ＋＋１］
（実施例７）式（Ａ１４１−１）で表される化合物の製造
【０５１５】
【化２１８】
2018109066.tif 000219
【０５１６】
反応容器に式（Ａ−１４１−１−１）で表される化合物５．００ｇ、塩化マグネシウム３．２７ｇ、パラホルムアルデヒド２．０６ｇ、トリエチルアミン２０ｍＬ、アセトニトリル８０ｍＬを加えた。６０℃で撹拌しながら適宜パラホルムアルデヒドを追加した。酢酸エチルで希釈し塩酸及び食塩水で洗浄した。カラムクロマトグラフィーにより精製を行い、式（Ａ−１４１−１−２）で表される化合物５．３６ｇを得た。
【０５１７】
反応容器に式（Ａ−１４１−１−２）で表される化合物２．００ｇ、式（Ａ−１４１−１−３）で表される化合物２．３７ｇ、Ｎ，Ｎ−ジメチルアミノピリジン０．０５ｇ、ジクロロメタン３０ｍＬを加えた。ジイソプロピルカルボジイミド１．２３ｇを滴下し室温で撹拌した。析出物を濾過した後、濾液をカラムクロマトグラフィー及び再結晶により精製を行い、式（Ａ−１４１−１−４）で表される化合物３．１７ｇを得た。
【０５１８】
反応容器に式（Ａ−１４１−１−４）で表される化合物２．００ｇ、式（Ａ−１４１−１−５）で表される化合物０．６３ｇ、（±）−１０−カンファースルホン酸０．０５ｇ、テトラヒドロフラン１０ｍＬ、エタノール１０ｍＬを加えた。撹拌した後、溶媒を留去しメタノールで分散洗浄した。カラムクロマトグラフィー及び再結晶により精製を行い、式（Ａ−１４１−１）で表される化合物１．８０ｇを得た。
転移温度（昇温５℃／分）：Ｃ  １０５  Ｎ  １５０  Ｉ
１Ｈ  ＮＭＲ（ＣＤＣｌ３）δ  ０．９３（ｔ，３Ｈ），１．１０（ｑ，２Ｈ），１．２５（ｍ，２Ｈ），１．３７（ｍ，３Ｈ），１．４６−１．５９（ｍ，６Ｈ），１．７４（ｑｕｉｎ，２Ｈ），１．８１−１．９８（ｍ，６Ｈ），２．５６（ｍ，１Ｈ），４．０３（ｔ，２Ｈ），４．１９（ｔ，２Ｈ），５．８３（ｄｄ，１Ｈ），６．１３（ｄｄ，１Ｈ），６．４１（ｄｄ，１Ｈ），６．８７（ｄ，２Ｈ），７．０８（ｔ，１Ｈ），７．１２（ｄ，１Ｈ），７．２０（ｔ，１Ｈ），７．２８（ｄｄ，１Ｈ），７．４５（ｄｄ，１Ｈ），７．５８（ｄ，１Ｈ），７．８４（ｓ，１Ｈ），８．０６（ｍ，３Ｈ）ｐｐｍ．
ＭＳ（ｍ／ｚ）：６６８［Ｍ＋＋１］
（実施例８）式（Ａ１４１−２）で表される化合物の製造
【０５１９】
【化２１９】
2018109066.tif 000220
【０５２０】
前期と同様の方法によって、式（Ａ１４１−２）で表される化合物を製造した。
転移温度（昇温５℃／分）：Ｃ  ７９  Ｎ  １３７  Ｉ
１Ｈ  ＮＭＲ（ＣＤＣｌ３）δ  １．０１（ｔ，３Ｈ），１．４８（ｍ，４Ｈ），１．６９−１．７９（ｍ，６Ｈ），２．６７（ｔ，２Ｈ），３．９５（ｍ，２Ｈ），４．１８（ｔ，２Ｈ），５．８３（ｄｄ，１Ｈ），６．１３（ｄｄ，１Ｈ），６．４１（ｄｄ，１Ｈ），６．８３（ｍ，２Ｈ），７．０３−７．６８（ｍ，１０Ｈ），７．９７−８．３０（ｍ，４Ｈ）ｐｐｍ．
ＭＳ（ｍ／ｚ）：６６２［Ｍ＋＋１］
（実施例９）式（Ａ１４１−３）で表される化合物の製造
【０５２１】
【化２２０】
2018109066.tif 000221
【０５２２】
前期と同様の方法によって、式（Ａ１４１−３）で表される化合物を製造した。
転移温度（昇温５℃／分）：Ｃ  １５６  Ｎ  １７３  Ｉ
１Ｈ  ＮＭＲ（ＣＤＣｌ３）δ  １．０２（ｔ，３Ｈ），１．４０−１．９２（ｍ，１２Ｈ），４．００（ｂｒ，２Ｈ），４．０９（ｔ，２Ｈ），４．１８（ｔ，２Ｈ），５．８２（ｄｄ，１Ｈ），６．１３（ｄｄ，１Ｈ），６．４１（ｄｄ，１Ｈ），６．６４−６．１３（ｍ，１４Ｈ），８．１９（ｄ，２Ｈ）ｐｐｍ．
ＭＳ（ｍ／ｚ）：７３６［Ｍ＋＋１］
（実施例１０）式（Ａ１４１−４）で表される化合物の製造
【０５２３】
【化２２１】
2018109066.tif 000222
【０５２４】
前期と同様の方法によって、式（Ａ１４１−４）で表される化合物を製造した。
転移温度（昇温５℃／分）：Ｃ  ７９  Ｎ  １１２  Ｉ
１Ｈ  ＮＭＲ（ＣＤＣｌ３）δ  ０．９６（ｔ，３Ｈ），１．４３−１．７８（ｍ，８Ｈ），１．８７（ｑｕｉｎ，２Ｈ），２．６０（ｔ，２Ｈ），４．０８（ｔ，２Ｈ），４．２０（ｔ，２Ｈ），５．８３（ｄｄ，１Ｈ），６．１３（ｄｄ，１Ｈ），６．４２（ｄｄ，１Ｈ），７．０１（ｄ，２Ｈ），７．０９（ｔ，１Ｈ），７．１７−７．２９（ｍ，７Ｈ），７．３７（ｄ，１Ｈ），７．６０（ｄ，１Ｈ），７．９１（ｓ，２Ｈ），８．２１（ｄ，２Ｈ）ｐｐｍ．
ＭＳ（ｍ／ｚ）：６６２［Ｍ＋＋１］
（実施例１１）式（Ａ１４１−５）で表される化合物の製造
【０５２５】
【化２２２】
2018109066.tif 000223
【０５２６】
前期と同様の方法によって、式（Ａ１４１−５）で表される化合物を製造した。
転移温度（昇温５℃／分）：Ｃ  １７８  Ｎ  １８０  Ｉ
１Ｈ  ＮＭＲ（ＣＤＣｌ３）δ  １．４４−１．６０（ｍ，４Ｈ），１．７４（ｑｕｉｎ，２Ｈ），１．８６（ｑｕｉｎ，２Ｈ），３．８９（ｓ，３Ｈ），４．０７（ｔ，２Ｈ），４．２０（ｔ，２Ｈ），５．８３（ｄｄ，１Ｈ），６．１４（ｄｄ，１Ｈ），６．４２（ｄｄ，１Ｈ），６．９９（ｍ，３Ｈ），７．０９（ｔ，１Ｈ），７．１３（ｄ，１Ｈ），７．１９（ｔ，１Ｈ），７．２７（ｄ，２Ｈ），７．４４（ｄ，１Ｈ），７．５４（ｄ，１Ｈ），７．６０（ｄ，１Ｈ），８．０３（ｓ，１Ｈ），８．１７（ｄ，４Ｈ）ｐｐｍ．
ＭＳ（ｍ／ｚ）：６９４［Ｍ＋＋１］
（実施例１２）式（Ａ１４１−６）で表される化合物の製造
【０５２７】
【化２２３】
2018109066.tif 000224
【０５２８】
前期と同様の方法によって、式（Ａ１４１−６）で表される化合物を製造した。
転移温度（昇温５℃／分）：Ｃ  ６２  Ｎ  ９５  ｐｏｌｙ
１Ｈ  ＮＭＲ（ＣＤＣｌ３）δ  ０．８９（ｔ，３Ｈ），１．３３（ｍ，４Ｈ），１．４３−１．５７（ｍ，２Ｈ），１．６１（ｑｕｉｎ，２Ｈ），１．７３（ｑｕｉｎ，２Ｈ），１．８５（ｑｕｉｎ，２Ｈ），２．５９（ｔ，２Ｈ），２．９７（ｍ，４Ｈ），４．０３（ｔ，２Ｈ），４．１９（ｍ，２Ｈ），５．８３（ｄｄ，１Ｈ），６．１３（ｄｄ，１Ｈ），６．４１（ｄｄ，１Ｈ），６．８７（ｄ，２Ｈ），７．０４−７．２９（ｍ，８Ｈ），７．４４（ｄ，１Ｈ），７．５８（ｄ，１Ｈ），７．８５（ｓ，１Ｈ），８．０５（ｍ，３Ｈ）ｐｐｍ．
ＭＳ（ｍ／ｚ）：７１８［Ｍ＋＋１］
（実施例１３）式（Ａ１４１−７）で表される化合物の製造
【０５２９】
【化２２４】
2018109066.tif 000225
【０５３０】
前期と同様の方法によって、式（Ａ１４１−７）で表される化合物を製造した。
転移温度（昇温５℃／分）：Ｃ  １４７  Ｎ  １５３  Ｉ
１Ｈ  ＮＭＲ（ＣＤＣｌ３）δ  ０．９３（ｔ，３Ｈ），１．３７（ｍ，４Ｈ），１．４６−１．５９（ｍ，４Ｈ），１．６３−１．７８（ｍ，４Ｈ），１．８６（ｑｕｉｎ，２Ｈ），２．６８（ｔ，２Ｈ），４．０７（ｔ，２Ｈ），４．１９（ｔ，２Ｈ），５．８４（ｄｄ，１Ｈ），６．１４（ｄｄ，１Ｈ），６．４２（ｄｄ，１Ｈ），７．００（ｄ，２Ｈ），７．０９（ｔ，１Ｈ），７．１２（ｄ，１Ｈ），７．１９（ｔ，１Ｈ），７．２３−７．３３（ｍ，３Ｈ），７．４５（ｄ，１Ｈ），７．６１（ｄ，１Ｈ），７．８０（ｄ，１Ｈ），８．０７（ｓ，１Ｈ），８．１４−８．２３（ｍ，４Ｈ）ｐｐｍ．
ＭＳ（ｍ／ｚ）：７３４［Ｍ＋＋１］
（実施例１４）式（Ａ１４１−８）で表される化合物の製造
【０５３１】
【化２２５】
2018109066.tif 000226
【０５３２】
前期と同様の方法によって、式（Ａ１４１−８）で表される化合物を製造した。
転移温度（昇温５℃／分）：Ｃ  １６９  Ｎ  １７８  Ｉ
１Ｈ  ＮＭＲ（ＣＤＣｌ３）δ  １．４３（ｔ，３Ｈ），１．４７−１．６０（ｍ，４Ｈ），１．７５（ｑｕｉｎ，２Ｈ），１．８７（ｍ，２Ｈ），３．９９（ｑ，２Ｈ），４．０８（ｔ，２Ｈ），４．２０（ｔ，２Ｈ），５．８３（ｄｄ，１Ｈ），６．１４（ｄｄ，１Ｈ），６．４２（ｄｄ，１Ｈ），６．８５（ｄ，２Ｈ），７．０１（ｄ，２Ｈ），７．０８（ｔ，１Ｈ），７．１４（ｔ，１Ｈ），７．２０（ｔ，３Ｈ），７．２５（ｄｄ，１Ｈ），７．３５（ｄ，１Ｈ），７．６０（ｄ，１Ｈ），７．９０（ｄ，１Ｈ），７．９４（ｓ，１Ｈ）８．２１（ｄ，２Ｈ）ｐｐｍ．
ＭＳ（ｍ／ｚ）：６６４［Ｍ＋＋１］
（実施例１５）式（Ａ１４１−９）で表される化合物の製造
【０５３３】
【化２２６】
2018109066.tif 000227
【０５３４】
前期と同様の方法によって、式（Ａ１４１−９）で表される化合物を製造した。
転移温度（昇温５℃／分）：Ｃ  ９８  Ｎ  １５７  Ｉ
１Ｈ  ＮＭＲ（ＣＤＣｌ３）δ  ０．９４（ｔ，３Ｈ），１．３１−１．７６（ｍ，１２Ｈ），２．６６（ｔ，２Ｈ），３．８９（ｔ，２Ｈ），４．１２（ｔ，２Ｈ），５．８０（ｄｄ，１Ｈ），６．１３（ｄｄ，１Ｈ），６．４１（ｄｄ，１Ｈ），６．５０−８．２０（ｍ，１６Ｈ）ｐｐｍ．
ＭＳ（ｍ／ｚ）：７００［Ｍ＋＋１］
（実施例１６）式（Ａ１４１−１０）で表される化合物の製造
【０５３５】
【化２２７】
2018109066.tif 000228
【０５３６】
前期と同様の方法によって、式（Ａ１４１−１０）で表される化合物を製造した。
転移温度（昇温５℃／分）：Ｃ  １６４  Ｉ
１Ｈ  ＮＭＲ（ＤＭＳＯ−ｄ６）δ  ０．９４（ｔ，３Ｈ），１．６５（ｑ，２Ｈ），２．１５（ｔ，２Ｈ），２．６３（ｔ，２Ｈ），４．２２（ｔ，２Ｈ），４．３０（ｔ，２Ｈ），５．９６（ｄ，１Ｈ），６．２０（ｑ，１Ｈ），６．３６（ｄ，１Ｈ），７．１０（ｔ，１Ｈ），７．１８（ｄ，２Ｈ），７．２８（ｔ，１Ｈ），７．３５（ｄ，２Ｈ），７．５２（ｄ，２Ｈ），７．６３（ｄ，２Ｈ），７．２３（ｔ，２Ｈ），８．１５（ｔ，３Ｈ），８．２５（ｓ，１Ｈ）ｐｐｍ．
ＭＳ（ｍ／ｚ）：６２０［Ｍ＋＋１］
（実施例１７）式（Ａ１４１−１１）で表される化合物の製造
【０５３７】
【化２２８】
2018109066.tif 000229
【０５３８】
前期と同様の方法によって、式（Ａ１４１−１１）で表される化合物を製造した。
転移温度（昇温５℃／分）：Ｃ  １５５  Ｎ  １５８  Ｉ
１Ｈ  ＮＭＲ（ＣＤＣｌ３）δ  １．０２（ｔ，３Ｈ），１．７３（ｑ，３Ｈ），１．８６（ｍ，４Ｈ），２．６８（ｔ，２Ｈ），３．９６（ｍ，２Ｈ），４．２４（ｍ，２Ｈ），５．８５（ｄ，１Ｈ），６．１４（ｄｄ，１Ｈ），６．４３（ｄ，１Ｈ），６．８０（ｍ，２Ｈ），７．０８−７．３３（ｍ，５Ｈ），７．４４（ｍ，１Ｈ），７．５９（ｍ，４Ｈ），８．０１（ｍ，２Ｈ），８．２３（ｍ，２Ｈ）ｐｐｍ．
ＭＳ（ｍ／ｚ）：６３４［Ｍ＋＋１］
（実施例１８）式（Ａ１４１−１２）で表される化合物の製造
【０５３９】
【化２２９】
2018109066.tif 000230
【０５４０】
前期と同様の方法によって、式（Ａ１４１−１２）で表される化合物を製造した。
転移温度（昇温５℃／分）：Ｃ  １５４  Ｉ
１Ｈ  ＮＭＲ（ＣＤＣｌ３）δ  ０．９５（ｔｔ，３Ｈ），１．６３（ｍ，２Ｈ），２．２４（ｑｕｉｎ，２Ｈ），２．５９（ｍ，２Ｈ），４．１９（ｔ，２Ｈ），４．４１（ｔ，２Ｈ），５．８５（ｄｄ，１Ｈ），６．１４（ｄｄ，１Ｈ），６．４３（ｄｄ，１Ｈ），７．０２（ｄ，２Ｈ），７．０９−７．２８（ｍ，８Ｈ），７．３７（ｄ，１Ｈ），７．６０（ｄ，１Ｈ），７．９１（ｍ，２Ｈ），８．２２（ｄ，２Ｈ）ｐｐｍ．
ＭＳ（ｍ／ｚ）：６２０［Ｍ＋＋１］
（実施例１９）式（Ａ１４１−１３）で表される化合物の製造
【０５４１】
【化２３０】
2018109066.tif 000231
【０５４２】
前期と同様の方法によって、式（Ａ１４１−１３）で表される化合物を製造した。
転移温度（昇温５℃／分）：Ｃ  １４６  Ｎ  １４９  Ｉ
１Ｈ  ＮＭＲ（ＣＤＣｌ３）δ  ０．９５（ｔ，３Ｈ），１．６３（ｍ，２Ｈ），１．９３（ｍ，４Ｈ），２．５８（ｔ，２Ｈ），４．１２（ｔ，２Ｈ），４．２８（ｔ，２Ｈ），５．８５（ｄｄ，１Ｈ），６．１４（ｄｄ，１Ｈ），６．４３（ｄｄ，１Ｈ），７．０１（ｄ，２Ｈ），７．０７−７．２９（ｍ，８Ｈ），７．３６（ｄ，１Ｈ），７．６０（ｄ，１Ｈ），７．９１（ｍ，２Ｈ），８．２１（ｄ，２Ｈ）ｐｐｍ．
ＭＳ（ｍ／ｚ）：６３４［Ｍ＋＋１］
（実施例２０）式（Ａ１４１−１４）で表される化合物の製造
【０５４３】
【化２３１】
2018109066.tif 000232
【０５４４】
前期と同様の方法によって、式（Ａ１４１−１４）で表される化合物を製造した。
転移温度（昇温、降温５℃／分）：Ｃ  １２８  （Ｎ  ８０）  Ｉ
１Ｈ  ＮＭＲ（ＣＤＣｌ３）δ  ０．９２（ｔ，３Ｈ），１．０７（ｍ，２Ｈ），１．２０−１．５０（ｍ，１１Ｈ），１．６６（ｑｕｉｎ，２Ｈ），１．７８（ｑｕｉｎ，２Ｈ），１．８９（ｍ，４Ｈ），２．５１（ｔｔ，１Ｈ），２．７３（ｔ，２Ｈ），２．９１（ｔ，２Ｈ），３．９５（ｔ，２Ｈ），４．１４（ｔ，２Ｈ），５．８１（ｄｄ，１Ｈ），６．１２（ｄｄ，１Ｈ），６．３９（ｄｄ，１Ｈ），６．８５（ｄ，２Ｈ），６．９３（ｄ，１Ｈ），７．０９（ｄ，２Ｈ），７．１４（ｔ，１Ｈ），７．２１（ｄｄ，１Ｈ），７．３３（ｔ，１Ｈ），７．５４（ｄ，１Ｈ），７．５８（ｓ，１Ｈ），７．６６（ｄ，１Ｈ），７．８０（ｄ，１Ｈ）ｐｐｍ．
ＭＳ（ｍ／ｚ）：６９６［Ｍ＋＋１］
（実施例２１）式（Ａ１４１−１５）で表される化合物の製造
【０５４５】
【化２３２】
2018109066.tif 000233
【０５４６】
前期と同様の方法によって、式（Ａ１４１−１５）で表される化合物を製造した。
ＭＳ（ｍ／ｚ）：７９４［Ｍ＋＋１］
（実施例２２）式（Ａ１４１−１６）で表される化合物の製造
【０５４７】
【化２３３】
2018109066.tif 000234
【０５４８】
前期と同様の方法によって、式（Ａ１４１−１６）で表される化合物を製造した。
転移温度（昇温５℃／分）：Ｃ  １１７  Ｎ  ２２０  Ｉ
１Ｈ  ＮＭＲ（ＣＤＣｌ３）δ  ０．９２（ｔ，３Ｈ），１．０７（ｑ，２Ｈ），１．２４−２．０６（ｍ，２７Ｈ），２．３５（ｍ，２Ｈ），２．５５（ｔ，１Ｈ），３．９５（ｔ，２Ｈ），４．１８（ｔ，２Ｈ），５．８３（ｄｄ，１Ｈ），６．１３（ｄｄ，１Ｈ），６．４２（ｄｄ，１Ｈ），６．８８（ｄ，２Ｈ），６．９８（ｍ，３Ｈ），７．１９−７．２６（ｍ，２Ｈ），７．３５（ｍ，１Ｈ），７．５１（ｍ，１Ｈ），７．６８（ｍ，１Ｈ），７．８９（ｍ，１Ｈ），８．０８（ｍ，１Ｈ）ｐｐｍ．
ＭＳ（ｍ／ｚ）：７９４［Ｍ＋＋１］
（実施例２３）式（Ａ１４１−１７）で表される化合物の製造
【０５４９】
【化２３４】
2018109066.tif 000235
【０５５０】
前期と同様の方法によって、式（Ａ１４１−１７）で表される化合物を製造した。
転移温度（昇温５℃／分）：Ｃ  ９０  Ｓ  １５６  Ｎ
１Ｈ  ＮＭＲ（ＣＤＣｌ３）δ  ０．９２（ｔ，３Ｈ），１．０９（ｍ，２Ｈ），１．３１（ｍ，１３Ｈ），１．４８（ｍ，６Ｈ），１．７４（ｔ，３Ｈ），１．８１（ｔ，３Ｈ），１．９３（ｍ，６Ｈ），２．５４（ｔ，１Ｈ），２．７２（ｔ，１Ｈ），３．９４（ｔ，２Ｈ），４．１８（ｔ，２Ｈ），５．８１（ｄ，１Ｈ），６．１３（ｑ，１Ｈ），６．４１（ｄ，１Ｈ），６．４１（ｄ，１Ｈ），６．８８（ｄ，２Ｈ），６．９６（ｄ，２Ｈ），７．２０（ｔ，１Ｈ），７．２６（ｄ，１Ｈ），７．４５（ｄ，１Ｈ），７．５７（ｄ，１Ｈ），７．８４（ｓ，１Ｈ），８．０７（ｄ，３Ｈ）ｐｐｍ．
ＭＳ（ｍ／ｚ）：８２２［Ｍ＋＋１］
（実施例２４）式（Ａ１４１−１８）で表される化合物の製造
【０５５１】
【化２３５】
2018109066.tif 000236
【０５５２】
前期と同様の方法によって、式（Ａ１４１−１８）で表される化合物を製造した。
転移温度（昇温５℃／分）：Ｃ  ６４−７７  Ｎ  ＞２２０  Ｉ
１Ｈ  ＮＭＲ（ＣＤＣｌ３）δ  ０．９２（ｔ，３Ｈ），１．０７（ｑ，２Ｈ），１．２３（ｍ，２Ｈ），１．３７（ｍ，３Ｈ），１．４８−１．６０（ｍ，６Ｈ），１．７４（ｑｕｉｎ，２Ｈ），１．８３−１．９０（ｍ，４Ｈ），１．９７（ｄ，２Ｈ），２．５６（ｔｔ，１Ｈ），４．０７（ｔ，２Ｈ），４．１９（ｔ，２Ｈ），５．８３（ｄｄ，１Ｈ），６．１３（ｄｄ，１Ｈ），６．４２（ｄｄ，１Ｈ），７．００（ｄ，２Ｈ），７．１１（ｑ，１Ｈ），７．１２（ｄ，１Ｈ），７．１９−７．３１（ｍ，４Ｈ），７．４６（ｄ，１Ｈ），７．６１（ｄ，１Ｈ），７．８５（ｄ，１Ｈ），８．０９（ｓ，１Ｈ），８．１７（ｍ，４Ｈ）ｐｐｍ．
ＭＳ（ｍ／ｚ）：７８８［Ｍ＋＋１］
（実施例２５）式（Ａ１４１−１９）で表される化合物の製造
【０５５３】
【化２３６】
2018109066.tif 000237
【０５５４】
前期と同様の方法によって、式（Ａ１４１−１９）で表される化合物を製造した。
転移温度（昇温５℃／分）：Ｃ  １９０  Ｎ  ２６０  Ｉ
１Ｈ  ＮＭＲ（ＣＤＣｌ３）δ  ０．８９（ｔ，１Ｈ），１．０５（ｔ，２Ｈ），１．３１（ｑ，２Ｈ），１．５０（ｍ，６Ｈ），１．７４，（ｍ，１５Ｈ），２．５４（ｔ，１Ｈ），４．０３（ｔ，２Ｈ），４．１９（ｔ，２Ｈ），５．８１（ｄ，１Ｈ），６．１３（ｑ，１Ｈ），６．４１（ｄ，１Ｈ），６．４３（ｄ，１Ｈ），７．０９（ｄ，２Ｈ），７．１１（ｄ，２Ｈ），７．２０（ｔ，１Ｈ），７．２６（ｄ，１Ｈ），７．４５（ｄ，１Ｈ），７．５７（ｄ，１Ｈ），７．８４（ｓ，１Ｈ），８．０７（ｄ，３Ｈ）ｐｐｍ．
ＭＳ（ｍ／ｚ）：７５０［Ｍ＋＋１］
（実施例２６）式（Ａ１４１−２０）で表される化合物の製造
【０５５５】
【化２３７】
2018109066.tif 000238
【０５５６】
前期と同様の方法によって、式（Ａ１４１−２０）で表される化合物を製造した。
転移温度（昇温５℃／分）：Ｃ  ７５−１０８  Ｎ  １８０  Ｉ
１Ｈ  ＮＭＲ（ＣＤＣｌ３）δ  ０．９４（ｔ，３Ｈ），１．１０（ｍ，２Ｈ），１．２５（ｍ，２Ｈ），１．２９−１．５７（ｍ，１１Ｈ），１．８０−２．０８（ｍ，６Ｈ），２．３０（ｍ，２Ｈ），２．５４（ｍ，１Ｈ），３．６７−３．７８（ｍ，６Ｈ），３．８５（ｔ，２Ｈ），４．１１（ｔ，２Ｈ），４．３２（ｔ，２Ｈ），５．８４（ｄｄ，１Ｈ），６．１５（ｄｄ，１Ｈ），６．４０（ｄｄ，１Ｈ），６．８２−７．００（ｍ，４Ｈ），７．０８−７．６０（ｍ，４Ｈ），７．６５−８．１０（ｍ，３Ｈ）、８．４０（ｓ，１Ｈ）、１１．６（ｓ，１Ｈ）ｐｐｍ．
ＬＣＭＳ：８２６［Ｍ＋１］
（実施例２７）式（Ａ１４１−２１）で表される化合物の製造
【０５５７】
【化２３８】
2018109066.tif 000239
【０５５８】
前期と同様の方法によって、式（Ａ１４１−２１）で表される化合物を製造した。
転移温度（昇温５℃／分）：Ｃ  ８９−１２３  Ｉ
１Ｈ  ＮＭＲ（ＣＤＣｌ３）δ  １．０５（ｔ，３Ｈ），１．７０（ｍ，２Ｈ），２．７０（ｔ，２Ｈ），３．５８−３．７３（ｍ，６Ｈ），３．７５（ｔ，２Ｈ），４．０２（ｔ，２Ｈ），４．２７（ｔ，２Ｈ），５．８４（ｄｄ，１Ｈ），６．１２（ｄｄ，１Ｈ），６．４２（ｄｄ，１Ｈ），６．６５（ｄ，２Ｈ），７．００（ｄ，２Ｈ），７．１５−７．４５（ｍ，５Ｈ），７．５１−７．７０（ｍ，５Ｈ），７．７８（ｄｄ，１Ｈ），８．１７（ｓ，１Ｈ），１１．７（ｓ，１Ｈ）ｐｐｍ．
ＬＣＭＳ：６９４［Ｍ＋１］
（実施例２８）式（Ａ１４１−２２）で表される化合物の製造
【０５５９】
【化２３９】
2018109066.tif 000240
【０５６０】
前期と同様の方法によって、式（Ａ１４１−２２）で表される化合物を製造した。
転移温度：Ｃ  ？  Ｎ  １５０  Ｉ
１Ｈ  ＮＭＲ（ＣＤＣｌ３）δ  １．４０−１．８２（ｍ，２４Ｈ），２．０４−２．２０（ｍ，８Ｈ），２．３５−２．４９（ｍ，４Ｈ），３．０２（ｔ，２Ｈ），３．９２（ｔ，２Ｈ），３．９５（ｔ，２Ｈ），４．１７（ｔ，２Ｈ），４．１８（ｔ，２Ｈ），４．３６（ｔ，２Ｈ），５．８２（ｄｄ，１Ｈ），５．８２（ｄｄ，１Ｈ），６．１２（ｄｄ，１Ｈ），６．１３（ｄｄ，１Ｈ），６．４０（ｄｄ，１Ｈ），６．４０（ｄｄ，１Ｈ），６．８２−６．９０（ｍ，６Ｈ），６．９７−７．０４（ｍ，３Ｈ），７．１７（ｍ，１Ｈ），７．２６（ｍ，１Ｈ），７．３５（ｔ，１Ｈ），７．４９（ｄ，１Ｈ），７．６９（ｄ，１Ｈ），７．９３（ｓ，１Ｈ），８．０７（ｓ，１Ｈ）ｐｐｍ．
（実施例２９）式（Ａ１４１−２３）で表される化合物の製造
【０５６１】
【化２４０】
2018109066.tif 000241
【０５６２】
前期と同様の方法によって、式（Ａ１４１−２３）で表される化合物を製造した。
転移温度：Ｃ  １４５  Ｎ  ２０７  Ｉ
１Ｈ  ＮＭＲ（ＣＤＣｌ３）δ  １．４７−１．８７（ｍ，１６Ｈ），３．１７（ｔ，２Ｈ），４．０５（ｔ，２Ｈ），４．０６（ｔ，２Ｈ），４．１８（ｔ，２Ｈ），４．１９（ｔ，２Ｈ），４．６２（ｔ，２Ｈ），５．８２（ｄｄ，１Ｈ），５．８２（ｄｄ，１Ｈ），６．１３（ｄｄ，１Ｈ），６．１３（ｄｄ，１Ｈ），６．４１（ｄｄ，１Ｈ），６．４１（ｄｄ，１Ｈ），６．９６（ｍ，４Ｈ），７．０９（ｍ，１Ｈ），７．１９−７．３８（ｍ，７Ｈ），７．４５（ｄ，１Ｈ），７．６１（ｄ，１Ｈ），７．９６（ｍ，１Ｈ），８．０５−８．１８（ｍ，７Ｈ），８．２２（ｄ，２Ｈ）ｐｐｍ．
（実施例３０）式（Ａ１４１−２４）で表される化合物の製造
【０５６３】
【化２４１】
2018109066.tif 000242
【０５６４】
前期と同様の方法によって、式（Ａ１４１−２４）で表される化合物を製造した。
転移温度：Ｓ  ６０  Ｉ
１Ｈ  ＮＭＲ（ＣＤＣｌ３）δ：１．４０−１．６０（ｐ，８Ｈ），１．６（ｂｒ，１Ｈ），１．６５−１．８０（ｐ，４Ｈ），１．８０−１．９７（ｐ，４Ｈ），３．１５（ｔ，２Ｈ），４．０１（ｔ，２Ｈ），４．１７（ｔ，２Ｈ），４．３１（ｔ，２Ｈ），４．４０（ｔ，２Ｈ），４．５７（ｔ，２Ｈ），５．８１−５．８５（ｄ＋ｄ，２Ｈ），６．０８−６．１８（ｍ，２Ｈ），６．３７−６．４６（ｄ＋ｄ，２Ｈ），６．８７（ｄ，２Ｈ），６．９６（ｄ，２Ｈ），７．１２−７．１８（ｍ，２Ｈ），７．３４（ｄ，１Ｈ），７．４８（ｄ，１Ｈ），７．５８（ｄ，１Ｈ），７．９９−８．０２（ｓ＋ｄ，５Ｈ），８．１２（ｄ，２Ｈ）ｐｐｍ．
ＬＣ−ＭＳ：ｍ／ｚ  ８６２．６０［Ｍ＋］
（実施例３１）式（Ａ１４１−２５）で表される化合物の製造
【０５６５】
【化２４２】
2018109066.tif 000243
【０５６６】
前期と同様の方法によって、式（Ａ１４１−２５）で表される化合物を製造した。
転移温度：Ｃ  １１８  Ｉ
１Ｈ  ＮＭＲ（ＣＤＣｌ３）δ  ２．１１（ｑｕｉｎ，２Ｈ），２．２２（ｑｕｉｎ，２Ｈ），３．１５（ｔ，２Ｈ），４．０１（ｔ，２Ｈ），４．１４（ｔ，２Ｈ），４．３１（ｔ，２Ｈ），４．４０（ｔ，２Ｈ），４．５７（ｔ，２Ｈ），５．８３（ｍ，２Ｈ），６．１３（ｍ，２Ｈ），６．４１（ｍ，２Ｈ），６．８８（ｍ，４Ｈ），７．０９（ｍ，１Ｈ），７．１６−７．２３（ｍ，２Ｈ），７．３４（ｍ，１Ｈ），７．４５（ｍ，１Ｈ），７．５５（ｍ，１Ｈ），７．９７−８．０９（ｍ，６Ｈ）ｐｐｍ．
（実施例３２）式（Ａ１４１−２６）で表される化合物の製造
【０５６７】
【化２４３】
2018109066.tif 000244
【０５６８】
前期と同様の方法によって、式（Ａ１４１−２６）で表される化合物を製造した。
転移温度：Ｃ  ６１−６７  （Ｎ  ４０）  Ｉ
１Ｈ  ＮＭＲ（ＣＤＣｌ３）δ  １．４２−１．８２（ｍ，１６Ｈ），２．８３−３．０９（ｍ，８Ｈ），３．９７（ｍ，４Ｈ），４．１７（ｍ，４Ｈ），５．８４（ｄ，２Ｈ），６．１５（ｄｄ，２Ｈ），６．４３（ｄ，２Ｈ），６．８６−６．９２（ｍ，４Ｈ），７．０４（ｍ，２Ｈ），７．１５−７．２３（ｍ，５Ｈ），７．３６（ｔ，１Ｈ），７．４２（ｓ，１Ｈ），７．５７（ｄ，１Ｈ），７．６８（ｍ，２Ｈ）ｐｐｍ．
（実施例３３）式（Ａ１４１−２７）で表される化合物の製造
【０５６９】
【化２４４】
2018109066.tif 000245
【０５７０】
前期と同様の方法によって、式（Ａ１４１−２７）で表される化合物を製造した。
転移温度：Ｃ  １０６  Ｓ  １９６  Ｎ  ２０３  Ｉ
１Ｈ  ＮＭＲ（ＣＤＣｌ３）δ：１．４１−１．６１（ｐ，８Ｈ），１．６５−１．８０（ｐ，４Ｈ），１．７（ｂｒ，１Ｈ），１．８０−１．９７（ｐ，４Ｈ），４．０２（ｔ，２Ｈ），４．１７（ｔ，２Ｈ），５．８２（ｄ，２Ｈ），６．１０−６．１８（ｄｄ，２Ｈ），６．３９−６．４４（ｓ＋ｄ，３Ｈ），６．９３（ｄｄ，４Ｈ），７．０９（ｔ，２Ｈ），７．２３（ｓ，１Ｈ），７．３０（ｄ，１Ｈ），７．４３（ｄ，１Ｈ），７．５０−７．５８（ｐ，４Ｈ），７．７５−７．８９（ｐ，３Ｈ），８．１０（ｓ，１Ｈ）ｐｐｍ．
ＬＣ−ＭＳ：ｍ／ｚ  ８８５．６１［Ｍ＋］
（実施例３４）式（Ａ１４１−２８）で表される化合物の製造
【０５７１】
【化２４５】
2018109066.tif 000246
【０５７２】
前期と同様の方法によって、式（Ａ１４１−２８）で表される化合物を製造した。
転移温度：Ｃ  １４１  Ｉ
１Ｈ  ＮＭＲ（ＣＤＣｌ３）δ  １．４１−１．５０（ｍ，８Ｈ），１．６４−１．８１（ｍ，８Ｈ），３．８８（ｔ，２Ｈ），３．９１（ｔ，２Ｈ），４．１６（ｍ，６Ｈ），４．２６−４．３５（ｍ，６Ｈ），５．８１（ｄｄ，１Ｈ），５．８１（ｄｄ，１Ｈ），６．１２（ｄｄ，１Ｈ），６．１２（ｄｄ，１Ｈ），６．４０（ｄｄ，１Ｈ），６．４０（ｄｄ，１Ｈ），６．７９−６．９８（ｍ，１０Ｈ），７．１３（ｔ，１Ｈ），７．３２（ｔ，１Ｈ），７．５８（ｍ，２Ｈ），７．６５（ｄ，１Ｈ），８．２２（ｓ，１Ｈ）ｐｐｍ．
（実施例３５）式（Ａ１４１−２９）で表される化合物の製造
【０５７３】
【化２４６】
2018109066.tif 000247
【０５７４】
前期と同様の方法によって、式（Ａ１４１−２９）で表される化合物を製造した。
相転移温度（昇温過程）：Ｃ  １８０  Ｎ  ＞２２０  Ｉ
１Ｈ  ＮＭＲ  （ＣＤＣｌ３）：１．４２−１．６０（ｍ，８Ｈ）， １．６８−１．９１（ｍ，８Ｈ），３．９５（ｍ，２Ｈ），４．０７（ｔ，２Ｈ），４．１６−４．２２（ｍ，４Ｈ），５．８３（ｄｄ，２Ｈ），６．０９−６．１８（ｍ，２Ｈ），６．４２（ｄｄ，２Ｈ），６．８２（ｂｒ，２Ｈ），７．００（ｄ，２Ｈ），７．０９（ｂｒ，１Ｈ），７．２１（ｂｒ，１Ｈ），７．３３（ｍ，３Ｈ），７．４５（ｂｒ，１Ｈ），７．６２（ｍ，２Ｈ），７．７０（ｄ，２Ｈ），８．０２（ｂｒ，２Ｈ），８．１９（ｄ，３Ｈ），８．２５（ｂｒ，１Ｈ）ｐｐｍ．
（実施例３６）式（Ａ１４１−３０）で表される化合物の製造
【０５７５】
【化２４７】
2018109066.tif 000248
【０５７６】
前期と同様の方法によって、式（Ａ１４１−３０）で表される化合物を製造した。
相転移温度（昇温過程）：Ｃ  １０７  Ｎ  ２１７  Ｉ
１Ｈ  ＮＭＲ  （ＣＤＣｌ３）：１．５２（ｍ，８Ｈ），１．７４（ｑｕｉｎ，４Ｈ），１．８６（ｑｕｉｎ，４Ｈ），４．０７（ｔｄ，４Ｈ），４．２０（ｔｄ，４Ｈ），５．８４（ｄ，２Ｈ），６．１４（ｄｄ，２Ｈ），６．４２（ｄ，２Ｈ），６．９９（ｄ，４Ｈ），７．１１（ｔ，１Ｈ），７．２１−７．４０（ｍ，８Ｈ），７．６２（ｄ，１Ｈ），７．９３（ｍ，２Ｈ），８．１９（ｄｄ，４Ｈ）ｐｐｍ．
（実施例３７）式（Ａ１４１−３１）で表される化合物の製造
【０５７７】
【化２４８】
2018109066.tif 000249
【０５７８】
前期と同様の方法によって、式（Ａ１４１−３１）で表される化合物を製造した。
相転移温度（昇温過程）：Ｃ  ６０−８０  Ｎ  ２０６  Ｉ
１Ｈ  ＮＭＲ  （ＣＤＣｌ３）：１．４４−１．６０（ｍ，９Ｈ），１．６６−１．９０（ｍ，１３Ｈ），２．０７（ｍ，２Ｈ），２．２９（ｍ，２Ｈ），２．６８（ｍ，１Ｈ），４．０３（ｔｄ，４Ｈ），４．１９（ｔｄ，４Ｈ），５．０７（ｍ，１Ｈ），５．８４（ｄｔ，２Ｈ），６．１３（ｄｄ，２Ｈ），６．４２（ｄｄ，２Ｈ），６．８６（ｄ，２Ｈ），６．９３（ｄ，２Ｈ），７．０６−７．２２（ｍ，３Ｈ），７．３０（ｄｄ，１Ｈ），７．４５（ｄ，１Ｈ），７．６３（ｄ，１Ｈ），７．９０（ｓ，１Ｈ），８．０４（ｍ，４Ｈ），８．１１（ｓ，１Ｈ）ｐｐｍ．
（実施例３８）式（Ａ１４１−３２）で表される化合物の製造
【０５７９】
【化２４９】
2018109066.tif 000250
【０５８０】
前期と同様の方法によって、式（Ａ１４１−３２）で表される化合物を製造した。
転移温度（昇温速度５℃／分）Ｃ  １５５  Ｎ  ＞２２０  Ｉ
１Ｈ  ＮＭＲ（ＣＤＣｌ３）δ  １．１２（ｑ，２Ｈ），１．２６（ｑ，２Ｈ），１．５０（ｑ，２Ｈ），１．６７（ｑｄ，２Ｈ），１．９１−２．２７（ｍ，１４Ｈ），２．４３（ｔ，１Ｈ），２．５６（ｔｔ，２Ｈ），３．７７（ｄ，２Ｈ），３．８８（ｄ，２Ｈ），４．０９（ｔ，４Ｈ），４．４０（ｔ，４Ｈ），５．８８（ｄ，２Ｈ），６．１７（ｄｄｄ，２Ｈ），６．４５（ｄ，２Ｈ），６．８５（ｄ，１Ｈ），６．９２（ｍ，５Ｈ），７．０２（ｄ，４Ｈ），７．１９（ｔ，１Ｈ），７．３７（ｔ，１Ｈ），７．５９（ｍ，２Ｈ），７．７１（ｄ，１Ｈ），８．４４（ｓ，１Ｈ）ｐｐｍ．
（実施例３９）式（Ａ１４１−３３）で表される化合物の製造
【０５８１】
【化２５０】
2018109066.tif 000251
【０５８２】
前期と同様の方法によって、式（Ａ１４１−３３）で表される化合物を製造した。
転移温度（昇温速度５℃／分）Ｃ  ９０−１１０  Ｎ  １８２−１８７  Ｉ
１Ｈ  ＮＭＲ（ＣＤＣｌ３）δ  １．０７（ｑ，２Ｈ），１．２４（ｑ，２Ｈ），１．４７−１．９０（ｍ，２４Ｈ），２．０９（ｍ，４Ｈ），２．２２（ｄ，２Ｈ），２．３９（ｔ，１Ｈ），２．５３（ｔ，１Ｈ），３．７４（ｄ，２Ｈ），３．８５（ｄ，２Ｈ），３．９４（ｔｄ，４Ｈ），４．１７（ｔｄ，４Ｈ），５．８２（ｄ，２Ｈ），６．１３（ｄｄ，２Ｈ），６．４０（ｄ，２Ｈ），６．８０−６．９９（ｍ，６Ｈ），６．９８（ｄ，４Ｈ），７．１６（ｔ，１Ｈ），７．３３（ｔ，１Ｈ），７．５５（ｍ，２Ｈ），７．６７（ｄ，１Ｈ），８．４０（ｓ，１Ｈ）ｐｐｍ．
（実施例４０）式（Ａ１４２−１）で表される化合物の製造
【０５８３】
【化２５１】
2018109066.tif 000252
【０５８４】
前期と同様の方法によって、式（Ａ１４２−１）で表される化合物を製造した。
転移温度（昇温、降温５℃／分）：Ｃ  １２８  （Ｎ  ８０）  Ｉ
１Ｈ  ＮＭＲ（ＣＤＣｌ３）δ  １．００（ｔ，３Ｈ），１．４７−１．６０（ｍ，４Ｈ），１．７３（ｍ，４Ｈ），１．８７（ｑｕｉｎ，２Ｈ），２．６７（ｔ，２Ｈ），３．５５（ｓ，３Ｈ），４．０８（ｔ，２Ｈ），４．２０（ｔ，２Ｈ），５．８４（ｄｄ，１Ｈ），６．１４（ｄｄ，１Ｈ），６．４２（ｄｄ，１Ｈ），７．０２（ｄ，２Ｈ），７．１３（ｔ，１Ｈ），７．２５−７．３３（ｍ，６Ｈ），７．３９（ｄ，１Ｈ），７．６２（ｄｄ，２Ｈ），７．６９（ｓ，１Ｈ），７．９３（ｄ，１Ｈ），８．２２（ｄ，２Ｈ）ｐｐｍ．
ＭＳ（ｍ／ｚ）：６９６［Ｍ＋＋１］
（実施例４１）式（Ａ１４２−２）で表される化合物の製造
【０５８５】
【化２５２】
2018109066.tif 000253
【０５８６】
前期と同様の方法によって、式（Ａ１４２−２）で表される化合物を製造した。
転移温度（昇温５℃／分）：Ｃ  １１７−１２２  Ｎ  １４６  Ｉ
１Ｈ  ＮＭＲ（ＣＤＣｌ３）δ  ０．９１（ｍ，６Ｈ），１．１０（ｑ，２Ｈ），１．２３−１．５６（ｍ，１８Ｈ），１．６８−１．８１（ｍ，９Ｈ），１．９４（ｔ，４Ｈ），２．３２（ｍ，４Ｈ），２．５６−２．７０（ｍ，３Ｈ），３．９４（ｔ，２Ｈ），４．１８（ｔ，２Ｈ），４．２９（ｔ，２Ｈ），５．８２（ｄｄ，１Ｈ），６．１３（ｄｄ，１Ｈ），６．４０（ｄｄ，１Ｈ），６．８９（ｄ，２Ｈ），６．９９（ｍ，３Ｈ），７．１６（ｔ，１Ｈ），７．２３（ｄｄ，１Ｈ），７．３４（ｔ，１Ｈ），７．６６−７．７２（ｍ，３Ｈ），７．９０（ｄ，１Ｈ）ｐｐｍ．
ＭＳ（ｍ／ｚ）：８７８［Ｍ＋＋１］
（実施例４２）式（Ａ１４２−３）で表される化合物の製造
【０５８７】
【化２５３】
2018109066.tif 000254
【０５８８】
前期と同様の方法によって、式（Ａ１４２−３）で表される化合物を製造した。
転移温度（昇温５℃／分）：Ｃ  １４７−１５６  Ｎ  １７３  Ｉ
１Ｈ  ＮＭＲ（ＣＤＣｌ３）δ  ０．９２（ｔ，３Ｈ），１．１１（ｑ，２Ｈ），１．２５（ｍ，２Ｈ），１．３７−１．５５（ｍ，９Ｈ），１．７１（ｍ，６Ｈ），１．７８（ｍ，２Ｈ），１．９４（ｍ，４Ｈ），２．３３（ｍ，４Ｈ），２．５６（ｍ，２Ｈ），２．７０（ｍ，１Ｈ），３．７２（ｓ，３Ｈ），３．９４（ｔ，２Ｈ），４．１７（ｔ，２Ｈ），５．８２（ｄｄ，１Ｈ），６．１３（ｄｄ，１Ｈ），６．４０（ｄｄ，１Ｈ），６．８８（ｄ，２Ｈ），６．９８（ｍ，３Ｈ），７．１７（ｔ，１Ｈ），７．２４（ｄｄ，１Ｈ），７．３５（ｔ，１Ｈ），７．６６−７．７２（ｍ，３Ｈ），７．８８（ｄ，１Ｈ）ｐｐｍ．
ＭＳ（ｍ／ｚ）：８０８［Ｍ＋＋１］
（実施例４３）式（Ａ１４２−４）で表される化合物の製造
【０５８９】
【化２５４】
2018109066.tif 000255
【０５９０】
前期と同様の方法によって、式（Ａ１４２−４）で表される化合物を製造した。
転移温度（昇温５℃／分）：Ｃ  １０６  Ｎ  １２５  Ｉ
１Ｈ  ＮＭＲ（ＣＤＣｌ３）δ  ０．９２（ｔ，３Ｈ），１．０５−１．８３（ｍ，２２Ｈ），１．９３（ｔ，５Ｈ），２．３３（ｍ，４Ｈ），２．５５（ｍ，２Ｈ），２．７１（ｍ、１Ｈ），３．３０（ｓ，３Ｈ），３．６２（ｍ，２Ｈ），３．８５（ｔ，２Ｈ），３．９４（ｔ，２Ｈ），４．１７（ｔ，２Ｈ），４．４８（ｔ，２Ｈ），５．８２（ｄｄ，１Ｈ），６．１２（ｄｄ，１Ｈ），６．４０（ｄｄ，１Ｈ），６．８８（ｄ，２Ｈ），６．９９（ｍ，３Ｈ），７．１７（ｔ，１Ｈ），７．２３（ｄｄ，１Ｈ），７．３４（ｔ，１Ｈ），７．６６（ｄ，１Ｈ），７．７１（ｄ，１Ｈ），７．８９（ｄ，１Ｈ），８．０２（ｓ，１Ｈ）ｐｐｍ．
（実施例４４）式（Ａ１４２−５）で表される化合物の製造
【０５９１】
【化２５５】
2018109066.tif 000256
【０５９２】
前期と同様の方法によって、式（Ａ１４２−５）で表される化合物を製造した。
転移温度（昇温５℃／分）：Ｃ  １３１  Ｉ
１Ｈ  ＮＭＲ（ＣＤＣｌ３）δ  ０．８８−０．９４（ｍ，６Ｈ），１．１０（ｍ，２Ｈ），１．２２−１．５２（ｍ，１３Ｈ），１．７２（ｍ，６Ｈ），１．９４（ｔ，４Ｈ），２．３２（ｍ，４Ｈ），２．５３−２．６２（ｍ，３Ｈ），３．６９−３．７７（ｍ，６Ｈ），３．８６（ｔ，２Ｈ），４．１２（ｔ，２Ｈ），４．２７−４．３４（ｍ，４Ｈ），５．８３（ｄｄ，１Ｈ），６．１６（ｄｄ，１Ｈ），６．４３（ｄｄ，１Ｈ），６．９１（ｄ，２Ｈ），６．９７−７．０２（ｍ，３Ｈ），７．１６（ｔ，１Ｈ），７．２３（ｄｄ，１Ｈ），７．３３（ｔ，１Ｈ），６．６６−７．７２（ｍ，３Ｈ），７．９０（ｄ，１Ｈ）ｐｐｍ．
ＬＣＭＳ：９１０［Ｍ＋１］
（実施例４５）式（Ａ１４２−６）で表される化合物の製造
【０５９３】
【化２５６】
2018109066.tif 000257
【０５９４】
前期と同様の方法によって、式（Ａ１４２−６）で表される化合物を製造した。
転移温度（昇温５℃／分、降温５℃／分）：Ｃ  １０１−１０５（Ｎ  ８２）Ｉ
１Ｈ  ＮＭＲ（ＣＤＣｌ３）δ  ０．９２（ｔ，３Ｈ），１．０８−１．９１（ｍ，２６Ｈ），２．０６（ｄ，２Ｈ），２．２４（ｄ，２Ｈ），２．５１（ｍ，２Ｈ），３．３０（ｓ，３Ｈ），３．５１（ｄｄ，２Ｈ），３．６７（ｄｄ，２Ｈ），３．８７（ｑｕｉｎ，４Ｈ），３．９４（ｔ，２Ｈ），４．１７（ｔ，２Ｈ），４．５４（ｔ，２Ｈ），５．８２（ｄｄ，１Ｈ），６．１２（ｄｄ，１Ｈ），６．４０（ｄｄ，１Ｈ），６．８６（ｍ，３Ｈ），６．９７（ｍ，２Ｈ），７．１６（ｍ，２Ｈ），７．３２（ｔ，１Ｈ），７．６５（ｄ，１Ｈ），７．７０（ｄ，１Ｈ），７．８２（ｄ，１Ｈ），８．３６（ｓ，１Ｈ）ｐｐｍ．
（実施例４６）式（Ａ１４２−７）で表される化合物の製造
【０５９５】
【化２５７】
2018109066.tif 000258
【０５９６】
前期と同様の方法によって、式（Ａ１４２−７）で表される化合物を製造した。
転移温度（昇温５℃／分）：Ｃ  ６７−１００  Ｉ
１Ｈ  ＮＭＲ（ＣＤＣｌ３）δ  １．００（ｔ，３Ｈ），１．２８（ｍ，２Ｈ），１．４５−１．８１（ｍ，１２Ｈ），１．９７（ｂｒ，１Ｈ），２．１３（ｍ，２Ｈ），２．２６（ｍ，２Ｈ），２．５７（ｔｔ，１Ｈ），２．６５（ｔ，２Ｈ），３．２７（ｓ，３Ｈ），３．３７（ｍ，２Ｈ），３．５０（ｍ，２Ｈ），３．７０（ｔ，２Ｈ），３．９５（ｑ，４Ｈ），４．１７（ｔ，２Ｈ），４．３３（ｔ，２Ｈ），５．８２（ｄｄ，１Ｈ），６．１２（ｄｄ，１Ｈ），６．４０（ｄｄ，１Ｈ），６．８７（ｄ，２Ｈ），６．９８（ｍ，３Ｈ），７．１５（ｔ，１Ｈ），７．２５（ｍ，５Ｈ），７．３２（ｔ，１Ｈ），７．６４（ｍ，２Ｈ），７．６９（ｄ，１Ｈ），７．９１（ｓ，１Ｈ）ｐｐｍ．
（実施例４７）式（Ａ１４２−８）で表される化合物の製造
【０５９７】
【化２５８】
2018109066.tif 000259
【０５９８】
前期と同様の方法によって、式（Ａ１４２−８）で表される化合物を製造した。
１Ｈ  ＮＭＲ（ＣＤＣｌ３）δ  ０．９２（ｔ，３Ｈ），１．０５−１．８３（ｍ，３２Ｈ），１．９３（ｔ，５Ｈ），２．３３（ｍ，４Ｈ），２．５５（ｍ，２Ｈ），２．７１（ｍ、１Ｈ），３．３０（ｓ，３Ｈ），３．６２（ｍ，２Ｈ），３．８５（ｔ，２Ｈ），３．９４（ｔ，２Ｈ），４．１７（ｔ，２Ｈ），４．４８（ｔ，２Ｈ），５．８２（ｄｄ，１Ｈ），６．１２（ｄｄ，１Ｈ），６．４０（ｄｄ，１Ｈ），６．８８（ｄ，２Ｈ），６．９９（ｍ，３Ｈ），７．１７（ｔ，１Ｈ），７．２３（ｄｄ，１Ｈ），７．３４（ｔ，１Ｈ），７．６６（ｄ，１Ｈ），７．７１（ｄ，１Ｈ），７．８９（ｄ，１Ｈ），８．０２（ｓ，１Ｈ）ｐｐｍ．
ＬＣＭＳ：９７８［Ｍ＋１］
（実施例４８）式（Ａ１４２−９）で表される化合物の製造
【０５９９】
【化２５９】
2018109066.tif 000260
【０６００】
前期と同様の方法によって、式（Ａ１４２−９）で表される化合物を製造した。
転移温度（昇温５℃／分）：Ｃ  ９０  Ｓ  ２１８  Ｎ  ２６５  I
１Ｈ  ＮＭＲ（ＣＤＣｌ３）δ  ０．８８（ｍ，６Ｈ），１．０１−１．１９（ｍ，８Ｈ），１．３２−１．４５（ｍ，６Ｈ），１．７１−１．７６（ｍ，６Ｈ），１．８８−１．９９（ｍ，３Ｈ），２．１７（ｍ，１２Ｈ），２．３１（ｍ，４Ｈ），２．５３（ｍ，２Ｈ），２．６７（ｍ，１Ｈ），３．７０−３．７６（ｍ，６Ｈ），３．８５（ｔ，２Ｈ），４．１１（ｔ，２Ｈ），４．３１（ｍ，４Ｈ），５．８２（ｄ，２Ｈ），６．１５（ｑ，２Ｈ），６．４３（ｄ，２Ｈ），６．９２（ｍ，５Ｈ），７．１４−７．２６（ｍ，２Ｈ），７．３３（ｔ，１Ｈ），７．６８（ｍ，３Ｈ），７．８８（ｓ，１Ｈ）ｐｐｍ．
（実施例４９）式（Ａ１４２−１０）で表される化合物の製造
【０６０１】
【化２６０】
2018109066.tif 000261
【０６０２】
前期と同様の方法によって、式（Ａ１４２−１０）で表される化合物を製造した。
転移温度：Ｃ  １１３−１２３  （Ｎ  １１３）  Ｉ
１Ｈ  ＮＭＲ（ＣＤＣｌ３）δ  １．４０−１．８２（ｍ，２４Ｈ），２．０９−２．１７（ｍ，４Ｈ），２．３３（ｍ，５Ｈ），２．４７（ｍ，１Ｈ），２．６１（ｍ，１Ｈ），２．７１（ｍ，１Ｈ），３．０３（ｔ，２Ｈ），３．７４（ｓ，３Ｈ），３．９３（ｔ，２Ｈ），３．９４（ｔ，２Ｈ），４．１７（ｔ，２Ｈ），４．１７（ｔ，２Ｈ），４．３７（ｔ，２Ｈ），５．８２（ｍ，２Ｈ），６．１２（ｍ，２Ｈ），６．４０（ｍ，２Ｈ），６．８３−６．９０（ｍ，６Ｈ），６．９８（ｄ，２Ｈ），７．０４（ｄ，１Ｈ），７．１６（ｔ，１Ｈ），７．２５（ｍ，１Ｈ），７．３４（ｔ，１Ｈ），７．６６−７．７１（ｍ，３Ｈ），７．９１（ｄ，１Ｈ）ｐｐｍ．
（実施例５０）式（Ａ１４２−１１）で表される化合物の製造
【０６０３】
【化２６１】
2018109066.tif 000262
【０６０４】
前期と同様の方法によって、式（Ａ１４２−１１）で表される化合物を製造した。
転移温度：Ｃ  １３４−１３９  （Ｎ  １０２）  Ｉ
１Ｈ  ＮＭＲ（ＣＤＣｌ３）δ  ０．８９（ｔ，３Ｈ），１．３２−１．５６（ｍ，１８Ｈ），１．７０−１．８１（ｍ，１４Ｈ），２．０９−２．１７（ｍ，４Ｈ），２．３３（ｍ，５Ｈ），２．４６（ｍ，１Ｈ），２．５９（ｍ，１Ｈ），２．６９（ｍ，１Ｈ），３．０３（ｔ，２Ｈ），３．９３（ｔ，２Ｈ），３．９４（ｔ，２Ｈ），４．１７（ｔ，２Ｈ），４．１７（ｔ，２Ｈ），４．３０（ｔ，２Ｈ），４．３７（ｔ，２Ｈ），５．８１（ｄｄ，１Ｈ），５．８２（ｄｄ，１Ｈ），６．１２（ｄｄ，１Ｈ），６．１３（ｄｄ，１Ｈ），６．４０（ｄｄ，１Ｈ），６．４０（ｄｄ，１Ｈ），６．８３−６．８９（ｍ，６Ｈ），６．９８（ｄ，２Ｈ），７．０５（ｄ，１Ｈ），７．１５（ｔ，１Ｈ），７．２４（ｄｄ，１Ｈ），７．３３（ｔ，１Ｈ），７．６８（ｄｄ，２Ｈ），７．７１（ｓ，１Ｈ），７．９３（ｄ，１Ｈ）ｐｐｍ．
（実施例５１）式（Ａ１４２−１２）で表される化合物の製造
【０６０５】
【化２６２】
2018109066.tif 000263
【０６０６】
前期と同様の方法によって、式（Ａ１４２−１２）で表される化合物を製造した。
転移温度：Ｃ  ６０−６５  Ｉ
１Ｈ  ＮＭＲ（ＣＤＣｌ３）δ  ０．７８（ｔ，３Ｈ），１．１１−１．１８（ｍ，６Ｈ），１．４２−１．５９（ｍ，１０Ｈ），１．６８−１．７７（ｍ，６Ｈ），１．８６（ｑｕｉｎ，２Ｈ），３．１７（ｔ，２Ｈ），３．８６（ｔ，２Ｈ），４．０６（ｔ，２Ｈ），４．１５−４．２１（ｍ，６Ｈ），４．５８（ｔ，２Ｈ），５．８２（ｄｄ，１Ｈ），５．８２（ｄｄ，１Ｈ），６．１３（ｄｄ，１Ｈ），６．１３（ｄｄ，１Ｈ），６．４０（ｄｄ，１Ｈ），６．４０（ｄｄ，１Ｈ），６．８４（ｄ，２Ｈ），７．００（ｄ，２Ｈ），７．１４（ｔ，１Ｈ），７．１８（ｄ，１Ｈ），７．２９−７．３５（ｍ，２Ｈ），７．６３（ｍ，２Ｈ），７．７６（ｓ，１Ｈ），８．００−８．０４（ｍ，３Ｈ），８．１８（ｄ，２Ｈ）ｐｐｍ．
（実施例５２）式（Ａ１４２−１３）で表される化合物の製造
【０６０７】
【化２６３】
2018109066.tif 000264
【０６０８】
前期と同様の方法によって、式（Ａ１４２−１３）で表される化合物を製造した。
転移温度（昇温５℃／分）：Ｃ  ７７  Ｓ  ９０  Ｎ  １０９  Ｉ
１Ｈ  ＮＭＲ（ＣＤＣｌ３）δ  ０．８９（ｔ，３Ｈ），１．２０−１．３５（ｍ，１０Ｈ），１．６１−１．６９（ｍ，６Ｈ），１．７８（ｍ，２Ｈ），１．９０（ｍ，２Ｈ），２．０７（ｔ，４Ｈ），２．２３（ｄ，４Ｈ），２，５０（ｍ，２Ｈ），３．６９−３．７６（ｍ，１２Ｈ），３．８３−３．８７（ｍ，８Ｈ），４．１１（ｔ，４Ｈ），４．３２（ｔ，６Ｈ），５．８２（ｄ，２Ｈ），６．１５（ｑ，２Ｈ），６．４２（ｄ，２Ｈ），６．８３−６．９８（ｍ，１０Ｈ），７．１３（ｔ，１Ｈ），７．３２（ｔ，１Ｈ），７．５３（ｔ，１Ｈ），７．６６（ｔ，２Ｈ），８．１３（ｓ，１Ｈ）ｐｐｍ．
（実施例５３）式（Ａ１４２−１４）で表される化合物の製造
【０６０９】
【化２６４】
2018109066.tif 000265
【０６１０】
前期と同様の方法によって、式（Ａ１４２−１４）で表される化合物を製造した。
転移温度（昇温５℃／分）：Ｃ  ８５  Ｎ  １２８  Ｉ
１Ｈ  ＮＭＲ（ＣＤＣｌ３）δ  １．２２−１．２８（ｍ，４Ｈ），１．４４−１．４７（ｍ，８Ｈ），１．６０−１．８２（ｍ，１２Ｈ），１．９０（ｍ，２Ｈ），２．０７（ｔ，４Ｈ），２．２４（ｄ，４Ｈ），２．５３（ｍ，２Ｈ），３．３０（ｓ，３Ｈ），３．５０（ｔ，２Ｈ），３．６６（ｔ，２Ｈ），３．８５−３．８９（ｍ，６Ｈ），３．９３（ｔ，４Ｈ），４．１７（ｔ，４Ｈ），４．５３（ｔ，２Ｈ），５．８２（ｄ，２Ｈ），６．１３（ｑ，２Ｈ），６．４０（ｄ，２Ｈ），６．８３−６．９０（ｍ，６Ｈ），６．９５−６．９８（ｍ，４Ｈ），７．１４（ｔ，１Ｈ），７．３２（ｔ，１Ｈ），７．５２（ｔ，１Ｈ），７．６７（ｔ，２Ｈ），８．３３（ｓ，１Ｈ）ｐｐｍ．
（実施例５４）式（Ａ１４２−１５）で表される化合物の製造
【０６１１】
【化２６５】
2018109066.tif 000266
【０６１２】
前期と同様の方法によって、式（Ａ１４２−１５）で表される化合物を製造した。
転移温度（昇温５℃／分）：Ｃ  ８９−９５  Ｎ  １４５  Ｉ
１Ｈ  ＮＭＲ（ＣＤＣｌ３）δ  １．２４（ｍ，４Ｈ），１．６５（ｍ，４Ｈ），１．９１（ｍ，２Ｈ），２．０５−２．２５（ｍ，１２Ｈ），２．５５（ｍ，２Ｈ），３．３０（ｓ，３Ｈ），３．５１（ｍ，２Ｈ），３．６７（ｍ，２Ｈ），３．８４−３．８９（ｍ，６Ｈ），４．０５（ｔ，４Ｈ），４．３６（ｔ，４Ｈ），４．５４（ｔ，２Ｈ），５．８４（ｄｄ，２Ｈ），６．１３（ｄｄ，２Ｈ），６．４１（ｄｄ，２Ｈ），６．８４−６．８９（ｍ，６Ｈ），６．９７−７．００（ｍ，４Ｈ），７．１４（ｔ，１Ｈ），７．３３（ｔ，１Ｈ），７．５２（ｄ，１Ｈ），７．６７（ｄｄ，２Ｈ），８．３４（ｓ，１Ｈ）ｐｐｍ．
（実施例５５）式（Ａ１４３−１）で表される化合物の製造
【０６１３】
【化２６６】
2018109066.tif 000267
【０６１４】
前期と同様の方法によって、式（Ａ１４３−１）で表される化合物を製造した。
転移温度（昇温速度５℃／分）Ｃ  ７１  Ｎ  １１５  Ｉ
１Ｈ  ＮＭＲ（ＣＤＣｌ３）δ  １．１９−１．２９（ｍ，４Ｈ），１．４１−１．８２（ｍ，２２Ｈ），１．９１（ｍ，２Ｈ），２．０８（ｍ，４Ｈ），２．２４（ｍ，４Ｈ），２．５３（ｍ，２Ｈ），３．６２（ｍ，３Ｈ），３．６７（ｍ，２Ｈ），３．８４−３．９０（ｍ，５Ｈ），３．９４（ｔ，４Ｈ），４．１５−４．１９（ｍ，６Ｈ），４．５３（ｔ，２Ｈ），５．７６（ｄｄ，１Ｈ），５．８２（ｄｄ，２Ｈ），６．０８（ｄｄ，１Ｈ），６．１２（ｄｄ，２Ｈ），６．３７（ｄｄ，１Ｈ），６．４０（ｄｄ，２Ｈ），６．８４−６．９０（ｍ，６Ｈ），６．９５−６．９８（ｍ，４Ｈ），７．１４（ｔ，１Ｈ），７．３２（ｔ，１Ｈ），７．５３（ｄ，１Ｈ），７．６５（ｄ，１Ｈ），７．６９（ｄ，１Ｈ），８．３４（ｓ，１Ｈ）ｐｐｍ．
ＬＣＭＳ：１２４４［Ｍ＋１］
（実施例５６）式（Ａ１４３−２）で表される化合物の製造
【０６１５】
【化２６７】
2018109066.tif 000268
【０６１６】
前期と同様の方法によって、式（Ａ１４３−２）で表される化合物を製造した。
転移温度（昇温速度５℃／分）Ｃ  １２２  Ｎ  １４２  Ｉ
１Ｈ  ＮＭＲ（ＣＤＣｌ３）δ  １．２４（ｍ，４Ｈ），１．４８（ｍ，８Ｈ），１．６０−１．８３（ｍ，１２Ｈ），１．９３（ｍ，２Ｈ），２．０８（ｔ，４Ｈ），２．２３（ｍ，４Ｈ），２．５４（ｍ，２Ｈ），３．８６（ｄｄ，４Ｈ），３．９４（ｔ，４Ｈ），４．１７（ｔ，４Ｈ），４．５３（ｔ，２Ｈ），４．６５（ｔ，２Ｈ），５．７８（ｄｄ，１Ｈ），５．８２（ｄｄ，２Ｈ），６．０８（ｄｄ，１Ｈ），６．１２（ｄｄ，２Ｈ），６．３９（ｄｄ，１Ｈ），６．４０（ｄｄ，２Ｈ），６．８８（ｍ，６Ｈ），６．９７（ｄｄ，４Ｈ），７．１６（ｔ，１Ｈ），７．３４（ｔ，１Ｈ），７．５４（ｄ，１Ｈ），７．６６（ｄ，１Ｈ），７．７０（ｄ，１Ｈ），８．３６（ｓ，１Ｈ）ｐｐｍ．
ＬＣＭＳ：１１５６［Ｍ＋１］
（実施例５７）式（Ａ１４４−１）で表される化合物の製造
【０６１７】
【化２６８】
2018109066.tif 000269
【０６１８】
前期と同様の方法によって、式（Ａ１４４−１）で表される化合物を製造した。
相転移温度（昇温過程）：Ｃ  １１３  Ｎ  １７１  Ｉ
１Ｈ  ＮＭＲ  （ＣＤＣｌ３）：１．４８−１．５９（ｍ，８Ｈ），１．７４（ｍ，４Ｈ），１．８５（ｍ，４Ｈ）， ４．０７（ｑ，４Ｈ），４．１９（ｔｄ，４Ｈ），５．８４（ｄ，２Ｈ），６．１４（ｄｄｄ，２Ｈ），６．４２（ｄｔ，２Ｈ），７．００（ｑ，４Ｈ），７．３０（ｍ，４Ｈ），７．３９−７．４６（ｍ，５Ｈ），７．５１（ｄ，１Ｈ），７．６１（ｄｄ，２Ｈ），７．８５（ｄ，１Ｈ），６．１７（ｄ，２Ｈ），８．２２−８．２５（ｍ，３Ｈ），８．３９（ｄ，１Ｈ），８．５７（ｓ，１Ｈ）ｐｐｍ．
（実施例５８）式（Ａ１５−１）で表される化合物の製造
【０６１９】
【化２６９】
2018109066.tif 000270
【０６２０】
反応容器に式（Ａ１５−１−１）で表される化合物、式（Ａ１５−１−２）で表される化合物、炭酸カリウム、エタノール、テトラキス（トリフェニルホスフィン）パラジウム（０）を加え加熱撹拌した。通常の後処理を行った後、カラムクロマトグラフィー及び再結晶により精製を行い、式（Ａ１５−１−３）で表される化合物を得た。
【０６２１】
反応容器に式（Ａ１５−１−４）で表される化合物、式（Ａ１５−１−５）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ａ１５−１−６）で表される化合物を得た。
【０６２２】
反応容器に式（Ａ１５−１−６）で表される化合物、式（Ａ１５−１−３）で表される化合物、ヒドラジン一水和物、エタノールを加え加熱撹拌した。通常の後処理を行った後、カラムクロマトグラフィーにより精製を行い、式（Ａ１５−１）で表される化合物を得た。
ＭＳ（ｍ／ｚ）：８５３［Ｍ＋＋１］
（実施例５９）式（Ａ２−３）で表される化合物の製造
【０６２３】
【化２７０】
2018109066.tif 000271
【０６２４】
反応容器に式（Ａ２−３−１）で表される化合物、式（Ａ２−３−１）で表される化合物、テトラヒドロフラン、エタノールを加え撹拌した。通常の後処理を行った後、カラムクロマトグラフィー及び再結晶により精製を行い、式（Ａ２−３−３）で表される化合物を得た。
【０６２５】
反応容器に式（Ａ２−３−３）で表される化合物、式（Ａ２−３−４）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ａ２−３）で表される化合物を得た。
ＭＳ（ｍ／ｚ）：９０８［Ｍ＋＋１］
（実施例６０）式（Ａ２−５）で表される化合物の製造
【０６２６】
【化２７１】
2018109066.tif 000272
【０６２７】
反応容器に式（Ａ２−５−１）で表される化合物、ｐ−トルエンスルホン酸ピリジニウム、ジクロロメタンを加えた。３，４−ジヒドロ−２Ｈ−ピランを滴下した後、撹拌した。通常の後処理を行った後、カラムクロマトグラフィーにより精製を行い、式（Ａ２−５−２）で表される化合物を得た。
【０６２８】
Ｊｏｕｒｎａｌ  ｏｆ  ｔｈｅ  Ａｍｅｒｉｃａｎ  Ｃｈｅｍｉｃａｌ  Ｓｏｃｉｅｔｙ誌、１３５巻、３４号、１２５７６−１２５７９頁記載の方法と同様にして、式（Ａ２−５−４）で表される化合物を得た。
【０６２９】
反応容器に式（Ａ２−５−４）で表される化合物、テトラヒドロフラン、メタノール、濃塩酸を加え撹拌した。通常の後処理を行った後、カラムクロマトグラフィーにより精製を行い、式（Ａ２−５−５）で表される化合物を得た。
【０６３０】
ＷＯ２０１２／１４４３３１Ａ１号公報の実施例９記載の方法と同様にして、式（Ａ２−５−６）で表される化合物を得た。反応容器に式（Ａ２−５−５）で表される化合物、式（Ａ２−５−６）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ａ２−５−７）で表される化合物を得た。
【０６３１】
反応容器に式（Ａ２−５−８）で表される化合物、酢酸、濃塩酸を加えた。氷冷しながら亜硝酸ナトリウム水溶液を滴下し撹拌した。氷冷しながら塩化スズ（ＩＩ）の濃塩酸溶液を滴下し撹拌した。通常の後処理を行った後、カラムクロマトグラフィー及び再結晶により精製を行い、式（Ａ２−５−９）で表される化合物を得た。
【０６３２】
反応容器に式（Ａ２−５−９）で表される化合物、式（Ａ２−５−７）で表される化合物、（±）−１０−カンファースルホン酸、テトラヒドロフラン、エタノールを加え撹拌した。通常の後処理を行った後、カラムクロマトグラフィー及び再結晶により精製を行い、式（Ａ２−５）で表される化合物を得た。
ＭＳ（ｍ／ｚ）：７９０［Ｍ＋＋１］
（実施例６１）式（Ａ３−１）で表される化合物の製造
【０６３３】
【化２７２】
2018109066.tif 000273
【０６３４】
Ｊｏｕｒｎａｌ  ｏｆ  Ｍｅｄｉｃｉｎａｌ  Ｃｈｅｍｉｓｔｒｙ誌、５４巻、２３号、８０８５−８０９８頁に記載の方法によって式（Ａ３−１−１）で表される化合物を得た。ＷＯ２０１１／０６８１３８Ａ１号公報記載の方法によって式（Ａ３−１−２）で表される化合物を得た。反応容器に式（Ａ３−１−１）で表される化合物、式（Ａ３−１−２）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ａ３−１−３）で表される化合物を得た。
【０６３５】
反応容器に式（Ａ３−１−３）で表される化合物、テトラヒドロフラン、メタノール、濃塩酸を加え撹拌した。通常の後処理を行った後、カラムクロマトグラフィーにより精製を行い、式（Ａ３−１−４）で表される化合物を得た。
【０６３６】
反応容器に式（Ａ３−１−４）で表される化合物、式（Ａ３−１−５）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ａ３−１）で表される化合物を得た。
ＭＳ（ｍ／ｚ）：１０９７［Ｍ＋＋１］
（実施例６２）式（Ｂ１１−１）で表される化合物の製造
【０６３７】
【化２７３】
2018109066.tif 000274
【０６３８】
反応容器に式（Ｂ１１−１−１）で表される化合物、パラホルムアルデヒド、塩化マグネシウム、トリエチルアミン、アセトニトリルを加え加熱撹拌した。通常の後処理を行った後、カラムクロマトグラフィーにより精製を行い、式（Ｂ１１−１−２）で表される化合物を得た。
【０６３９】
反応容器に式（Ｂ１１−１−２）で表される化合物、式（Ｂ１１−１−３）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｂ１１−１−４）で表される化合物を得た。
【０６４０】
反応容器に式（Ｂ１１−１−４）で表される化合物、ヒドラジン一水和物、エタノールを加え加熱撹拌した。通常の後処理を行った後、カラムクロマトグラフィー及び再結晶により精製を行い、式（Ｂ１１−１）で表される化合物を得た。
ＭＳ（ｍ／ｚ）：１０３７［Ｍ＋＋１］
（実施例６３）式（Ｂ１１−８）で表される化合物の製造
【０６４１】
【化２７４】
2018109066.tif 000275
【０６４２】
反応容器に式（Ｂ１１−８−１）で表される化合物、式（Ｂ１１−８−２）で表される化合物、炭酸カリウム、エタノール、テトラキス（トリフェニルホスフィン）パラジウム（０）を加え加熱撹拌した。通常の後処理を行った後、カラムクロマトグラフィー及び再結晶により精製を行い、式（Ｂ１１−８−３）で表される化合物を得た。
【０６４３】
反応容器に式（Ｂ１１−８−３）で表される化合物、式（Ｂ１１−８−４）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｂ１１−８−５）で表される化合物を得た。
【０６４４】
Ｏｒｉｅｎｔａｌ  Ｊｏｕｒｎａｌ  ｏｆ  Ｃｈｅｍｉｓｔｒｙ誌、２７巻、２号、５１７−５２２頁に記載の方法によって、式（Ｂ１１−８−６）で表される化合物を得た。反応容器に式（Ｂ１１−８−５）で表される化合物、式（Ｂ１１−８−６）で表される化合物、エタノールを加え加熱撹拌した。通常の後処理を行った後、カラムクロマトグラフィー及び再結晶により精製を行い、式（Ｂ１１−８）で表される化合物を得た。
ＭＳ（ｍ／ｚ）：１２４７［Ｍ＋＋１］
（実施例６４）式（Ｂ２−２）で表される化合物の製造
【０６４５】
【化２７５】
2018109066.tif 000276
【０６４６】
ＷＯ２００２／０４７７６２Ａ１号公報に記載の方法によって式（Ｂ２−２−１）で表される化合物を得た。反応容器に式（Ｂ２−２−１）で表される化合物、トリエチルアミン、ジクロロメタン、コハク酸クロリドを加え撹拌した。通常の後処理を行った後、カラムクロマトグラフィー及び再結晶により精製を行い、式（Ｂ２−２−２）で表される化合物を得た。
【０６４７】
反応容器に式（Ｂ２−２−２）で表される化合物、ジクロロメタンを加えた。−７８℃に冷却しながら三臭化ホウ素を加え撹拌した。通常の後処理を行った後、カラムクロマトグラフィー及び再結晶により精製を行い、式（Ｂ２−２−３）で表される化合物を得た。
【０６４８】
反応容器に式（Ｂ２−２−３）で表される化合物、式（Ｂ２−２−４）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｂ２−２）で表される化合物を得た。
ＭＳ（ｍ／ｚ）：１５４３［Ｍ＋＋１］
（実施例６５）式（Ｂ２−６）で表される化合物の製造
【０６４９】
【化２７６】
2018109066.tif 000277
【０６５０】
反応容器に式（Ｂ２−６−１）で表される化合物、１，６−ヘキサンジオール、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｂ２−６−２）で表される化合物を得た。
【０６５１】
Ｊｏｕｒｎａｌ  ｏｆ  Ｃｈｅｍｉｃａｌ  Ｃｒｙｓｔａｌｌｏｇｒａｐｈｙ誌、２７巻、９号、５１５−５２６頁に記載の方法によって式（Ｂ２−６−３）で表される化合物を得た。反応容器に式（Ｂ２−６−３）で表される化合物、Ｎ−メチルピロリジノン、式（Ｂ２−６−２）で表される化合物を加え加熱撹拌した。通常の後処理を行った後、カラムクロマトグラフィー及び再結晶により精製を行い、式（Ｂ２−６−４）で表される化合物を得た。
【０６５２】
反応容器に式（Ｂ２−６−４）で表される化合物、式（Ｂ２−６−５）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｂ２−６）で表される化合物を得た。
ＭＳ（ｍ／ｚ）：１７１３［Ｍ＋＋１］
（実施例６６）式（Ｂ２−１３）で表される化合物の製造
【０６５３】
【化２７７】
2018109066.tif 000278
【０６５４】
反応容器に式（Ｂ２−１３−１）で表される化合物、ｐ−トルエンスルホン酸ピリジニウム、ジクロロメタンを加えた。３，４−ジヒドロ−２Ｈ−ピランを滴下した後、撹拌した。通常の後処理を行った後、カラムクロマトグラフィーにより精製を行い、式（Ｂ２−１３−２）で表される化合物を得た。
【０６５５】
Ｊｏｕｒｎａｌ  ｏｆ  ｔｈｅ  Ａｍｅｒｉｃａｎ  Ｃｈｅｍｉｃａｌ  Ｓｏｃｉｅｔｙ誌、１３５巻、３４号、１２５７６−１２５７９頁記載の方法と同様にして、式（Ｂ２−１３−４）で表される化合物を得た。
【０６５６】
反応容器に式（Ｂ２−１３−４）で表される化合物、テトラヒドロフラン、メタノール、濃塩酸を加え撹拌した。通常の後処理を行った後、カラムクロマトグラフィーにより精製を行い、式（Ｂ２−１３−５）で表される化合物を得た。
【０６５７】
ＷＯ２０１２／１４４３３１Ａ１号公報の実施例９記載の方法と同様にして、式（Ｂ２−１３−６）で表される化合物を得た。反応容器に式（Ｂ２−１３−５）で表される化合物、式（Ｂ２−１３−６）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｂ２−１３−７）で表される化合物を得た。
【０６５８】
反応容器に式（Ｂ２−１３−８）で表される化合物、ヒドラジン一水和物、エタノールを加え加熱撹拌した。通常の後処理を行った後、カラムクロマトグラフィー及び再結晶により精製を行い、式（Ｂ２−１３−９）で表される化合物を得た。
【０６５９】
反応容器に式（Ｂ２−１３−９）で表される化合物、式（Ｂ２−１３−７）で表される化合物、（±）−１０−カンファースルホン酸、テトラヒドロフラン、エタノールを加え撹拌した。通常の後処理を行った後、カラムクロマトグラフィー及び再結晶により精製を行い、式（Ｂ２−１３）で表される化合物を得た。
ＭＳ（ｍ／ｚ）：１３６７［Ｍ＋＋１］
（実施例６７）式（Ｂ３−１）で表される化合物の製造
【０６６０】
【化２７８】
2018109066.tif 000279
【０６６１】
Ｊｏｕｒｎａｌ  ｏｆ  Ｍｅｄｉｃｉｎａｌ  Ｃｈｅｍｉｓｔｒｙ誌、５４巻、２３号、８０８５−８０９８頁に記載の方法によって式（Ｂ３−１−１）で表される化合物を得た。反応容器に式（Ｂ３−１−１）で表される化合物、式（Ｂ３−１−２）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｂ３−１−３）で表される化合物を得た。
【０６６２】
反応容器に式（Ｂ３−１−３）で表される化合物、テトラヒドロフラン、メタノール、濃塩酸を加え撹拌した。通常の後処理を行った後、カラムクロマトグラフィーにより精製を行い、式（Ｂ３−１−４）で表される化合物を得た。
【０６６３】
Ａｃｔａ  Ｃｈｉｍｉｃａ  Ｓｌｏｖｅｎｉｃａ誌、４９巻、３号、６０５−６１１頁に記載の方法によって式（Ｂ３−１−５）で表される化合物を得た。反応容器に式（Ｂ３−１−４）で表される化合物、式（Ｂ３−１−５）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｂ３−１）で表される化合物を得た。
ＭＳ（ｍ／ｚ）：１５４１［Ｍ＋＋１］
（実施例６８）式（Ｃ１１−２）で表される化合物の製造
【０６６４】
【化２７９】
2018109066.tif 000280
【０６６５】
Ｔｅｔｒａｈｅｄｒｏｎ  Ｌｅｔｔｅｒｓ誌、５４巻、２６号、３４１９−３４２３頁に記載の方法によって、式（Ｃ１１−２−１）で表される化合物を得た。反応容器に式（Ｃ１１−２−１）で表される化合物、式（Ｃ１１−２−２）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｃ１１−２−３）で表される化合物を得た。
【０６６６】
反応容器に式（Ｃ１１−２−３）で表される化合物、式（Ｃ１１−２−４）で表される化合物、（±）−１０−カンファースルホン酸、テトラヒドロフラン、エタノールを加え撹拌した。通常の後処理を行った後、カラムクロマトグラフィー及び再結晶により精製を行い、式（Ｃ１１−２）で表される化合物を得た。
ＭＳ（ｍ／ｚ）：９２５［Ｍ＋＋１］
（実施例６９）式（Ｃ１２−１）で表される化合物の製造
【０６６７】
【化２８０】
2018109066.tif 000281
【０６６８】
不活性雰囲気の反応容器に式（Ｃ１２−１−１）で表される化合物、式（Ｃ１２−１−２）で表される化合物、ヨウ化銅（Ｉ）、トリエチルアミン、Ｎ，Ｎ−ジメチルホルムアミド、テトラキス（トリフェニルホスフィン）パラジウム（０）を加え加熱撹拌した。通常の後処理を行った後、カラムクロマトグラフィー及び再結晶により精製を行い、式（Ｃ１２−１−３）で表される化合物を得た。
【０６６９】
反応容器に式（Ｃ１２−１−３）で表される化合物、テトラヒドロフラン、５％パラジウム炭素を加え水素雰囲気中撹拌した。触媒を除去した後、カラムクロマトグラフィー及び再結晶により精製を行い、式（Ｃ１２−１−４）で表される化合物を得た。
【０６７０】
反応容器に式（Ｃ１２−１−４）で表される化合物、ヘキサメチレンテトラミン、トリフルオロ酢酸を加え加熱撹拌した。反応液を４Ｎ塩酸に注ぎ、析出した固体を濾過した。カラムクロマトグラフィー及び再結晶により精製を行い、式（Ｃ１２−１−５）で表される化合物を得た。
【０６７１】
反応容器に式（Ｃ１２−１−５）で表される化合物、式（Ｃ１２−１−６）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｃ１２−１−７）で表される化合物を得た。
【０６７２】
反応容器に式（Ｃ１２−１−７）で表される化合物、式（Ｃ１２−１−８）で表される化合物、（±）−１０−カンファースルホン酸、テトラヒドロフラン、エタノールを加え撹拌した。通常の後処理を行った後、カラムクロマトグラフィー及び再結晶により精製を行い、式（Ｃ１２−１）で表される化合物を得た。
ＭＳ（ｍ／ｚ）：８９３［Ｍ＋＋１］
（実施例７０）式（Ｃ２−１）で表される化合物の製造
【０６７３】
【化２８１】
2018109066.tif 000282
【０６７４】
反応容器に式（Ｃ２−１−１）で表される化合物、オキサリルクロリド、１，３−ジメチル−２−イミダゾリジノン、クロロホルムを加え撹拌した。溶媒を留去することにより式（Ｃ２−１−２）で表される化合物を得た。
【０６７５】
Ｊｏｕｒｎａｌ  ｏｆ  Ｏｒｇａｎｉｃ  Ｃｈｅｍｉｓｔｒｙ誌、７２巻、８号、２８９７−２９０５頁に記載の方法によって、式（Ｃ２−１−３）で表される化合物を得た。反応容器に式（Ｃ２−１−２）で表される化合物、式（Ｃ２−１−３）で表される化合物、トリエチルアミン、クロロホルムを加え撹拌した。通常の後処理を行った後、カラムクロマトグラフィー及び再結晶により精製を行い、式（Ｃ２−１−４）で表される化合物を得た。
【０６７６】
反応容器に式（Ｃ２−１−４）で表される化合物、ローソン試薬、トルエンを加え加熱撹拌した。通常の後処理を行った後、カラムクロマトグラフィー及び再結晶により精製を行い、式（Ｃ２−１−５）で表される化合物を得た。
【０６７７】
反応容器に式（Ｃ２−１−５）で表される化合物、水酸化ナトリウム水溶液を加えた。フェリシアン化カリウム水溶液を加え撹拌した。固体を濾過し洗浄することにより、式（Ｃ２−１−６）で表される化合物を得た。
【０６７８】
反応容器に式（Ｃ２−１−６）で表される化合物、ジクロロメタンを加えた。氷冷しながら三臭化ホウ素を加え撹拌した。通常の後処理を行った後、カラムクロマトグラフィー及び再結晶により精製を行い、式（Ｃ２−１−７）で表される化合物を得た。
【０６７９】
特開２０１０−１２６６５１号公報記載の方法によって式（Ｃ２−１−８）で表される化合物を得た。反応容器に式（Ｃ２−１−８）で表される化合物、式（Ｃ２−１−９）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｃ２−１−１０）で表される化合物を得た。
【０６８０】
反応容器に式（Ｃ２−１−１０）で表される化合物、メタノール、水酸化ナトリウム水溶液を加え加熱撹拌した。中和し通常の後処理を行った後、再結晶により精製を行い、式（Ｃ２−１−１１）で表される化合物を得た。
【０６８１】
反応容器に式（Ｃ２−１−１１）で表される化合物、式（Ｃ２−１−１２）で表される化合物、トリフェニルホスフィン、テトラヒドロフランを加えた。氷冷しながらアゾジカルボン酸ジイソプロピルを加え撹拌した。通常の後処理を行った後、カラムクロマトグラフィーにより精製を行い、式（Ｃ２−１−１３）で表される化合物を得た。
【０６８２】
反応容器に式（Ｃ２−１−１３）で表される化合物、テトラヒドロフラン、メタノール、濃塩酸を加え撹拌した。通常の後処理を行った後、カラムクロマトグラフィー及び再結晶により精製を行い、式（Ｃ２−１−１４）で表される化合物を得た。
【０６８３】
反応容器に式（Ｃ２−１−７）で表される化合物、式（Ｃ２−１−１４）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｃ２−１）で表される化合物を得た。
ＭＳ（ｍ／ｚ）：１２６７［Ｍ＋＋１］
（実施例７１）式（Ｃ２−４）で表される化合物の製造
【０６８４】
【化２８２】
2018109066.tif 000283
【０６８５】
反応容器に１，３−ジチアン、テトラヒドロフランを加えた。−７８℃に冷却しブチルリチウム／ヘキサン溶液を滴下した。−２５℃で撹拌した後、式（Ｃ２−４−１）で表される化合物のテトラヒドロフラン溶液を滴下し、さらに室温で撹拌した。通常の後処理を行った後、カラムクロマトグラフィーにより精製を行い、式（Ｃ２−４−２）で表される化合物を得た。
【０６８６】
反応容器に式（Ｃ２−４−２）で表される化合物、テトラヒドロフラン、アセトニトリル、水、塩化水銀（ＩＩ）、炭酸カルシウムを加え加熱撹拌した。析出物を除去した後、カラムクロマトグラフィーにより精製を行い、式（Ｃ２−４−３）で表される化合物を得た。
【０６８７】
反応容器に式（Ｃ２−４−４）で表される化合物、３，４−ジヒドロ−２Ｈ−ピラン、ｐ−トルエンスルホン酸ピリジニウム、ジクロロメタンを加え撹拌した。通常の後処理を行った後、カラムクロマトグラフィーにより精製を行い、式（Ｃ２−４−５）で表される化合物
反応容器に式（Ｃ２−４−５）で表される化合物、式（Ｃ２−４−６）で表される化合物、炭酸セシウム、ジメチルスルホキシドを加え加熱撹拌した。通常の後処理を行った後、カラムクロマトグラフィーにより精製を行い、式（Ｃ２−４−７）で表される化合物を得た。
【０６８８】
反応容器に式（Ｃ２−４−７）で表される化合物、メタノール、水酸化ナトリウム水溶液を加え加熱撹拌した。中和し通常の後処理を行った後、カラムクロマトグラフィーにより精製を行い、式（Ｃ２−４−８）で表される化合物を得た。
【０６８９】
反応容器に式（Ｃ２−４−８）で表される化合物、式（Ｃ２−４−３）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｃ２−４−９）で表される化合物を得た。
【０６９０】
反応容器に式（Ｃ２−４−９）で表される化合物、テトラヒドロフラン、メタノール、濃塩酸を加え撹拌した。通常の後処理を行った後、カラムクロマトグラフィーにより精製を行い、式（Ｃ２−４−１０）で表される化合物を得た。
【０６９１】
反応容器に式（Ｃ２−４−１０）で表される化合物、３−エチル−３−オキセタンメタノール、トリフェニルホスフィン、テトラヒドロフランを加えた。氷冷しながらアゾジカルボン酸ジイソプロピルを加え撹拌した。通常の後処理を行った後、カラムクロマトグラフィーにより精製を行い、式（Ｃ２−４−１１）で表される化合物を得た。
【０６９２】
反応容器に式（Ｃ２−４−１１）で表される化合物、式（Ｃ２−４−１２）で表される化合物、（±）−１０−カンファースルホン酸、テトラヒドロフラン、エタノールを加え撹拌した。通常の後処理を行った後、カラムクロマトグラフィー及び再結晶により精製を行い、式（Ｃ２−４）で表される化合物を得た。
ＭＳ（ｍ／ｚ）：１１６３［Ｍ＋＋１］
（実施例７２）式（Ｃ２−１６）で表される化合物の製造
【０６９３】
【化２８３】
2018109066.tif 000284
【０６９４】
反応容器に式（Ｃ２−１６−１）で表される化合物、式（Ｃ２−１６−２）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｃ２−１６−３）で表される化合物を得た。
【０６９５】
反応容器に式（Ｃ２−１６−３）で表される化合物、式（Ｃ２−１６−４）で表される化合物、（±）−１０−カンファースルホン酸、テトラヒドロフラン、エタノールを加え撹拌した。通常の後処理を行った後、カラムクロマトグラフィー及び再結晶により精製を行い、式（Ｃ２−１６）で表される化合物を得た。
ＭＳ（ｍ／ｚ）：１０８３［Ｍ＋＋１］
（実施例７３）式（Ｃ３−１）で表される化合物の製造
【０６９６】
【化２８４】
2018109066.tif 000285
【０６９７】
反応容器に式（Ｃ３−１−１）で表される化合物、式（Ｃ３−１−２）で表される化合物、ヒドラジン一水和物、エタノールを加え加熱撹拌した。通常の後処理を行った後、カラムクロマトグラフィー及び再結晶により精製を行い、式（Ｃ３−１−３）で表される化合物を得た。
【０６９８】
ＷＯ２００９／０８０１４７Ａ１号公報に記載の方法によって式（Ｃ３−１−４）で表される化合物を得た。反応容器に式（Ｃ３−１−３）で表される化合物、式（Ｃ３−１−４）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｃ３−１−５）で表される化合物を得た。
【０６９９】
反応容器に式（Ｃ３−１−５）で表される化合物、テトラヒドロフラン、メタノール、濃塩酸を加え撹拌した。通常の後処理を行った後、カラムクロマトグラフィーにより精製を行い、式（Ｃ３−１−６）で表される化合物を得た。
【０７００】
ＷＯ２０１１／０６８１３８Ａ１号公報記載の方法によって式（Ｃ３−１−７）で表される化合物を得た。反応容器に式（Ｃ３−１−６）で表される化合物、式（Ｃ３−１−７）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｃ３−１）で表される化合物を得た。
ＭＳ（ｍ／ｚ）：１４８９［Ｍ＋＋１］
（実施例７４）式（Ｄ１１−１）で表される化合物の製造
【０７０１】
【化２８５】
2018109066.tif 000286
【０７０２】
不活性雰囲気の反応容器に式（Ｄ１１−１−１）で表される化合物、ヨウ化銅（Ｉ）、トリエチルアミン、Ｎ，Ｎ−ジメチルホルムアミド、テトラキス（トリフェニルホスフィン）パラジウム（０）を加えた。加熱しながらアセチレンを導入した。通常の後処理を行った後、カラムクロマトグラフィー及び再結晶により精製を行い、式（Ｄ１１−１−２）で表される化合物を得た。
【０７０３】
反応容器に式（Ｄ１１−１−２）で表される化合物、テトラヒドロフラン、５％パラジウム炭素を加えた。水素雰囲気中撹拌した後、触媒を除去した。カラムクロマトグラフィーにより精製を行い、式（Ｄ１１−１−３）で表される化合物を得た。
【０７０４】
反応容器に式（Ｄ１１−１−３）で表される化合物、塩化マグネシウム、トリエチルアミン、アセトニトリル、パラホルムアルデヒドを加え加熱撹拌した。通常の後処理を行った後、カラムクロマトグラフィーにより精製を行い、式（Ｄ１１−１−４）で表される化合物を得た。
【０７０５】
反応容器に式（Ｄ１１−１−４）で表される化合物、式（Ｄ１１−１−５）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｄ１１−１−６）で表される化合物を得た。
【０７０６】
反応容器に式（Ｄ１１−１−６）で表される化合物、式（Ｄ１１−１−７）で表される化合物、（±）−１０−カンファースルホン酸、テトラヒドロフラン、エタノールを加え撹拌した。通常の後処理を行った後、カラムクロマトグラフィー及び再結晶により精製を行い、式（Ｄ１１−１）で表される化合物を得た。
ＭＳ（ｍ／ｚ）：１１１３［Ｍ＋＋１］
（実施例７５）式（Ｄ１２−１）で表される化合物の製造
【０７０７】
【化２８６】
2018109066.tif 000287
【０７０８】
不活性雰囲気の反応容器に式（Ｄ１２−１−１）で表される化合物、ヨウ化銅（Ｉ）、トリエチルアミン、Ｎ，Ｎ−ジメチルホルムアミド、テトラキス（トリフェニルホスフィン）パラジウム（０）を加えた。加熱しながらアセチレンを導入した。通常の後処理を行った後、カラムクロマトグラフィー及び再結晶により精製を行い、式（Ｄ１２−１−２）で表される化合物を得た。
【０７０９】
反応容器に式（Ｄ１２−１−２）で表される化合物、テトラヒドロフラン、５％パラジウム炭素を加えた。水素雰囲気中撹拌した後、触媒を除去した。カラムクロマトグラフィーにより精製を行い、式（Ｄ１２−１−３）で表される化合物を得た。
【０７１０】
反応容器に式（Ｄ１２−１−３）で表される化合物、塩化マグネシウム、トリエチルアミン、アセトニトリル、パラホルムアルデヒドを加え加熱撹拌した。通常の後処理を行った後、カラムクロマトグラフィーにより精製を行い、式（Ｄ１２−１−４）で表される化合物を得た。
【０７１１】
反応容器に式（Ｄ１２−１−４）で表される化合物、１−ペンタノール、トリフェニルホスフィン、テトラヒドロフランを加えた。氷冷しながらアゾジカルボン酸ジイソプロピルを滴下し撹拌した。通常の後処理を行った後、カラムクロマトグラフィーにより精製を行い、式（Ｄ１２−１−５）で表される化合物を得た。
【０７１２】
反応容器に式（Ｄ１２−１−５）で表される化合物、式（Ｄ１２−１−６）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｄ１２−１−７）で表される化合物を得た。
【０７１３】
反応容器に式（Ｄ１２−１−７）で表される化合物、式（Ｄ１２−１−８）で表される化合物、（±）−１０−カンファースルホン酸、テトラヒドロフラン、エタノールを加え撹拌した。通常の後処理を行った後、カラムクロマトグラフィー及び再結晶により精製を行い、式（Ｄ１２−１）で表される化合物を得た。
ＭＳ（ｍ／ｚ）：９０９［Ｍ＋＋１］
（実施例７６）式（Ｄ２−１）で表される化合物の製造
【０７１４】
【化２８７】
2018109066.tif 000288
【０７１５】
反応容器に式（Ｄ２−１−１）で表される化合物、Ｎ，Ｎ−ジメチルアセトアミドを加えた。氷冷しながら水酸化ナトリウムを加え撹拌した。式（Ｄ２−１−２）で表される化合物を加え加熱撹拌した。別の反応容器にオルトリン酸、トルエンを加え加熱撹拌しながら、前記反応液を加え、さらに加熱撹拌した。通常の後処理を行った後、カラムクロマトグラフィーにより精製を行い、式（Ｄ２−１−３）で表される化合物を得た。
【０７１６】
反応容器に式（Ｄ２−１−３）で表される化合物、Ｎ，Ｎ−ジメチルホルムアミド、オキシ塩化リンを加え加熱撹拌した。通常の後処理を行った後、カラムクロマトグラフィー及び再結晶により精製を行い、式（Ｄ２−１−４）で表される化合物を得た。
【０７１７】
反応容器に式（Ｄ２−１−４）で表される化合物、アミド硫酸、水を加えた。亜塩素酸ナトリウム水溶液を加え撹拌した。通常の後処理を行った後、カラムクロマトグラフィー及び再結晶により精製を行い、式（Ｄ２−１−５）で表される化合物を得た。
【０７１８】
反応容器に式（Ｄ２−１−５）で表される化合物、式（Ｄ２−１−６）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｄ２−１−７）で表される化合物を得た。
【０７１９】
反応容器に式（Ｄ２−１−７）で表される化合物、ローソン試薬、トルエンを加え加熱撹拌した。通常の後処理を行った後、カラムクロマトグラフィー及び再結晶により精製を行い、式（Ｄ２−１−８）で表される化合物を得た。
【０７２０】
反応容器に式（Ｄ２−１−８）で表される化合物、水酸化ナトリウム水溶液を加えた。フェリシアン化カリウム水溶液を加え加熱撹拌した。析出物を濾過し分散洗浄することにより、式（Ｄ２−１−９）で表される化合物を得た。
【０７２１】
反応容器に式（Ｄ２−１−９）で表される化合物、ジクロロメタンを加えた。三臭化ホウ素を加え撹拌した。通常の後処理を行った後、カラムクロマトグラフィー及び再結晶により精製を行い、式（Ｄ２−１−１０）で表される化合物を得た。
【０７２２】
反応容器に式（Ｄ２−１−１０）で表される化合物、式（Ｄ２−１−１１）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィー及び再結晶により精製を行い、式（Ｄ２−１−１２）で表される化合物を得た。
【０７２３】
反応容器に式（Ｄ２−１−１２）で表される化合物、１，６−ヘキサンジオール、トリフェニルホスフィン、テトラヒドロフランを加えた。氷冷しながらアゾジカルボン酸ジイソプロピルを加え撹拌した。通常の後処理を行った後、カラムクロマトグラフィー及び再結晶により精製を行い、式（Ｄ２−１）で表される化合物を得た。
ＭＳ（ｍ／ｚ）：１２５３［Ｍ＋＋１］  
（実施例７７）式（Ｄ３−１）で表される混合物の製造
【０７２４】
【化２８８】
2018109066.tif 000289
【０７２５】
反応容器に式（Ｄ３−１−１）で表される化合物、式（Ｄ３−１−２）で表される化合物、ヒドラジン一水和物、エタノールを加え加熱撹拌した。通常の後処理を行った後、カラムクロマトグラフィー及び再結晶により精製を行い、式（Ｄ３−１−３）で表される化合物を得た。
【０７２６】
Ｊｏｕｒｎａｌ  ｏｆ  ｔｈｅ  Ａｍｅｒｉｃａｎ  Ｃｈｅｍｉｃａｌ  Ｓｏｃｉｅｔｙ誌、１０３号、９巻、２４２７−２４２８頁に記載の方法と同様にして式（Ｄ３−１−４）で表される化合物と式（Ｄ３−１−５）で表される化合物を反応させ式（Ｄ３−１−６）で表される化合物を得た。
【０７２７】
反応容器に式（Ｄ３−１−６）で表される化合物、式（Ｄ３−１−７）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｄ３−１−８）で表される化合物を得た。
【０７２８】
反応容器に式（Ｄ３−１−８）で表される化合物、式（Ｄ３−１−３）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｄ３−１−９）で表される化合物を得た。
【０７２９】
反応容器に式（Ｄ３−１−９）で表される化合物、テトラヒドロフランを加えた。０℃で０．５Ｎ塩酸を加え撹拌した。通常の後処理を行った後、カラムクロマトグラフィーにより精製を行い、式（Ｄ３−１−１０）で表される化合物を得た。
【０７３０】
ＷＯ２０１１／０６８１３８Ａ１号公報記載の方法によって式（Ｄ３−１−１１）で表される化合物を得た。反応容器に式（Ｄ３−１−１０）で表される化合物、式（Ｄ３−１−１１）で表される化合物、Ｎ，Ｎ−ジメチルアミノピリジン、ジクロロメタンを加えた。ジイソプロピルカルボジイミドを加え撹拌した。通常の後処理を行った後、カラムクロマトグラフィーにより精製を行い、式（Ｄ３−１）で表される化合物を得た。
ＭＳ（ｍ／ｚ）：１４４７［Ｍ＋＋１］  
（実施例７８）式（Ｄ４−２）で表される混合物の製造
【０７３１】
【化２８９】
2018109066.tif 000290
【０７３２】
不活性雰囲気の反応容器に式（Ｄ４−２−１）で表される化合物、アクリル酸ｔｅｒｔ−ブチル、炭酸カリウム、Ｎ，Ｎ−ジメチルアセトアミド、酢酸パラジウム（ＩＩ）を加え加熱撹拌した。通常の後処理を行った後、カラムクロマトグラフィーにより精製を行い、式（Ｄ４−２−２）で表される化合物を得た。
【０７３３】
反応容器に式（Ｄ４−２−２）で表される化合物、５％パラジウム炭素、テトラヒドロフランを加えた。水素雰囲気中撹拌した後、触媒を除去した。カラムクロマトグラフィーにより精製を行い、式（Ｄ４−２−３）で表される化合物を得た。
【０７３４】
反応容器に式（Ｄ４−２−３）で表される化合物、ジクロロメタン、ギ酸を加え加熱撹拌した。通常の後処理を行った後、カラムクロマトグラフィーにより精製を行い、式（Ｄ４−２−４）で表される化合物を得た。
【０７３５】
反応容器に式（Ｄ４−２−４）で表される化合物、ジクロロメタン、塩化オキサリル、ピリジンを加え撹拌した。溶媒を留去することにより、式（Ｄ４−２−５）で表される化合物を得た。
【０７３６】
反応容器に式（Ｄ４−２−６）で表される化合物、ヒドラジン一水和物、エタノール、テトラヒドロフランを加え撹拌した。通常の後処理を行った後、再結晶により精製を行い、式（Ｄ４−２−７）で表される化合物を得た。
【０７３７】
反応容器に式（Ｄ４−２−７）で表される化合物、式（Ｄ４−２−８）で表される化合物、テトラヒドロフラン、エタノールを加え撹拌した。溶媒を留去し再結晶により精製を行い、式（Ｄ４−２−９）で表される化合物を得た。
【０７３８】
反応容器に式（Ｄ４−２−９）で表される化合物、テトラヒドロフラン、トリエチルアミンを加えた。式（Ｄ４−２−５）で表される化合物のテトラヒドロフラン溶液を加え撹拌した。通常の後処理を行った後、分散洗浄することにより、式（Ｄ４−２−１０）で表される混合物を得た。
【０７３９】
特開２０１０−１２６６５１号公報記載の方法によって式（Ｄ４−２−１１）で表される化合物を得た。反応容器に式（Ｄ４−２−１１）で表される化合物、式（Ｄ４−２−１２）で表される化合物、トリフェニルホスフィン、テトラヒドロフランを加えた。氷冷しながらアゾジカルボン酸ジイソプロピルを加え撹拌した。通常の後処理を行った後、カラムクロマトグラフィーにより精製を行い、式（Ｄ４−２−１３）で表される化合物を得た。
【０７４０】
反応容器に式（Ｄ４−２−１３）で表される化合物、テトラヒドロフラン、メタノール、濃艶さを加え撹拌した。通常の後処理を行った後、カラムクロマトグラフィーにより精製を行い、式（Ｄ４−２−１４）で表される化合物を得た。
【０７４１】
反応容器に式（Ｄ４−２−１４）で表される化合物、式（Ｄ４−２−１０）で表される混合物、Ｎ，Ｎ−ジメチルアミノピリジン、ジクロロメタンを加えた。ジイソプロピルカルボジイミドを加え撹拌した。通常の後処理を行った後、分散洗浄を行い、式（Ｄ４−２）で表される混合物を得た。
Ｍｗ＝２７１，０００、Ｍｎ＝１１４，０００、Ｍｗ／Ｍｎ＝２．４
上記実施例１から実施例７８と同様に、公知の方法を用いて、式（Ａ１１−１）から式（Ｄ４−４）で表される化合物を製造した。
（実施例７９〜３４５）
本願発明の上記式（Ａ１１−１）から式（Ｄ４−４）で表される化合物を評価対象の化合物とした。
【０７４２】
保存安定性を評価するために、評価対象の化合物の安定保存濃度を測定した。安定保存濃度は、母体液晶に評価対象となる化合物を５％から２５％まで５％刻みで添加した組成物を各々調製し、調製した組成物を１８．８℃で１０週間放置した後に、結晶の析出が起こらない当該化合物の最大添加濃度と定義する。最大添加濃度が大きい化合物は安定保存濃度が大きく、長期間の保存によっても結晶の析出が発生しないことを意味する。
【０７４３】
安定保存濃度を測定するために、特表２００２−５３９１８２号公報記載の化合物（Ｘ−１）：３０％、特開２００７−１１９４１５号公報記載の化合物（Ｘ−２）：３０％及び特開２００３−１８３２２６号公報記載の化合物（Ｘ−３）：４０％からなる液晶組成物を母体液晶（Ｘ）とした。評価結果を表１に示す。
【０７４４】
【化２９０】
2018109066.tif 000291
【０７４５】
【表１】
2018109066.tif 000292
【０７４６】
【表２】
2018109066.tif 000293
【０７４７】
【表３】
2018109066.tif 000294
【０７４８】
【表４】
2018109066.tif 000295
【０７４９】
【表５】
2018109066.tif 000296
【０７５０】
【表６】
2018109066.tif 000297
【０７５１】
【表７】
2018109066.tif 000298
【０７５２】
【表８】
2018109066.tif 000299
【０７５３】
【表９】
2018109066.tif 000300
【０７５４】
【表１０】
2018109066.tif 000301
【０７５５】
【表１１】
2018109066.tif 000302
【０７５６】
【表１２】
2018109066.tif 000303
【０７５７】
【表１３】
2018109066.tif 000304
【０７５８】
【表１４】
2018109066.tif 000305
【０７５９】
【表１５】
2018109066.tif 000306
【０７６０】
【表１６】
2018109066.tif 000307
【０７６１】
【表１７】
2018109066.tif 000308
【０７６２】
【表１８】
2018109066.tif 000309
【０７６３】
【表１９】
2018109066.tif 000310
【０７６４】
表より、実施例７９から実施例３４５の本願発明の化合物はいずれも結晶の析出の起こらない最大添加濃度が高いことから、高い保存安定性を示すことがわかる。
（実施例３４６〜６１２）
配向膜用ポリイミド溶液を厚さ０．７ｍｍのガラス基材にスピンコート法を用いて塗布し、１００℃で１０分乾燥した後、２００℃で６０分焼成することにより塗膜を得た。得られた塗膜をラビング処理した。ラビング処理は、市販のラビング装置を用いて行った。
【０７６５】
母体液晶（Ｘ）に評価対象となる化合物を２５％添加することにより調製した組成物各々に対し、光重合開始剤Ｉｒｇａｃｕｒｅ９０７（ＢＡＳＦ社製）を１％、４−メトキシフェノールを０．１％及びクロロホルムを８０％添加し塗布液を調製した。この塗布液をラビングしたガラス基材にスピンコート法により塗布した。８０℃で１分間乾燥させた後、さらに１２０℃で１分間乾燥した。その後、高圧水銀ランプを用いて、紫外線を４０ｍＷ／ｃｍ２の強度で２５秒間照射することにより、評価対象のフィルムを作製した。評価対象となる化合物を含有するフィルムを各２０枚ずつ作製した。フィルム実施例番号と評価対象の化合物の対応を下表に示す。
【０７６６】
【表２０】
2018109066.tif 000311
【０７６７】
【表２１】
2018109066.tif 000312
【０７６８】
【表２２】
2018109066.tif 000313
【０７６９】
【表２３】
2018109066.tif 000314
【０７７０】
【表２４】
2018109066.tif 000315
【０７７１】
【表２５】
2018109066.tif 000316
【０７７２】
【表２６】
2018109066.tif 000317
【０７７３】
【表２７】
2018109066.tif 000318
【０７７４】
【表２８】
2018109066.tif 000319
【０７７５】
【表２９】
2018109066.tif 000320
【０７７６】
【表３０】
2018109066.tif 000321
【０７７７】
【表３１】
2018109066.tif 000322
【０７７８】
【表３２】
2018109066.tif 000323
【０７７９】
【表３３】
2018109066.tif 000324
【０７８０】
【表３４】
2018109066.tif 000325
【０７８１】
【表３５】
2018109066.tif 000326
【０７８２】
【表３６】
2018109066.tif 000327
【０７８３】
【表３７】
2018109066.tif 000328
【０７８４】
【表３８】
2018109066.tif 000329
【０７８５】
作製した２０枚のフィルムのうち１０枚を使用し、ヘイズ、膜厚均一性、配向ムラ、表面硬度及び密着性について各々評価した。評価結果を下表に示す。
〈ヘイズ〉
ヘイズ値は下記式
ヘイズ（％）＝Ｔｄ／Ｔｔ×１００
（式中、Ｔｄは拡散透過率、Ｔｔは全光線透過率を表す。）で表され、測定にはヘイズ測定装置（日本電色工業株式会社製ＮＨＤ２０００）を用い、作製した１０枚の各フィルム上の５カ所において測定を行い、その平均値をとった。
〈膜厚均一性〉
最大膜厚と最小膜厚との差を平均膜厚で除した値（％）を算出した。測定には光干渉膜厚計（大塚電子株式会社製ＦＥ−３０００）を用い、作製した１０枚の各フィルム上の２５カ所において測定を行った。
〈配向ムラ〉
偏光顕微鏡観察によって配向ムラの程度を評価した。作製した１０枚の各フィルムにおいて観察された配向欠陥の個数を合計した。
〈表面硬度〉
作製した１０枚の各フィルム上の５カ所において鉛筆硬度評価（ＪＩＳ  Ｋ５４００）を行った。
〈密着性〉
作製した１０枚の各フィルムについて、碁盤目テープ試験（ＪＩＳ  Ｋ５４００）による評価を行った。作製した１０枚の各フィルムにおいて剥がれの生じた目の数の平均値（％）を評価した。
【０７８６】
【表３９】
2018109066.tif 000330
【０７８７】
【表４０】
2018109066.tif 000331
【０７８８】
【表４１】
2018109066.tif 000332
【０７８９】
【表４２】
2018109066.tif 000333
【０７９０】
【表４３】
2018109066.tif 000334
【０７９１】
【表４４】
2018109066.tif 000335
【０７９２】
【表４５】
2018109066.tif 000336
【０７９３】
【表４６】
2018109066.tif 000337
【０７９４】
【表４７】
2018109066.tif 000338
【０７９５】
【表４８】
2018109066.tif 000339
【０７９６】
【表４９】
2018109066.tif 000340
【０７９７】
【表５０】
2018109066.tif 000341
【０７９８】
【表５１】
2018109066.tif 000342
【０７９９】
【表５２】
2018109066.tif 000343
【０８００】
【表５３】
2018109066.tif 000344
【０８０１】
【表５４】
2018109066.tif 000345
【０８０２】
【表５５】
2018109066.tif 000346
【０８０３】
【表５６】
2018109066.tif 000347
【０８０４】
【表５７】
2018109066.tif 000348
【０８０５】
表より、本願発明のフィルムはヘイズ値が小さく、膜厚均一性が高く、配向ムラが少なく、表面硬度が高く、密着性が高いことがわかる。
【０８０６】
次に、作製した２０枚のフィルムのうち残りの１０枚の各フィルムに対し、キセノンランプ照射テスト機（アトラス社製サンテストＸＬＳ）を用い、５０ｍＷ／ｃｍ２、２５℃で１００Ｊの光照射を行った。得られた各フィルムについて、目視による変色・剥離等の外観、顕微鏡観察による配向欠陥を各々評価した。評価結果を下表に示す。
〈外観〉
作製した１０枚の各フィルムにおいて、目視で変色及び剥離がなければＡ＋、変色がわずかに見られるが剥離がなければＡ−、変色がわずかに見られ、剥離が全体の０．２％以下であればＢ＋、変色がわずかに見られ、剥離が全体の０．３％から１．０％であればＢ−、変色がわずかに見られ、剥離が全体の１．１％から２．０％であればＣ＋、変色がわずかに見られ、剥離が全体の２．１％以上であればＣ−、変色がやや強く見られればＤとした。
〈配向欠陥〉
作製した１０枚の各フィルムにおいて、偏光顕微鏡観察で生じた配向欠陥の数の合計を評価した。
【０８０７】
【表５８】
2018109066.tif 000349
【０８０８】
【表５９】
2018109066.tif 000350
【０８０９】
【表６０】
2018109066.tif 000351
【０８１０】
【表６１】
2018109066.tif 000352
【０８１１】
【表６２】
2018109066.tif 000353
【０８１２】
【表６３】
2018109066.tif 000354
【０８１３】
【表６４】
2018109066.tif 000355
【０８１４】
【表６５】
2018109066.tif 000356
【０８１５】
【表６６】
2018109066.tif 000357
【０８１６】
【表６７】
2018109066.tif 000358
【０８１７】
【表６８】
2018109066.tif 000359
【０８１８】
【表６９】
2018109066.tif 000360
【０８１９】
【表７０】
2018109066.tif 000361
【０８２０】
【表７１】
2018109066.tif 000362
【０８２１】
【表７２】
2018109066.tif 000363
【０８２２】
【表７３】
2018109066.tif 000364
【０８２３】
【表７４】
2018109066.tif 000365
【０８２４】
【表７５】
2018109066.tif 000366
【０８２５】
【表７６】
2018109066.tif 000367
【０８２６】
表より、本願発明の化合物は光照射後の外観が良好であり、配向欠陥が少ないことがわかる。
【０８２７】
以上の結果から、本願発明の化合物は重合性組成物を構成した場合に保存安定性が高く、本願発明の化合物を含有する組成物を用いた光学異方体は、ヘイズ値が小さく、膜厚均一性が高く、配向ムラが少なく、表面硬度が高く、密着性が高く、紫外線照射後においても外観が良好であり、配向欠陥の発生が少ないことがわかる。従って、本願発明の化合物は、重合性組成物の構成部材として有用である。また、本願発明の化合物を含有する重合性液晶組成物を用いた光学異方体は光学フィルム等の用途に有用である。